(57)【要約】  本発明による方法は、少なくとも１つの固体層（４）を少なくとも１つの固体物（１）から分離する方法に関する。この場合、本発明による方法は以下のステップを含む。すなわち、レーザビームを用いて複数の改質（９）を固体物（１）の内部に生成して、剥離面（８）を形成するステップと、最初は露出している固体物（１）の表面（５）に、またはこの表面（５）の上方に、層および／または構成部材（１５０）を配置または生成することによって、複合構造物を生成するステップであって、露出している表面（５）は、分離すべき固体層（４）の構成部分であるステップと、固体物（１）に外部からの力を及ぼして、固体物（１）に応力を生成するステップであって、外部からの力は、応力により剥離面（８）に沿って亀裂伝播が引き起こされるような強さであるステップと、を含み、剥離面（８）を形成するための改質は、複合構造物が生成される前に生成される。
2020518130.tif 000002
【特許請求の範囲】
【請求項１】
少なくとも１つの固体物（１）から少なくとも１つの固体層（４）を分離する方法であって、
レーザビームを用いて複数の改質（９）を固体物（１）の内部に生成して、剥離領域（８）を形成するステップと、
最初は露出している前記固体物（１）の表面（５）に、または是木表面（５）の上方に、層および／または構成部材（１５０）を配置または生成することによって、複合構造物を生成するステップであって、露出している前記表面（５）は、分離すべき前記固体層（４）の構成部分であるステップと、
前記固体物（１）に外部からの力を及ぼして、前記固体物（１）に応力を生成する、または前記固体物（１）に内部の力を生成するステップであって、前記外部からの力または前記内部の力は、前記力の結果として、前記剥離領域（８）に沿って亀裂伝播が生じるような強さであるステップと、
を少なくとも含む方法において、
前記剥離領域（８）を形成するための前記改質を、前記複合構造物の生成前に生成することを特徴とする、
方法。
【請求項２】
前記外部からの力を及ぼすために、前記複合構造物または分離すべき前記固体層（４）の露出した表面（５）に受容層（１４０）を配置し、
前記受容層（１４０）は、ポリマー材料を有し、特に機械的に、前記固体物（１）に応力を生成するために、前記受容層（１４０）に熱的衝撃を印加し、
ここで前記熱的衝撃印加とは、前記受容層を周囲温度よりも低い温度まで冷却することであり、前記冷却を、前記受容層（１４０）のポリマー材料がガラス転移を引き起こすようにして行い、
前記応力によって、前記剥離領域（８）に沿って前記固体物（２）内に亀裂が伝播し、前記亀裂によって、第１の前記固体層（４）を前記固体物（２）から分離する、
請求項１記載の方法。
【請求項３】
レーザ放射の経路において、ドナー基板（１）にレーザ放射を導入する前に回折光学素子（ＤＯＥ）が配置されており、複数の焦点を生成するために前記レーザ放射を前記回折光学素子によって複数の光路に分割し、
前記回折光学素子は、好ましくは、２００μｍの長さにわたり像面湾曲を引き起こし、前記像面湾曲は、５０μｍ以下であり、特に３０μｍ以下であり、または１０μｍ以下であり、または５μｍ以下であり、または３μｍ以下であり、
前記ドナー基板の材料特性を変化させるために前記回折光学素子によって、少なくとも２つの焦点を同時に生成し、好ましくは少なくともまたは厳密に３つの、あるいは少なくともまたは厳密に４つの、あるいは少なくともまたは厳密に５つまたは５つまでの、あるいは少なくともまたは厳密に１０個または１０個までの、あるいは少なくともまたは厳密に２０個または２０個までの、あるいは少なくともまたは厳密に５０個または５０個までの、あるいは１００個までの焦点を同時に生成する、
請求項１または２記載の方法。
【請求項４】
前記固体物をレーザ印加装置に対し相対的に移動させるステップであって、そのつど少なくとも１つの改質を生成するために、前記レーザ印加装置を用いて複数のレーザビームを相前後して生成するステップを含み、前記ステップにおいて、前記レーザビームを規定どおりに集束するために、かつ／またはレーザエネルギーを整合させるために、特に連続的に、少なくとも１つのパラメータ、特に複数のパラメータに依存して、前記レーザ印加装置を調整する、
請求項１から３までのいずれか１項記載の方法。
【請求項５】
前記レーザビームは、ドナー基板の平坦な表面を介して前記ドナー基板（２）中に侵入し、前記レーザビームは前記ドナー基板の平坦な表面に対し、前記レーザビームが前記ドナー基板の長手軸線に対し０°または１８０°とは異なる角度で前記ドナー基板に侵入するように傾斜しており、前記レーザビームを、前記改質を前記ドナー基板に生成するために集束させるステップ、または
前記ドナー基板の材料を、前記ドナー基板の周方向で延在する表面から出発して、前記ドナー基板の中心に向かう方向で切除するステップであって、前記材料を好ましくは研磨工具またはアブレーションレーザビームによって切除するステップ、
を含む、
請求項１から４までのいずれか１項記載の方法。
【請求項６】
前記固体物は、平坦な主表面に対し傾斜した結晶格子面を有し、前記固体物の前記主表面は、前記固体物の長手方向において一方の側で境界を成し、結晶格子面法線は、主表面法線に対し第１の方向で傾斜し、前記改質は、ドナー基板の材料特性の変化であり、
前記材料特性の変化は、前記固体物における前記レーザ放射の侵入個所の変化により、少なくとも部分的に線状造形物を形成し、
前記材料特性の変化を、生成面上に、特に少なくとも１つの生成面上に、または厳密に１つの生成面上に、または前記剥離領域内に、生成し、
前記固体物の前記結晶格子面は、前記生成面または前記剥離領域に対し、傾斜して配向されており、
前記線状造形物は、前記生成面または前記剥離領域と前記結晶格子面との間の界面に生じる分割線に対し傾斜しており、
変化させられた材料特性によって、前記固体物（１）に臨界未満の亀裂の形態で亀裂が入り、
前記ドナー基板に外部からの力を及ぼして、前記臨界未満の亀裂を結合させることにより、前記固体層を分離させ、または前記臨界未満の亀裂を結合させながら前記固体層が前記ドナー基板から剥離する程度に、前記生成面上または前記剥離領域内の材料をレーザ放射により変化させる、
請求項１から５までのいずれか１項記載の方法。
【請求項７】
前記レーザ放射を、５ｎｓ未満の、または２ｎｓ未満の、または１ｎｓ未満の、特に７００ｐｓ未満の、または５００ｐｓ未満の、または４００ｐｓ未満の、または３００ｐｓ未満の、または２００ｐｓ未満の、または１５０ｐｓ未満の、または１００ｐｓ未満の、または５０ｐｓ未満の、または１０ｐｓ未満のパルス長で生成し、かつ
前記レーザ放射を、１００ｎＪ〜１ｍＪ、または５００ｎＪ〜１００μＪ、または１μＪ〜５０μＪ、または０．１μＪ〜５０μＪにあるパルスエネルギーで生成する、
請求項１から６までのいずれか１項記載の方法。
【請求項８】
前記改質は、少なくとも１つの剥離領域を予め定め、ここで前記剥離領域は、少なくとも１つの３次元輪郭を表し、または
前記固体物の内部に、非平坦な、特に湾曲した、剥離領域を形成するために、複数の改質を生成する、
請求項１から７までのいずれか１項記載の方法。
【請求項９】
第１のパラメータは、前記固体物（１）の材料の平均屈折率であり、または規定された改質（２）を生成するためにレーザビーム（１０）を横断させるべき前記固体物（１）の領域内の前記固体物（１）の材料の屈折率であり、
第２のパラメータは、規定された改質（２）を生成するためにレーザビーム（１０）を横断させるべき前記固体物（１）の領域内の加工処理深さである、
請求項８記載の方法。
【請求項１０】
前記第１のパラメータを、屈折率特定手段を用いて、特に分光反射を用いて、特定し、かつ／または
前記第２のパラメータを、トポグラフィ特定手段を用いて、特にクロマティック共焦点距離センサを用いて、特定し、
前記パラメータのためのデータを、特に前記第１のパラメータおよび前記第２のパラメータのためのデータを、データ記憶装置（１２）において準備し、少なくとも前記改質（２）の生成前に制御装置（１４）に供給し、前記制御装置（１４）は、生成すべき前記改質（２）の個々の個所に応じて、レーザ印加装置（８）を調整し、
前記制御装置（１４）は、前記レーザ印加装置（８）を調整するために、距離パラメータに関する距離データも処理し、前記距離パラメータは、個々の前記改質（２）を前記固体物（１）中に生成するために改質生成時点にレーザビーム（１０）が導入される個々の個所から前記レーザ印加装置（８）までの間隔を表し、前記距離データを、センサ装置（１６）を用いて捕捉する、
請求項９記載の方法。
【請求項１１】
前記レーザ印加装置（８）の調整を、それぞれ１つのセンサ手段を用いて、特に屈折率特定手段とトポグラフィ特定手段とを用いて、改質生成中に行われる前記第１のパラメータおよび前記第２のパラメータの特定に応じて行う、
請求項１０記載の方法。
【請求項１２】
少なくとも１つの、特に複数の第２の剥離面を予め定めるために、レーザビームを用いて第２のグループの改質を生成し、第１の剥離面と第２の剥離面とは互いに直交して配向されており、
前記固体物から分離された前記固体層を、前記第２の剥離面に沿って分割して固体素子を個別化する、
請求項１から１１までのいずれか１項記載の方法。
【請求項１３】
前記表面に応力生成層を押圧するために、圧力印加装置の少なくとも１つの圧力印加部材を、前記応力生成層の少なくとも１つの予め定められた部分に押圧するステップを含み、
前記圧力印加部材を、少なくとも、前記応力生成層への熱的衝撃印加中および／または亀裂伝播中、前記応力生成層に押圧する、
請求項１から１２までのいずれか１項記載の方法。
【請求項１４】
前記固体物へ導入する前に前記レーザビームのビーム特性を変化させるステップを含み、前記ビーム特性は、焦点における強度分布であり、前記ビーム特性の変化または整合を、少なくともまたは厳密に１つの空間光変調器によって、かつ／または少なくともまたは厳密に１つの回折光学素子によってもたらし、前記空間光変調器および／または前記回折光学素子は、前記レーザ放射のビーム路において前記固体物と放射源との間に配置されている、
請求項１から１３までのいずれか１項記載の方法。
【請求項１５】
前記固体物中の改質を、金属コンタクト層を生成または配置する前に生成する、
請求項１から１４までのいずれか１項記載の方法。
【請求項１６】
請求項１から１５までのいずれか１項記載の方法に従い製造された固体物（１）であって、
前記固体物（１）は、少なくとも、
レーザ放射により生成された改質（９）から成る、前記固体物（１）内部の剥離領域（８）と、
高温処理法により結果として生じた領域（１４５）と、
を有し、
前記領域（１４５）に、１つまたは複数の層および／または１つまたは複数の構成部材（１５０）が好ましくは配置または生成されている、
固体物。
【請求項１７】
マルチコンポーネント集成体であって、
前記マルチコンポーネント集成体は、少なくとも、固体層と、前記固体層の第１の表面に生成された金属層と、を有し、
前記固体層は、（質量の点で）５０％よりも多くが、特に（質量の点で）７５％よりも多くが、または（質量の点で）９０％よりも多くが、または（質量の点で）９５％よりも多くが、または（質量の点で）９８％よりも多くが、または（質量の点で）９９％よりも多くが、ＳｉＣから成り、
前記固体層は第１の表面の領域において、圧縮応力を生成する改質または改質構成部分を有し、
前記改質は、前記固体層の非晶化された構成部分であり、
前記改質は、第２の表面よりも前記第１の表面の近くに離間されており、または前記第１の表面をいっしょに形成し、前記第２の表面は、前記第１の表面に対し平行にまたは実質的に平行に形成されており、
前記第１の表面は平坦または実質的に平坦である、
マルチコンポーネント集成体。
【発明の詳細な説明】
【技術分野】
【０００１】
本発明は、請求項１によれば少なくとも１つの固体層を少なくとも１つの固体物から分離する方法、および請求項１６によれば固体物、特に半導体ウェハに関する。
【背景技術】
【０００２】
半導体産業における一連の構成要素が、薄化された固体層もしくは基板において必要とされる。ただし薄い基板は通常のプロセスの場合には取り扱うのが難しく、ウェハは慣用のワイヤーソープロセスによっても特定の厚さまでしか製造することができないので、このような構成部材を薄い基板上で製造する最も頻度の高い形態は、処理完了後に基板を研削すること、または基板の背面を薄化することである。
【０００３】
この場合、慣用のウェハが最後まで処理されてから、最後に研磨ステップまたはポリッシングステップにおいて、最終的に望ましい基板の厚さが、過剰の材料の除去によって製造される。この状況は、２つの理由から不都合である。すなわち一方では、価値の高い材料の一部分が研磨ステップにおいて失われてしまい、他方では研磨／ポリッシングステップは、基板の損傷によって、ウェハの付加価値の大部分をすでに含む処理済みの構成部材全体を損失する可能性を孕んでいる。
【０００４】
刊行物国際公開第２０１４／１７７７２１号により、固体物を薄化するさらに別の方法が開示されている。この方法によれば、ポリマー層が固体物上に被着される。次いでポリマー層の温度制御によって固体物に応力が生成され、この応力によって固体層が残りの固体物から分離される。
【０００５】
独国特許出願公開第１０２０１２００１６２０号明細書には、固体物とポリマーフィルムとの間に付加的な犠牲層を用いることが記載されており、これは分離ステップ後にポリマーフィルムの除去を改善する役割を果たし、その際に犠牲層がたとえば適切な反応物の添加により化学的に分解または剥離される。しかしながらこの方法の欠点は長い時間がかかることであり、ポリマー層の完全な除去までに経過する時間が数時間に及ぶ可能性がある。これによって産業上の利用が著しく制限されてしまう。ポリマー除去プロセスを加速するための可能性として挙げられるのは、それ相応の予備処理によって、室温でも作用する適切な張力の形態で付加的な推進力をもたらすようにすることである。このようにすることによって、反応物または溶剤のための侵蝕面が拡大し、これによって分解または剥離および溶解が促進される。
【０００６】
さらに国際公開第２０１０／０７２６７５号から、熱膨張係数または弾性係数に局所的に作用をもたらすことができるように、ポリマーに充填剤を設けることが知られている。ただしこの種の充填剤は、分割すべき固体物の表面上でのポリマーの付着を劣化させることが多く、その結果、十分な力の伝達がもはや得られなくなってしまう。
【発明の概要】
【発明が解決しようとする課題】
【０００７】
したがって本発明の課題は、特に材料がそのまま維持されてウェハの損失（いわゆる歩留まり損失）が低減されるようにして、半導体基板の薄化を改善することにあり、かつ／または電気コンポーネントをいっそう有利に製造できるようにする可能性および／または有利なマルチコンポーネント集成体を提供することにある。
【課題を解決するための手段】
【０００８】
上述の課題は本発明によれば、少なくとも１つの固体物から少なくとも１つの固体層を分離する請求項１記載の方法によって解決される。この方法は、好ましくは少なくとも以下のステップを含む。
【０００９】
レーザビームを用いて複数の改質を固体物の内部に生成して、剥離面を形成するステップと、最初は露出している固体物表面に、またはこの表面の上方に、層および／または構成部材を配置または生成することによって、複合構造物を生成するステップであって、露出している表面は、分離すべき固体層の構成部分であるステップと、固体物に外部からの力を及ぼして、固体物に応力を生成するステップであって、外部からの力は、応力により剥離面に沿って亀裂伝播が引き起こされるような強さであるステップ。
【００１０】
剥離面を形成するための改質が、特に好ましくは複合構造物の生成前に生成される。
【００１１】
したがって本発明によれば、構成素子の処理の前に、固体物もしくは基板もしくはワークピースにおいて、のちの薄い面もしくは剥離面を規定するレーザ改質層の生成が行われる。その後、層を構築もしくは生成するために、かつ／または構成部材を製造するために、さらなるプロセス（リソグラフィなど）が行われる。
【００１２】
固体層と共に複合構造物を形成する層および／または構成部材は、好ましくはリソグラフィを用いて、特にたとえば金属化合物によるコーティング、ラッカ、光の照射（たとえばフォトマスクを通したスキャン）、（７０℃よりも低い、特に５０℃よりも低い、または３０℃よりも低い、または周囲温度よりも低い、または２０℃よりも低い、または５℃よりも低い、または０℃よりも低い温度のように、特に低い温度における）フォトレジストの現像、構造物のエッチングによって、もたらされる。回路を生成するために、特に完成した回路を生成するために、これらのプロセス、特にリソグラフィプロセス、のうちのいくつかを、多数を、またはすべてを、何度も、特に１０回よりも多く、または１０回まで、または２０回よりも多く、または２０回まで、または４０回よりも多く、または４０回まで、または８０回よりも多く、または８０回まで、繰り返すことができる。
【００１３】
固体層の分離後に残る固体物は好ましくは、分離された固体層の厚さよりも大きい、特に数倍大きい、厚さを有する。固体材料は好ましくは、半導体材料であり、または半導体材料を有する。
【００１４】
ここで理解されたいのは、分離すべき固体層「にまたはその上に」とは、以下のように理解することもできる、ということである。すなわち、改質を生成するためのレーザ処理の前におかれた高温ステップのケースでは、高温法により生成された表面のコーティングを行うことができ、複合構造物を生成するためこの表面に、さらに別の１つの層または複数の層および／または構成部材を配置または生成することができる、ということである。複合構造物は、定義に従えば、レーザ処理の後に初めて生成され、場合によってはレーザ処理の前に存在する多層の集成体は、本願においては複合構造物とは呼ばれず、多層の集成体と呼ばれる。
【００１５】
この場合に薄化は、好ましくはウェハである固体物の厚さを、構成部材が設けられた固体物、特にウェハ、の慣用の製造方法であるならば、研磨で除去される、つまりたとえば切削、研磨、またはポリッシング除去されることになるであろう材料部分だけ、低減することを意味する。
【００１６】
これに加えて本発明によれば、以下のことが可能である。すなわち、固体物から固体層を分離することによって露出させられた表面に、残された改質構成部分の圧縮応力により引き起こされる固体層の変形を少なくとも部分的に、好ましくは大部分、特に好ましくは完全に、補償するために、または圧縮応力を少なくとも部分的に、好ましくは大部分、または完全に補償するために、金属層が生成される、かつ／または好ましくはスパッタリングまたは電気化学的析出により金属層が生成される。
【００１７】
別の選択肢として、本発明による方法を少なくとも、以下に挙げるステップによって定義することができ、それらのステップは実施形態ごとに、そのステップによって開示された特徴のうちの１つまたは複数を有する。すなわち、固体物を準備するステップ、特にレーザ放射を用いて固体物内に改質を生成して、剥離領域もしくは剥離面もしくは亀裂誘導領域を形成もしくは生成するステップ、および剥離領域もしくは剥離面もしくは亀裂誘導領域に沿って亀裂伝播に基づき固体層を固体物から分離するステップ、または剥離領域もしくは剥離面もしくは亀裂誘導領域に沿って固体物を分割するステップ。
【００１８】
従属請求項および以下で詳述する明細書の部分には、さらに別の好ましい実施形態が示されている。
【００１９】
上述の課題は、付加的または択一的に、固体物から分離される少なくとも１つの固体層を準備する方法によって解決される。本発明による方法はこの場合、好ましくは少なくとも以下のステップを含む。すなわち、剥離面を形成するために、複数の改質を、レーザビームを用いて固体物の内部に生成するステップ。この場合、改質によって圧縮応力が固体物中に生成される。固体層を、残りの固体物と固体層とを改質により形成された剥離面に沿って切り離すことにより分離するステップ。この場合、圧縮応力を生成する改質の少なくとも一部分は固体層のところに残り、この場合、固体層が改質に起因して固体物から剥離する程度の個数の改質が生成され、またはこの場合、さらなる応力を固体物において生成するために、固体物に外部からの力を及ぼし、その際に外部からの力は、改質により形成された剥離面に沿って応力が亀裂伝播を引き起こす程度に強い。本発明によれば、本明細書で開示した方法各々は、付加的または択一的に以下のステップを有することができる。すなわち、固体物から固体層を分離することによって露出された表面に、残された改質構成部分の圧縮応力により引き起こされる固体層の変形を少なくとも部分的に、好ましくは大部分、特に好ましくは完全に、補償するために、または圧縮応力を少なくとも部分的に、好ましくは大部分、または完全に補償するために、材料層、特に金属層、を生成するステップ、を有することができる。
【００２０】
この解決手段が有利であるのは、固体層の切削加工を行う必要なく、著しく平坦な固体層を準備できるからである。このことは特に、固体材料がＳｉＣであるときに有用である。なぜならば、ＳｉＣの製造は著しく高価であり、したがって材料損失をできるかぎり回避しなければならないからである。さらにＳｉＣは著しく硬く、それによって著しく高価な研磨工具を使用しなければならず、そのような工具は、ＳｉＣの硬度が高いことから著しく早く摩耗してしまう。この解決手段がさらに有用であるのは、準備された固体層がすでに材料層を装備しているからであり、特に電気接点を形成するための材料層、および／または放熱のための界面を形成するための材料層を、すでに装備しているからである。好ましくは、最初は露出している固体物表面に、またはその上方に、層および／または構成部材を配置または生成することによって、複合構造物を生成することも行われ、この場合、露出している表面は、分離すべき固体層の構成部分である。好ましくは、剥離面を形成するための改質が、複合構造物の生成前に生成される。さらに、固体物に外部からの力を及ぼして、固体物に応力を生成することができ、この場合、外部からの力は、応力により剥離面に沿って亀裂伝播が引き起こされるような強さである。
【００２１】
上述の課題は、付加的または択一的に、電気コンポーネントを生成するための方法によって解決される。本発明による方法はこの場合、好ましくは少なくとも以下のステップを含む。すなわち、剥離面もしくは剥離領域もしくは亀裂誘導層もしくは生成面を形成するために、複数の改質を、レーザビームを用いて固体物の内部に生成するステップ。この場合、改質によって圧縮応力が固体物に生成される。最初は露出している固体物表面に、またはその上方に、層および／または構成部材を配置または生成することにより、複合構造物を生成するステップ。この場合、露出した表面は、分離すべき固体層の構成部分である。固体層を、残りの固体物と固体層とを改質により形成された剥離面に沿って切り離すことにより分離するステップ。この場合、圧縮応力を生成する改質の少なくとも構成部分は固体層のところに残り、この場合、固体層が改質に起因して固体物から剥離する程度の個数の改質が生成され、またはこの場合、さらなる応力を固体物において生成するために、固体物に外部からの力を及ぼし、この場合、外部からの力は、改質により形成された剥離面に沿って応力が亀裂伝播を引き起こす程度に強い。分離された固体層に好ましくは、固体層を変形させるための圧縮応力が生じ、この場合、圧縮応力は、固体層に残された改質の構成部分によって生成される。さらに、固体層を固体物から分離することにより露出させられた表面に、材料層、特に金属層を生成し、残された改質構成部分の圧縮応力により引き起こされる固体層の変形を少なくとも部分的に補償する、または改質構成部分により生成された圧縮応力を補償するステップ。好ましくは、最初は露出している固体物表面に、またはその上方に、層および／または構成部材を配置または生成することによって、複合構造物を生成することも行われ、この場合、露出している表面は、分離すべき固体層の構成部分である。好ましくは、剥離面を形成するための改質が、複合構造物の生成前に生成される。さらに、固体物に外部からの力を及ぼして、固体物に応力を生成することができ、この場合、外部からの力は、応力により剥離面に沿って亀裂伝播が引き起こされるような強さである。
【００２２】
分離に起因して露出させられた固体層表面は、本発明の１つの好ましい実施形態によれば、第１の表面部分を有し、この部分は、１未満の、特に０．９未満の、または０．７未満の、または０．５未満の、特に０．０１〜０．４の、Ｒａ値（平均粗さ）を有する。さらに、露出させられた固体層表面は好ましくは第２の表面部分を有し、この部分は、１よりも大きい、特に１〜５のＲａ値（平均粗さ）を有する。この場合、第１の表面部分の割合は、第２の表面部分の割合よりも好ましくは大きく、その際に第２の表面部分は、第１の表面部分と第２の表面部分とから成る全面積のうちの少なくとも１％、または少なくとも２％、または少なくとも５％、または少なくとも１０％、または１％〜４９％、または１％〜４０％、または１％〜３０％、または１％〜２０％、である。この解決手段が有利であるのは、固体層自体を１〜５のＲａ値を有する部分で、特に、たとえば研磨または擦り合わせなどのさらなる表面コンディショニングを行うことなく、引き続き処理できるからである。
【００２３】
材料層、特に金属層は、本発明のさらに別の好ましい実施形態によれば、第１の凝集状態において室温よりも高い温度で固体層に生成され、これは室温において第２の凝集状態で存在し、この場合、第１の凝集状態から第２の凝集状態へ移行することによって、金属層が固体層を印加し、これによって残された改質構成部分の圧縮応力によって引き起こされた変形もしくは圧縮応力が、少なくとも部分的に補償され、好ましくは完全に補償される。別の選択肢として、金属層を室温よりも高い温度領域で固体層に生成することができ、その際に温度領域は、室温よりも高い少なくとも１００℃、または１５０℃、または２００℃、または２５０℃、または３００℃、または３５０℃、または４００℃にあり、特に好ましくは最大で２０００℃、または固体材料の溶融温度または気化温度よりも低く、この場合、金属層が室温まで冷却されることによって、固体層が印加されて、残された改質構成部分の圧縮応力により引き起こされた変形が少なくとも部分的に補償され、好ましくは完全に補償され、もしくは圧縮応力が補償される。したがって金属層が冷えることおよび／または硬化することによって、力、特に引張力が発生し、この力によって固体層が、圧縮応力により引き起こされた変形に対し好ましくはネガ型に変形させられ、またはこの力によって圧縮応力が補償される。圧縮応力は好ましくは、バウと呼ばれる変形を引き起こす。ここで室温として好ましくは２０℃が定義され、その際に室温は処理室内の温度を表すこともでき、この温度を好ましくは０℃〜１００℃または２０℃〜２００℃にあるものとすることができる。
【００２４】
本発明のさらに別の好ましい実施形態によれば、金属層はスパッタリングまたは電気化学的析出によって生成される。好ましくは、たとえば改質構成部分を有するＳｉＣ固体層の場合、公知のスパッタリング材料、または電気化学的析出のために使用可能な材料、たとえばチタン、チタン−タングステン、ニッケル、白金、ＴａＳｉ２、および／または金が使用されることになる。この場合、金属層の厚さは好ましくは、固体層の厚さ、固体層の材料、固体層の面積、改質の個数および種類というパラメータによって決定される。
【００２５】
本発明のさらに別の好ましい実施形態によれば、固体物は炭化ケイ素（ＳｉＣ）から成り、または炭化ケイ素（ＳｉＣ）を有し、その際に好ましくは、２００μｍ未満の厚さを有する固体層が、特に１５０μｍ未満、または１２５μ未満、または１１０μ未満、または１００μｍ未満、または９０μｍ未満、または７５μ未満の厚さを有する固体層が、固体物から分離される。この解決手段が有利であるのは、ここで提案した方法を用いてＳｉＣを極めて良好に制御可能であり、つまりは著しく僅かな材料損失で、かつ処理装置の著しく僅かな摩耗で、電気コンポーネントを製造できるからである。
【００２６】
電気コンポーネントは、本発明のさらに別の好ましい実施形態によれば縦型構成素子であり、特にショットキーダイオードおよび／または金属酸化物半導体電界効果トランジスタ（ＭＯＳＦＥＴ）であり、その際に金属層は電気接点、特にオーミックコンタクト、を成し、かつ／または放熱のための界面を成す。この実施形態が有利であるのは、縦型構成素子を本発明によって、比較的僅かな材料損失および摩耗損失で（たとえばＳｉＣを用いることにより）著しく平坦に、ひいてはいっそう容易に製造できるからである。これによって、著しくエネルギー効率がよくかつ安価な電気構成部材を生成することが可能となる。
【００２７】
電気コンポーネントは、本発明のさらに別の好ましい実施形態によれば横型構成素子であり、特に高電子移動度トランジスタ（ＨＥＭＴ）であり、その際に金属層は好ましくは放熱のための界面を成す。この実施形態が有利であるのは、この構成部材をいっそう小型でいっそう容易に、かついっそう安価に製造できるからである。
【００２８】
本発明のさらに別の好ましい実施形態によれば、固体層の平坦な表面側のｃｍ２あたりの平均で、複数の、特に少なくとも４つの、または少なくとも９つの、または少なくとも３６個の、または少なくとも１００個の、電気コンポーネントが生成され、この場合、電気コンポーネントはそれらの製造後、ダイシングによって互いに分離される。これらの実施形態が有利であるのは、個々の電気コンポーネントを高速にかつ損傷することなく大切に扱われながら、互いに分離することができるからである。好ましくは、個々の電気コンポーネントは、矩形の、特に正方形の、底面を有する。電気コンポーネントは好ましくは、０．１ｍｍ〜５ｍｍの外縁を有する。
【００２９】
本発明の１つの好ましい実施形態によれば、外部からの力を及ぼすために、複合構造物の露出した表面に受容層が配置され、この受容層はポリマー材料を有し、特に機械的に、固体物に応力を生成するために、受容層に熱的衝撃が印加され、ここで熱的衝撃印加とは、受容層を周囲温度よりも低い温度まで冷却することであり、この冷却は、受容層のポリマー材料が部分的または完全な結晶化および／またはガラス転移を引き起こすようにして行われ、応力によって、剥離面に沿って固体物内に亀裂が伝播し、この亀裂によって第１の固体層が固体物から分離される。
【００３０】
本発明によれば好ましくは、音響、特に超音波を、固体物に印加することによって、外部からの力を固体物中に取り入れることができ、その際に固体物はここでは好ましくは、液体が充填された容器内に配置されている。音響、特に超音波を、２０ｋＨｚ〜１００ｋＨｚの周波数範囲で使用することができ、ただし１００ｋＨｚ〜１ＭＨｚの周波数範囲を有する高周波音響領域においても使用することができる。これらの周波数に基づき好ましくは液体媒体中の固体物において、たとえばキャビテーション気泡の崩壊などの後続現象を伴うキャビテーションプロセスが発生する。特に界面領域にある液体媒体においてナノ秒の範囲で、動的に形成されるキャビテーション気泡およびマイクロジェットの形成により爆縮および変形が生じる。好ましくは、著しく狭いスペースにおいて気体が著しく急速に圧縮されることによって、断熱昇温の形態で、局所分解されたエネルギー送出が行われる。その際に５０００Ｋまでの極度に高い温度と５００ｂａｒまでの圧力が発生し、さもなければ発生していない境界層領域における物理反応を新たに生じさせることができる。このように非常に大きい圧力差は、外に向かう気泡先端の反動の結果として生じる（爆縮による衝撃波）。これによってこの領域において、強く高められた反応速度が生じる。本発明によれば特に好ましくは、局所分解されたＣＮＣ制御による印加が超音波ピーク（ソノトロード）によって行われ、これによって所期のように亀裂誘発および／または亀裂誘導の作用をもたらすことができる。局所分解された圧力印加を、所期のように亀裂誘発および／または亀裂誘導のために利用することができる。
【００３１】
均一なおよび／または局所分解された実施形態が有利であるのは、特に受容層を使用した場合に、著しく精密な力の導入ひいては亀裂誘発および／または亀裂誘導を引き起こすことができるからである。
【００３２】
本発明のさらに別の好ましい実施形態によれば、剥離面を生成する前に少なくとも１つの高温法で固体物が処理され、その際に高温法は７０℃から固体物の材料の溶融温度または気化温度までの温度で実施される。
【００３３】
したがって部分的に処理されたウェハにおいてレーザステップを実施することはさらなる可能性を表すものであり、これは本発明によれば特に好ましくは高温ステップの後に、ただし残りのプロセスの前に実施される。この解決手段が有利であるのは、まだすべての構造物が形成されてはおらず、それらはレーザ法によって損傷させられるおそれがあるからである。
【００３４】
この場合、レーザ法のパラメータを以下のように最適化することができる。すなわち、固体物における応力ができるかぎり最小化されるように最適化することができ、このような最小化はたとえば、固体物を複数回にわたり慎重に印加すること、線間隔を拡げること、および通り過ぎるたびにエネルギーを小さくすること、によって行われる。
【００３５】
レーザプロセスは、好ましくは基板の結晶組織配向に依存して実施され、つまりレーザ改質は特に好ましくは、できるかぎり以下のようにして実施される。すなわち、処理中に発生する微細亀裂がリソグラフィを妨げることもなく、また、超臨界的に改質面からはみ出てしまい、分離亀裂の剥離後に基板損失が引き起こされることもないようにする。これによれば、たとえばＳｉＣにおいて、亀裂面を規定する目的で、第１の線を好ましくは亀裂方向に対し平行に導くことができ、その後、第２のステップにおいて、これに対し９０°の方向の線によって亀裂が最終的に誘発させられ、分離面が規定される。
【００３６】
剥離面を生成する前に高温ステップを実施するのは極めて有利であり、それというのも、７０℃を超える著しい温度上昇に付随して、ドーパント原子の移動度の上昇、金属汚染原子、および転移またはその他の結晶構造欠陥が生じるからである。剥離面が高温ステップ前に生成されてしまったとしたならば、または部分的に生成されてしまったとしたならば、たとえばそれによって発生した微細亀裂が、固体物中にまたは分離すべき固体層中にさらに入って延びていき、もしくは中に入って成長し、それによっていっそう多くの材料を切除しなければならなくなり、ひいてはいっそう大きな損失が発生してしまうことになる。
【００３７】
少なくとも１つの高温法は、本発明のさらに別の好ましい実施形態によれば、エピタキシ法、ドーピング法、またはプラズマを使用する方法である。高温法とは、７０℃を超える温度で実施されるすべての方法、特に材料積層法のことであると解される。発生する温度は好ましくは、２０００℃よりも低く、または固体材料の溶融温度または気化温度よりも低い。高温法によって好ましくは、固体材料および１つまたは少なくとも１つの生成されたもしくは配置された層から成る多層の集成体が作り出される。
【００３８】
本発明のさらに別の好ましい実施形態によれば、高温法により少なくとも１つの層が固体物上に生成され、その際に少なくとも１つの生成された層は、予め定義されたパラメータを有し、この場合、少なくとも１つの予め定義されたパラメータによって、レーザ光波の屈折および／または吸収および／または反射および／または光効果による電荷キャリア生成の最大の度合いが予め定められ、ここで屈折および／または吸収および／または反射および／または光効果による電荷キャリア生成の度合いは５％未満であり、好ましくは１％未満、特に好ましくは０．１％未満である。この実施形態が有利であるのは、回路のすべての金属素子とレーザ光との相互作用が阻止されるからである。金属層または金属構成部材とレーザ光もしくはレーザ放射との間の相互作用に起因して、金属層および／または構成部材、特に電気的な導体接続部、が損傷してしまうおそれがある。
【００３９】
さらにこの実施形態によれば、以下のようなさらなる問題点が解決される。すなわち、すでに金属の構造物または構成部材（たとえばレーザ侵入方向で２０ｎｍよりも大きい長手方向寸法もしくは広がり）が基板上に配置または生成されているときに、レーザ面を作り込む場合、レーザプロセスは、構造物における後方反射により、または構造物自体により妨害される。なぜならばたとえば伝達が理想的ではないからである。好ましくは、材料改質を生成するために多光子プロセスが利用されるので、できるかぎり妨害されない波面を同時に生じさながら必要とされる高い強度を実現するためには、材料中の焦点が極めて厳密でなければならず、特に理想的でなければならない。したがってこの利点も、最終的な構造物、特に層および／または構成部材、を処理もしくは生成する前にレーザ処理を行うのがよいことを示すものである。
【００４０】
本発明のさらに別の好ましい実施形態によれば、改質は多光子励起によって、特に２光子励起によって、生成される。
【００４１】
好ましくは、最初に複数の基本改質が、少なくとも部分的に均一に延在する特に湾曲した線上に、特に均一に延在する区間上に、生成される。これらの基本改質は好ましくは、予め定義されたプロセスパラメータによって、もしくはそれらに依存して、生成される。予め定義されたパラメータには好ましくは少なくとも、パルス持続時間、パルスエネルギー、１つの線内のパルス間隔、線相互間の間隔、深さおよび／または開口数が含まれる。好ましくは、これらのプロセスパラメータのうち少なくとも１つの値、およびこれらのプロセスパラメータのうちの好ましくは複数の値またはすべての値、あるいはこれらのプロセスパラメータのうち２つよりも多くの値が、固体物の結晶格子安定性に応じて設定される。その際にこの値は特に好ましくは、個々の基本改質周囲の結晶格子が損なわれないまま残り、すなわち好ましくは２０μｍ未満、または１０μｍ未満、または５μｍ未満、または１μｍ未満で亀裂が入るように選定される。
【００４２】
本発明のさらに別の好ましい実施形態によれば、レーザ放射が、５ｎｓ未満の、または２ｎｓ未満の、特に１ｎｓ未満の、または７００ｐｓ未満の、または５００ｐｓ未満の、または４００ｐｓ未満の、または３００ｐｓ未満の、または２００ｐｓ未満の、または１５０ｐｓ未満の、または１００ｐｓ未満の、または５０ｐｓ未満の、または１０ｐｓ未満のパルス長で生成される。
【００４３】
好ましくは、材料特性の変化もしくは改質はそれぞれ、５ｎｓよりも短い、特に２ｎｓまたは１ｎｓよりも短いレーザパルスで生成される。
【００４４】
特に好ましくは個々のレーザパルスの持続時間は、５０ｐｓ〜４０００ｐｓ、または５０ｐｓ〜２０００ｐｓ、または５０ｐｓ〜１０００ｐｓ、特に５０ｐｓ〜９００ｐｓ、または５０ｐｓ〜７０００ｐｓ、または５０ｐｓ〜５００ｐｓ、または５０ｐｓ〜３００ｐｓ、または３００ｐｓ〜９００ｐｓ、または５００ｐｓ〜９００ｐｓ、または７００ｐｓ〜９００ｐｓ、または３００ｐｓ〜５００ｐｓ、または５００ｐｓ〜７００ｐｓ、または３００ｐｓ〜７００ｐｓにあり、あるいは９００ｐｓよりも短く、または７００ｐｓよりも短く、または５００ｐｓよりも短く、または３００ｐｓよりも短く、または１００ｐｓよりも短く、または５０ｐｓよりも短い。
【００４５】
本発明のさらに別の好ましい実施形態によれば、レーザ放射は、１００ｎＪ〜１ｍＪまたは５００ｎＪから１００μＪまたは１μＪ〜５０μＪにあるパルスエネルギーによって生成される。好ましくは個別照射あたりのパルスエネルギーは、対物レンズから出射した後もしくは最後の光学的準備処理手段から出射した後でありかつ固体物にレーザ放射が侵入する前では、０．１〜５０μＪ付近にある。たとえばＤＯＥを用いて複数の焦点を生成すべき場合であれば、個々の焦点各々に対応づけられたレーザ放射は、対物レンズから出射した後もしくは最後の光学的準備処理手段から出射した後でありかつ固体物にレーザ放射が侵入する前では、０．１〜５０μＪのパルスエネルギーを有する。
【００４６】
本発明のさらに別の好ましい実施形態によれば、規定された温度制御のために、もしくは改質を生成するために、もしくはドナー基板の材料特性を変化させるために、特に局所的に変化させるために、レーザ放射が、０．１ｎＪ／μｍ２〜１００００ｎＪ／μｍ２、好ましくは１ｎＪ／μｍ２〜１０００ｎＪ／μｍ２、特に好ましくは３ｎＪ／μｍ２〜２００ｎＪ／μｍ２のパルス密度で、固体物中に導入される。
【００４７】
本発明のさらに別の好ましい実施形態によれば、臨界未満の亀裂を誘発するための誘発改質が生成され、この場合、誘発改質を生成するための少なくとも１つのプロセスパラメータは、基本改質を生成するための少なくとも１つのプロセスとは異なっており、好ましくは複数のプロセスパラメータ同士が異なっている。これに加え、または別の選択肢として、基本改質が生成される際に辿る線の推移方向に対し傾斜したまたは離間された方向で、誘発改質を生成することができる。
【００４８】
臨界未満の亀裂、特に、誘発改質によって、かつ／または誘発領域もしくは誘発面により規定された改質によって、もしくは線上造形物により形成された改質によって、生成された臨界未満の亀裂は、本発明によれば好ましくは、５ｍｍ未満、特に３ｍｍ未満、または１ｍｍ未満、または０．５ｍｍ未満、または０．２５ｍｍ未満、または０．１未満だけ、伝播する。適切な配向をこの場合には、たとえば０°〜９０°の角度に相応させることができ、好ましくは８５°〜９０°の角度に、特に好ましくは９０°の角度に、相応させることができる。
【００４９】
これは、臨界強度（つまり面積あたりのパワー）を超えると誘発される閾値プロセスである。つまり短いパルスは、パルスあたりいっそう僅かなエネルギーしか必要とせず、いっそう大きい開口数は、いっそう小さいポイントにエネルギーを集中させ、したがって閾値強度を達成するために必要とされるエネルギーもいっそう低い。
【００５０】
深さが深くなるということは、たいていは吸収損失を意味し、よって、エネルギーを以下のように再び整合させなければならない。すなわち、ＳｉＣの例によればＮＡ＝０．４、１８０μｍの深さ、３ｎｓのパルス長であり、パルスエネルギーは約７μＪ、３５０μｍの深さではむしろ９μＪである。
【００５１】
一般的に、いっそう硬い材料（サファイア、酸化アルミニウムセラミック、ＳｉＣ、ＧａＮ）は、複数の線においていっそう多くのパルスオーバラップを、つまりはいっそう狭いパルス間隔（≦１μｍ）を必要とし、これとは引き換えに線間隔がいっそう広く選定される傾向にある一方（たとえば＞５μｍ）、ＧａＡｓおよびＳｉなどの柔らかい材料は、どちらかといえばいっそう広いパルス間隔（＞１μｍ）を必要とし、これとは引き換えにいっそう狭い線間隔（＜５μｍ）を必要とする。
【００５２】
例示的なサンプルとしてＳｉＣの場合、以下のようなｆｓパルスが用いられる。すなわち、パルスエネルギーは約８００ｎＪ、パルス間隔は５０ｎｍ以上で２００ｎｍまで。線のパターンは以下のとおりである。すなわち１μｍの間隔で３０本の線、次いで２０μｍのギャップ、次いで再び３０本の線、次いで９６μｍのギャップ、さらに次いで最初から３０本の線、２０μｍのギャップおよび３０本の線と交差させられ（各線間の間隔は常に１μｍ）、次いで３００μｍのギャップ、そして再び３０／２０／３０の線ブロック。深さ１８０μｍ、ＳｉＣのドーピング濃度（これは２１ｍＯｈｍ ｃｍよりも大きい面抵抗で特徴づけられる）、パルス長は４００ｆｓ、開口数は０．６５である。
【００５３】
１つの好ましい実施形態によれば、固体材料はケイ素であり、この場合、開口数は０．５〜０．８、特に０．６５付近にあり、入射深さは１５０μｍ〜１５００μｍ、特に３００μｍ付近にあり、パルス間隔は１μｍ〜５μｍ、特に２μｍ付近にあり、線間隔は１μｍ〜５μｍ、特に２μｍ付近にあり、パルス持続時間は５０ｎｓ〜４００ｎｓ、特に３００ｎｓ付近にあり、さらにパルスエネルギーは３μＪ〜３０μＪ、特に１０μＪ付近にある。
【００５４】
１つの好ましい実施形態によれば、固体材料はＳｉＣであり、この場合、開口数は０．４〜０．８、特に０．４付近にあり、入射深さは５０μｍ〜５００μｍ、特に１８０μｍ付近にあり、パルス間隔は０．１μｍ〜３μｍ、特に１μｍ付近にあり、線間隔は１０μｍ〜１００μｍ、特に７５μｍ付近にあり、パルス持続時間は１００ｆｓ〜１０ｎｓ、特に３ｎｓ付近にあり、さらにパルスエネルギーは０．５μＪ〜３０μＪ、特に７μＪ付近にある。
【００５５】
例示的なサンプルとして酸化アルミニウムセラミックの場合、パルス間隔は５００ｎｍ、線間隔は１０μｍ、パルス持続時間は３ｎｓ、パルスエネルギーは２２μＪ、ＮＡ＝０．４である。
【００５６】
例示的なサンプルとしてサファイアの場合、それぞれ１.５μｍの線間隔により０°、４５°、９０°で３重に書き込まれた線であり、パルス間隔は３００ｎｍ、パルスエネルギーは１つめの通過では３５０ｎＪ、２つめの通過では３００ｎＪ、さらに３つめの通過では２５０ｎＪであり、この場合、ＮＡは０．６５のＮＡ、パルス持続時間は２５０ｆｓである。
【００５７】
本発明のさらに別の好ましい実施形態によれば、線間隔は、特に線状造形物の線間隔は、好ましくは５μｍ〜２００μｍ、特に１０μｍ〜１００μｍ、特に４０μｍ〜８０μｍ、特に６０μｍ〜８０μｍ、特に７０μｍ付近または厳密に７０μｍ、または７０±１０μｍ、または±８μｍ、または±６μｍ、または±５μｍ、または±４μｍ、または±３μｍ、または±２μｍ、または±１μｍ、または特に７５μｍ付近または厳密に７５μｍ、または７５μｍ±１０μｍ、または±８μｍ、または±６μｍ、または±５μｍ、または±４μｍ、または±３μｍ、または±２μｍ、または±１μｍである。
【００５８】
本発明のさらに別の好ましい実施形態によれば、線状造形物の個々の改質は、同じ線状造形物の他の改質に対し０．０５μｍ〜４０μｍの間隔で、特に０．１μｍ〜２０μｍ、特に０．５μｍ〜１５μｍの間隔で、生成される。１つの線状構造物の直接隣り合う２つの改質の間隔は、好ましくは１０μｍになり、または厳密に１０μｍ、または１０μｍ±８μｍ、または±６μｍ、または±５μｍ、または±４μｍ、または±３μｍ、または±２μｍ、または±１μｍになる。
【００５９】
本発明のさらに別の好ましい実施形態によれば、改質を生成するためのレーザビームは、固体物に侵入する前、少なくとも０．３５の開口数（ＮＡ）を有する光学系を通り抜け、特に少なくともまたは厳密に０．６、または少なくともまたは厳密に０．７５、または少なくともまたは厳密に０．８、または少なくともまたは厳密に０．８５、または少なくともまたは厳密に０．９、または少なくともまたは厳密に０．９５を有する光学系を通り抜ける。一般に、パルスが短くなると表面粗さが減少し、フェムト秒パルスを用いれば、ナノ秒パルス（むしろ３μｍよりも大きい粗さ）よりも良好な表面（３μｍよりも小さい粗さ）を生成することができるが、これとは引き換えにプロセスが高価になり、時間が長くかかるようになる。ピコ秒パルスはその中間の手法である。いっそう短いパルスの場合の利点は、相転移が断熱で生じること、つまりレーザパルスと結晶格子との結合が生じることであり、これによっていっそう僅かな振動（光子）が励起されるようになり、つまりプロセスが全体としていっそう低い温度で経過することになる。これとは引き換えに、いっそう大きい領域が非晶化（相転移）されてしまうことになり、このことから臨界的応力が発生し、それによって亀裂が誘発される。
【００６０】
本発明のさらに別の好ましい実施形態によれば、臨界未満の亀裂は固体中を５μｍ〜２００μｍで伝播し、特に１０μｍ〜１００μｍ、または１０μｍ〜５０μｍ、または１０μｍ〜３０μｍ、または２０μｍ〜１００μｍ、または２０μｍ〜５０μｍ、または２０μｍ〜３０μｍで伝播する。この実施形態が有利であるのは、いっそう小さい亀裂伝播であればいっそう僅かな後処理コストしか必要とされないからである。臨界未満の亀裂は結晶格子境界に沿って伝播するが、ただしその理由は、固体物の結晶格子は好ましくは剥離面に対し、特に０°〜６°の角度で傾斜しているからであり、その結果、断面で見ると鋸波状の表面が生じる。亀裂が進行すればするほど、この鋸波状の表面の谷と先端との間の間隔がいっそう大きくなり、それによって、８０ｎｍ未満の表面粗さ、または５０ｎｍ未満、または２０ｎｍ〜５０ｎｍの表面粗さを生成すべき場合には、材料をいっそう多く除去しなければならなくなる。したがって臨界未満の亀裂の亀裂伝播は、本発明のさらに別の実施形態によれば、レーザビームの入射方向に対し９０°とは異なる角度で傾斜した方向で推移し、特に伝播方向は好ましくは９３°〜９９°であり、特に厳密に９４°または９８°、入射方向に対して傾斜している。
【００６１】
本発明のさらに別の好ましい実施形態によれば、臨界未満の亀裂が伝播した複数の線の領域の間の区間に、応力に起因して、もしくはたとえばガラス転移または超音波印加により生成される外部からの力の導入に起因して、亀裂が入る。この実施形態が有利であるのは、固体物の内部に事前にもたらされた予備損傷に基づいて、特に臨界未満の亀裂に基づいて、必要とされる応力をいっそう僅かにすることができるからである。さらに亀裂が著しく精密に導かれる。
【００６２】
本発明のさらに別の好ましい実施形態によれば、複合構造物を形成するための層および／または構成部材が配置されている固体物表面とは反対側に位置する固体物表面に、受容層が配置され、またはそこに生成される。
【００６３】
亀裂の誘発前に、好ましくは別の層および／または構成部材が配置されていない固体物の側に、本発明の方法による受容層が、特にポリマーフィルムの形態で、被着される。
【００６４】
外部からの力を生成するために、本発明のさらに別の好ましい実施形態によれば、ポリマー材料が主表面に配置される。ポリマー材料は好ましくは、２０℃未満のガラス転移温度を有し、特に１０℃未満または０°未満のガラス転移温度を有する。ポリマー材料は特に好ましくは、ガラス転移温度よりも低い温度まで冷却され、その際に生じたガラス転移によってドナー基板に機械的応力が生成され、さらにその際に機械的応力によって、臨界未満の亀裂が互いに結合され、それによって固体層がドナー基板から剥離される。好ましくは固体物からの固体層の分離は、以下のようにして行われる。すなわち、固体物が亀裂誘導領域において改質によって、固体層が材料切除に起因して固体物から剥離するように弱められ、または材料切除後、固体層が固体物から剥離するように固体物が亀裂誘導領域において弱められるような個数の改質が生成され、または周囲を取り囲む表面に対し傾斜して配向された、特に平坦な、固体物表面に、応力生成層が生成または配置され、応力生成層への熱的衝撃印加によって、固体物に機械的応力が生成され、その際に機械的応力によって、固体層を分離するための亀裂が発生し、この亀裂は、材料切除により露出させられた固体物表面から出発して改質に沿って伝播し、または改質生成後、固体物に熱的衝撃が印加され、特に冷却され、熱激衝撃の印加に起因して、固体層が固体物から亀裂誘導領域に沿って剥離する。
【００６５】
したがって受容層を固体物に配置または生成するステップは、好ましくは以下の特徴を有する。すなわち、受容層はポリマー材料であり、特にポリジメチルシロキサン、またはエラストマー、またはエポキシ樹脂、またはこれらの組み合わせを有し、またはかかる材料から成り、ポリマー材料は、特に機械的に、固体物において亀裂伝播応力を生成するために、受容層に熱的衝撃を印加したことに起因してガラス転移し、その際に亀裂伝播応力によって、亀裂が固体物において亀裂誘導領域に沿って伝播する。
【００６６】
本発明のさらに別の好ましい実施形態による受容層は、質量の点で少なくとも大半が、好ましくは全体が、ポリマー材料から成り、ここでポリマー材料のガラス転移は、−１３０℃〜０℃にあり、特に−８５℃〜−１０℃、または−８０℃〜−２０℃、または−６５℃〜−４０℃、または−６０℃〜−５０℃にある。
【００６７】
本発明のさらに別の好ましい実施形態によれば、受容層のポリマー材料は、ポリマーハイブリッド材料から成り、もしくはかかる材料を有し、これはポリマーマトリックスを形成し、その際にポリマーマトリックス内には充填剤が設けられており、この場合、ポリマーマトリックスは好ましくはポリジメチルシロキサンマトリックスであり、さらにこの場合、ポリマーハイブリッド材料におけるポリマーマトリックスの質量分率は、好ましくは８０％〜９９％であり、特に好ましくは９０％〜９９％である。
【００６８】
したがって本発明によれば、分割プロセスにおいて使用するためのポリマーハイブリッド材料について記載され、これによれば固体物出発材料から少なくとも２つの固体物セクションが生成される。本発明によるポリマーハイブリッド材料は、ポリマーマトリックスと、その中に埋め込まれた少なくとも１つの第１の充填剤とを含む。以下では、１つの充填剤もしくは上述の充填剤について言及するかぎりは、同様に複数の充填剤の可能性も加えられるべきである。たとえば充填剤は、様々な材料の混合物を含むことができ、たとえば金属酸化物、金属粒子および無機繊維を含むことができる。
【００６９】
ポリマーマトリックスとして、ポリマー各々を、または様々なポリマーの混合物を利用することができ、これを用いて、固体物出発材料の分割に必要とされる応力を生成することができる。たとえばポリマーマトリックスを、エラストマーマトリックスとして、好ましくはポリジオルガノシロキサンマトリックスとして、特に好ましくはポリジメチルシロキサンマトリックスとして、形成することができる。この種のポリマー材料は、充填剤と組み合わせられたマトリックス材料として、特に簡単に使用することができる。それというのも、可変の架橋度に基づき特性をフレキシブルに調整することができ、個々の充填剤に、ならびに分割すべき固体物出発材料に、整合させることができるからである。１つの変形実施形態によれば、ポリマーハイブリッド材料におけるポリマーマトリックスの質量分率は、８０％〜９９％であり、好ましくは９０％〜９９％である。
【００７０】
第１の充填剤を、有機性または無機性とすることができ、化学元素からも化合物からも、または混合物質たとえば合金からも、形成することができる。
【００７１】
第１の充填剤は以下のように構成されている。すなわち第１の充填剤は、分割後の固体物セクションからのポリマーハイブリッド材料の剥離中、反応物質、開始剤、触媒、または促進剤として作用し、それによって第１の充填剤のないポリマー材料に比べて、分割後にポリマーハイブリッド材料が固体物セクションからいっそう迅速に剥離するようになる。
【００７２】
この場合、第１の充填剤の具体的な化学的組成および構成ならびにその質量分率は、特に、剥離すべきポリマーマトリックスの具体的な材料、そのために利用される溶剤、ならびに使用される反応物質に左右される。さらにこの場合、固体物出発材料の物質および分割すべき固体物出発材料の寸法も重要である。
【００７３】
ポリマーマトリックスにおける第１の充填剤の具体的な分率は、充填剤の材料とその作用とに大きく左右される。ポリマーマトリックスは一方では、充填剤にもかかわらず応力を生成するというその課題を依然として果たすことができなければならない。他方、第１の充填剤の割合は、ポリマー除去の所期の作用を達成するために十分に高くなければならない。当業者は、濃度に依存して簡単な試験を実施することで、第１の充填剤のそのつど最適な質量分率を求めることができる。
【００７４】
たとえばポリマー中の無機ネットワークの形態の発熱性ケイ酸など別の充填剤を、機械的特性の改善に付加的に役立たせることができる。ネットワークの形態のこのような強い相互作用の他、単純に流体力学的な増強によるあまり強くない相互作用も、改善に寄与させることができる。たとえばここでは粘性の所期の上昇を挙げることができ、これによって分割プロセスにおいて処理を改善することができ、したがって製造偏差の改善に役立たせることができる。さらに上述の相互作用によって、構造的な再配向に関して内部の自由度の低減が、補強が増すにつれて難しくなる。
【００７５】
その結果、ポリマーハイブリッド材料において使用されるポリマーのガラス転移温度を所望のように低減できるようになり、このことによって分割プロセスにおいていっそう低い温度の利点が得られるようになる。本発明によれば、固体物セクションからのポリマーハイブリッド材料の剥離を加速するために、ポリマーハイブリッド材料において第１の充填剤が用いられ、ここで固体物セクションは、固体物出発材料を少なくとも２つのセクションに分割する分割プロセスによる分割によって得られる。
【００７６】
第１の充填剤をポリマーマトリックスにおいて、以下のように分布させておくことができる。すなわち、第１の充填剤の質量分率が、分割プロセス中は固体物出発材料と結合されているポリマーハイブリッド材料の外側のすなわち下方の界面から出発して、この下方の界面に対し平行に配置されたポリマーハイブリッド材料の別の界面に向かう方向で減少するように、分布させることができる。このことは、固体物出発材料もしくはセクション付近の充填剤の質量分率は、ポリマーハイブリッド材料の残りの領域よりも大きい、ということを意味する。第１の充填剤をこのように分布させることによって、分離後のポリマーハイブリッド材料の特に効果的な除去が可能になる。それというのも、第１の充填剤は固体物セクションに対する界面近くに存在しており、そこにおいてその作用を発揮することができるからである。これと同時に、ポリマーハイブリッド材料の残りの領域は、ほとんどまたはまったく第１の充填剤の分率がなく、したがってポリマーの機能ができるかぎり僅かにしか作用しない。
【００７７】
１つの実施形態によれば、ポリマーハイブリッド材料は層状に構成されており、その際に固体物出発材料に向いた側の層だけが第１の充填剤を有する一方、残りのポリマーハイブリッド材料には第１の充填剤は設けられていない。
【００７８】
さらに、下方の界面にじかに隣接するポリマーハイブリッド材料の下方の領域には、第１の充填剤が設けられないようにすることができる。このようにすることで、以下のような一連の領域を生じさせることができる。すなわち、固体物出発材料に隣接して、最初に第１の充填剤が設けられていない領域が存在し、それに続いて高い分率で第１の充填剤が設けられた領域が、その後、低い分率で第１の充填剤が設けられた領域または第１の充填剤が設けられていない領域が存在している。
【００７９】
これらの領域および以下で説明するすべての領域を、層の形態で形成されているようにすることができ、つまり領域は大部分が、ポリマーハイブリッド材料が被着される固体物出発材料の界面に対し平行に延在し、少なくともこの界面の領域において長手方向および横断方向の広がりを有する。
【００８０】
第１の充填剤が設けられていない下方の領域を、特に、第１の充填剤により固体物出発材料上でのポリマーハイブリッド材料の付着が劣化するケースのために設けることができる。このような劣化を避ける目的で、最初に第１の充填剤のない領域が配置され、この領域の上に、高い分率の第１の充填剤を有する領域が続き、これによって第１の充填剤がその機能を果たすことができるようになる。第１の充填剤が設けられていない下方の層はたとえば、１０μｍ〜５００μｍ、たとえば１００μｍ、の厚さを有することができる。
【００８１】
さらに、上方の界面にじかに隣接するポリマーハイブリッド材料の上方の領域には、第１の充填剤が設けられていないようにすることができる。ここで上方の界面とは、下方の界面および固体物出発材料とは反対側で、周囲に対しポリマーハイブリッド材料の境界を画定する界面のことであると解されたい。上方および下方の界面は、互いに平行に配置されているようにすることができる。
【００８２】
第１の充填剤が設けられていない上述のような上方の領域を特に設けることができるのは、第１の充填剤が、周囲とポリマーハイブリッド材料との間の伝熱に不都合な影響を及ぼす場合であり、たとえばポリマーハイブリッド材料の冷却が遅延させられてしまう場合である。
【００８３】
第１の充填剤は、反応剤と反応して、好ましくは酸化剤と反応して、ガス状生成物を放出させることができる材料を含むことができ、またはかかる材料から成るものとすることができる。
【００８４】
これによってポリマーマトリックス内にキャビテーションを生成することができ、それらのキャビテーションによって、反応物質および溶剤がポリマーマトリックスおよび場合によっては設けられている犠牲層にいっそう早く接近することができ、しかも遊離体および溶解させられた構成部分のいっそう迅速な搬出がもたらされる。
【００８５】
ガス状反応生成物の発生によって、ポリマーハイブリッド材料の除去をさらに支援する付加的な駆動力をもたらすことができる。
【００８６】
付加的なキャビテーションの形成およびガス状反応生成物の発生は、ポリマー除去を加速させ、したがって分割プロセスの全体的な歩留まりの増加に役立つ。第１の充填剤の分率を変化させることによって、固体物セクションとポリマーハイブリッド材料との間もしくは犠牲層とポリマーハイブリッド材料との間の境界領域におけるキャビテーション密度に、所期のように作用をもたらすことができる。
【００８７】
第１の充填剤は、金属、特にアルミニウム、鉄、亜鉛、および／または銅を含むことができ、または金属、特に上述の金属、から成るものとすることができる。
【００８８】
「から成る」とは、ここで挙げたすべての材料に関して、技術的に必要とされる不純物または技術的に必要とされる混入物が含有されている可能性がある、ということを含むものであり、そのような不純物または混入物は、たとえば充填剤の製造ならびにその分布またはポリマーマトリックスへの結合に役立つ。
【００８９】
金属の充填剤は、酸化剤、たとえば塩酸、硝酸、クエン酸、ギ酸、またはスルファミン酸、と反応して、ガス状生成物を放出させることができ、それによって充填剤をポリマーハイブリッド材料から除去することができる。
【００９０】
たとえばアルミニウムは次式に従い、濃縮された塩酸と反応して、溶媒和金属イオンおよび水を形成する。
６ ＨＣｌ＋２ Ａｌ＋１２ Ｈ２Ｏ → ２［ＡｌＣｌ３ * ６ Ｈ２Ｏ］＋３ Ｈ２
【００９１】
同様に充填剤としての亜鉛の反応は、濃縮された塩酸との反応により付加的なキャビテーションを形成する。すなわちＺｎ＋２ ＨＣｌ→ＺｎＣ２＋Ｈ２。上述の例によれば、水素の発生によって、ポリマーハイブリッド材料の除去をさらに支援する付加的な駆動力がもたらされる。しかも第１の充填剤によって、ポリマーハイブリッド材料内部の温度伝導率を改善することができ、たとえばこれは、第１の充填剤がポリマーマトリックスのポリマーよりも高い温度伝導率を有することによって可能になる。このことがたとえば該当し得るのは、第１の充填剤が金属を含むケースにおいて、さらなる利点がポリマーハイブリッド材料内部の温度伝導率の改善にある場合である。温度伝導率を改善することによって、固体物出発材料の分割のために冷却によって生成された応力をいっそう効果的にすることができ、つまりいっそう迅速に、かつ冷却剤の消費を減らしながら、生成可能とすることができる。これによって、分割プロセスの全体的な歩留まりを高めることができる。
【００９２】
さらにポリマーハイブリッド材料に第２の充填剤が設けられているようにすることができ、この充填剤によって、固体物出発材料上でのポリマーハイブリッド材料の付着が、第２の充填剤が設けられていないポリマーハイブリッド材料よりも高められる。好ましくはこの付着は、充填剤のないポリマー材料よりも高められる。
【００９３】
たとえば第２の充填剤を、プラズマによって活性化可能な充填剤とすることができる。プラズマによる活性化の結果、新たな表面種が発生し、固体物出発材料の表面との相互作用がいっそう強くなる結果となり、結局のところはポリマーハイブリッド材料の付着が改善されるように、この表面種を作り出すことができる。
【００９４】
この場合、プラズマ処理により達成可能な表面種の種類は、プラズマプロセスのプロセス処理に優先的に依存する。たとえば、プラズマ処理中に窒素、酸素、シランまたはクロロシランなどのガスを供給することができ、それによってたとえば、固体物出発材料の表面といっそう強く相互作用することのできる極性基が発生する。
【００９５】
第２の充填剤の質量分率が下方の界面に向かう方向で減少するように、第２の充填剤をポリマーマトリックス内に分布させることができる。たとえばポリマーハイブリッド材料は、下方の界面に隣接した領域内だけに第２の材料を含むことができ、その際にこの領域は、上述の定義に即して層として形成することもできる。
【００９６】
これによって第２の充填剤を、好ましくはポリマーハイブリッド材料と固体物出発材料との間の界面の近くに配置することができ、このことで付着が改善され、ひいては分割すべき固体物出発材料への力の伝達を増大させることができる。たとえば第２の充填剤は、コアシェルポリマー粒子を含むことができる。
【００９７】
その際に粒子は、特にコアシェル粒子の表面すなわちシェルをたとえば低温プラズマによっていっそう強く活性化可能である点で、ポリマーハイブリッド材料のポリマーマトリックスとは異なるポリマー組成を有する粒子である。
【００９８】
これに関する例によれば、コアシェル粒子は、アクリル塩酸シェルを有するポリシロキサンコアを含み、またはエポキシシェルを有するナノスケールのケイ酸塩コアを含み、またはエポキシシェルを有するゴム粒子コアを含み、またはエポキシシェルを有するニトリルゴム粒子コアを含む。第２の充填剤を、低温プラズマ、たとえば冷間プラズマ、によって活性化可能とすることができる。たとえばプラズマを、誘電体バリア放電（ＤＢＥ）によって生成することができる。この場合、電子密度を１０１４〜１０１６ｍ−３の範囲内で生成することができる。ＤＢＥによって生成される「冷間の」非平衡プラズマ（プラズマボリューム）の平均温度は、大気圧において約３００±４０Ｋとなる。ＤＢＥによって生成される非熱プラズマの平均温度は、大気圧において約７０℃となる。
【００９９】
ＤＢＥ処理において、たとえば単極性または双極性のパルスが表面に印加され、これらのパルスは、数μｓから数１０ｎｓまでのパルス持続時間と１桁から２桁までのＫＶ領域の振幅ものである。この場合、放電室内に金属電極が存在せず、つまりは金属による汚染または電極摩耗を見込まなくてよい。
【０１００】
しかも有利には、電極において電荷キャリアが出入りする必要がないことから、高効率である。
【０１０１】
誘電体の表面を、低温で改質させ化学的に活性化することができる。表面改質を、たとえばイオン衝撃による表面種の相互作用および反応によって生じさせることができる。
【０１０２】
さらに、たとえば特定の化学基を表面に生成する目的で、たとえば窒素、酸素、水素、シラン、またはクロロシランなどのプロセスガスを、所期のようにプラズマ処理において加えることができ、たとえばＳｉｘＨｙＥｚ、ただしＥ＝Ｆ，Ｃｌ，Ｂｒ，ｌ，Ｏ，Ｈおよびｘ＝０〜１０、ｚ＝０〜１０、ＳｉＨ４、Ｓｉ（ＥｔＯ）４、またはＭｅ３ＳｉＯＳｉＭｅ３を加えることができる。さらに第２の充填剤を、コロナ処理、火炎処理、フッ素化、オゾン化、またはＵＶ処理、もしくはエキシマ処理によって、活性化可能なものとすることができる。このような活性化によってたとえば、第２の充填剤の表面に極性基が生成され、これらによって固体物出発材料の表面との相互作用が可能となり、したがって付着が改善される。ポリマーハイブリッド材料はさらに付加的に、第１の充填剤を有するポリマーハイブリッド材料とは異なり、または第１および第２の充填剤を有するポリマーハイブリッド材料とは異なり、第３の充填剤を含むことができる。第３の充填剤は、ポリマーマトリックスのポリマーよりも高い温度伝導率および／または弾性係数を有する。
【０１０３】
たとえばポリマーの弾性係数は、低温条件において１桁の低いギガパスカル領域（約１〜３ＧＰａ）にある一方、たとえば金属の充填剤は、２桁〜３桁のギガパスカル領域にある弾性係数を有する。充填剤の分率が相応に高い場合には、浸透性の充填剤ネットワークが可能であり、これによって固体物出発材料への「力の入力結合」を改善することができる。
【０１０４】
浸透は実質的に、個々の充填剤の体積充填度によって作用が及ぼされる（アスペクト比に応じてたとえば０．１体積％、１体積％〜１０体積％）。力の導入が大きくなるにつれて、ポリマー構造の粘弾性の層構成を浸透させることができ、いっそう大きい浸透経路を有効にすることができる。この場合、充填剤と固体物出発材料の表面との接触を改善できるようになることから、熱伝達を改善することができる。
【０１０５】
ポリマーハイブリッド材料の機械的安定性が、低温においてもいっそう迅速に達成される。全体として、たとえばポリマーハイブリッド材料の破壊応力および破壊ひずみなど、対応する構造特性プロフィルの標準偏差が小さくなり、ひいては分割プロセスの全体的な歩留まりが高められる。局所分解された特性プロフィルの変化（ポリマーハイブリッド材料における応力ピーク）がこれと共に固体物において小さくなり、その結果、分割プロセスの全体的な歩留まりが高まり、生成される固体物セクションの品質が改善される。
【０１０６】
第３の充填剤によって、周囲とポリマーハイブリッド材料との間の熱伝達が改善され、さらにポリマーハイブリッド材料内部での熱伝導が迅速になるので、ポリマーハイブリッド材料をいっそう急速に冷却することができ、分割プロセスを全体としていっそう高速に、ひいてはいっそう効果的に実施できるようになる。
【０１０７】
弾性係数が高められることによって、固体物出発材料を分割するための応力を高めることができ、したがって特に高い応力が必要とされる固体物出発材料であっても分割できるようになる。
【０１０８】
しかも第３の充填剤を、熱膨張係数に作用をもたらすために用いることもできる。この場合の目的は、ポリマーハイブリッド材料の熱膨張係数と分割すべき固体物出発材料の熱膨張係数との差をできるかぎり大きくすることであり、これによって分割に必要とされる付加的な応力を生成することができる。好ましくは第３の充填剤は、高い熱膨張係数を有し、すなわちポリマーマトリックスの熱膨張係数よりも高い熱膨張係数を有する。たとえば第３の充填剤の熱膨張係数を、３００ｐｐｍ／Ｋよりも大きくなるようにすることができる。
【０１０９】
第３の充填剤の質量分率が上方の界面に向かう方向で増大するように、第３の充填剤をポリマーマトリックスに分布させることができ、これによって特に周囲に対する界面においていっそう迅速な熱伝達を実現することができる。
【０１１０】
第３の充填剤は、金属、特にアルミニウム、鉄、亜鉛、および／または銅を含むことができ、または上述の金属から成るものとすることができる。金属は一般に、熱伝導率および温度伝導率が高いことで優れている。
【０１１１】
既述の充填剤（第１、第２および第３の充填剤）を、粒子の形態でポリマーマトリックス内に分配して存在させることができ、その際に粒子サイズを、粒子の少なくとも１つの次元に関してμｍ領域およびｎｍ領域にあるものとすることができる。充填剤粒子は、球状の形態の他、たとえば棒状または板状の形態など他の形状をとることもできる。
【０１１２】
充填剤粒子は、たとえば単峰性分布または２峰性分布、狭い分布、特に単分散、または広分布など、あらゆる粒子サイズ分布を有することができる。充填剤は、たとえばポリマーネットワークへ埋め込むことによるなど物理的に、または化学的にも、ポリマーマトリックスに結合されているようにすることができる。さらに、既述の充填剤のうちの１つまたは複数は、上述の機能が以下のものと両立し得るかぎりは、無機ファイバまたは有機ファイバ、たとえば炭素ファイバ、グラスファイバ、玄武岩ファイバ、またはアラミドファイバ、を含むことができ、またはかかるファイバから成るものとすることができる。任意選択的に、上述のファイバを含むかまたはかかるファイバから成るさらに別の充填剤を追加することもできる。
【０１１３】
ファイバは通常、強い異方性の特性を有する。充填剤を方向に依存してポリマーハイブリッド材料内にポジショニングすることによって、固体物出発材料の分割に必要とされる応力に所期のように作用をもたらすことができる。このことを、分割プロセスの全体的な歩留まりの上昇に役立たせることができる。有機または無機の充填剤が強い異方性構造を有するファイバ材料として使用されるケースにおいて得られる付加的な利点とは、このようにすることでポリマーハイブリッド材料内部の機械的特性の改善を達成できる、ということである。
【０１１４】
しかも既述の充填剤は、コアシェル粒子を含むか、またはかかる粒子から成るものとすることができる。これに加え、または別の選択肢として、コアシェル粒子を含むか、またはかかる粒子から成る、さらに別の充填剤をポリマーハイブリッド材料内に設けることができる。
【０１１５】
コアシェル粒子を使用することによって、活性化の改善の他、エネルギー吸収メカニズムの新たな形態も付加的に実現され、これは全体として、分割プロセスにおいて使用した場合に、ポリマーハイブリッド材料の衝撃強度および破壊強度の増加、特に低温衝撃強度の増加を生じさせることができ、ひいては分割プロセスの全体的な歩留まりを高めるのに寄与し得るものである。たとえば、ポリマーハイブリッド材料から成るフィルムの機械的破壊はいっそう低い確率でしか発生し得ず、したがってフィルムの再利用の可能性を促進できるようになる。
【０１１６】
たとえば、コアシェルポリマー粒子に基づく亀裂伝播の阻止によって、分割プロセスにおけるシートの破壊を回避することができ、これによってリサイクリングの道を開くことができる。
【０１１７】
この場合、含まれているエラストマー粒子は塑性変形を受けて空洞を形成する可能性があり、それによってさらなる付加的なエネルギーを受容することができる。付加的なエネルギー受容を、マトリックスの剪断流によって補償することもでき、このことにより全体として機械的特性が改善される。コアシェル粒子は、ある材料から成る通常は球状のコアが、第２の材料から成るシェルによって取り囲まれている、という点で優れている。シェルは、コアを完全に包囲することができ、またはとはいえ浸透性であってもよい。ここで材料を、たとえば金属などの無機材料とすることができ、またはたとえばポリマーなどの有機材料とすることができる。たとえば、２つの異なる金属を互いに結合することができる。ただしポリマーから成るコアを、金属または第２のポリマーから成るシェルによって取り囲むことも可能である。
【０１１８】
コアシェル粒子によって、第１の材料と第２の材料の特性を組み合わせることができる。たとえば、安価なポリマーのコアを介して、充填粒子のサイズおよび密度を設定することができる一方、金属のシェルが上述のように反応することができる。しかも、単分散であることが多いそれらの粒子サイズ分布に基づき、コアシェル粒子の特性を正確に予測して調整することができる。
【０１１９】
さらに、１つまたは複数の充填剤（第１、第２および／または第３の充填剤）は、カーボンブラックの形態の炭素、グラファイト、細断された炭素ファイバ（細断カーボンファイバ）、好ましくはカーボンナノチューブ（ＣＮＴ）の形態のカーボンナノファイバ、たとえば多層カーボンナノチューブ（ＮＷＣＮＴ）ならびに単層カーボンナノチューブ（ＳＷＣＮＴ）など、を含むことができ、またはこれらから成るものとすることができる。カーボンナノチューブは、種々の個数の円筒により構築された円筒状のグラファイトレイヤである。
【０１２０】
これらのチューブがただ１つの円筒から成るならば、これを単層カーボンナノチューブ（ＳＷＣＮＴ）と称する。２つまたはそれ以上の円筒が設けられているならば、二層カーボンナノチューブ（ＤＷＣＮＴ）または多層カーボンナノチューブ（ＭＷＣＮＴ）と称する。これらを好ましくは、互いに同心円状に入れ子構造で存在させることができる。
【０１２１】
種々の実施形態によれば、第３の充填剤はＭＷＣＮＴを含むことができ、またはＭＷＣＮＴから成るものとすることができ、それというのも、これは特に高い熱伝導率（３００Ｗ*（ｍ*Ｋ）−１）を有し、同時に５〜６０Ｇｐａの領域の著しく高い耐裂性を有するからである。この場合、高い機械的安定性は、高い亀裂値、著しく高い弾性率および著しく良好な耐久性に現れている。
【０１２２】
このための基礎は、３つの隣接する炭素原子に対するπ結合として非局在化されたｐ軌道と結合された、ｓｐ２混成軌道にされた強いσ−Ｃ−Ｃ結合である。この場合、９０°までの曲げが可能である。
【０１２３】
ＳＷＣＮＴを用いれば、さらに高い特性値を達成することができる（弾性係数は４１０Ｇｐａ〜４１５０Ｇｐａ、これに対しグラファイトは１０００Ｇｐａ、ＳＷＣＮＴの熱伝導率は約６０００Ｗ*（ｍ*Ｋ）−１）。ただしこの場合、ＭＷＣＮＴに比べてコストパフォーマンスは明らかに悪くなる。ＭＷＣＮＴの円筒直径は、長さ５００ｎｍ〜１０００μｍのときに一般的には１ｎｍ〜１００ｎｍにあり、好ましくは５〜５０ｎｍである。
【０１２４】
さらに別の変形実施形態によれば、第３の充填剤はＭＷＣＮＴを含み、かつ同時に第２および／または第１の充填剤はカーボンブラックを含むかまたはカーボンブラックから成る。それというのもこの場合も、（たとえば２００Ｗ*（ｍ*Ｋ）−１までの）熱伝導率の改善を達成できるからである。たとえばカーボンブラックの使用は、０．４ＧＰａよりも小さい値の著しく僅かな耐裂性を有するので、２つまたはさらに多くの充填剤を組み合わせることができ、これによって全体的な分割の歩留まりが高まり、さらに分割プロセスにおけるコスト全体を改善することができる。
【０１２５】
この場合、カーボンブラックの平均直径は５ｎｍ〜５００ｎｍの範囲内にあり、好ましくは２０ｎｍ〜２００ｎｍ、特に好ましくは４０ｎｍ〜１００ｎｍの範囲内にある。
【０１２６】
さらに充填剤は、ケイ酸、たとえば発熱性ケイ酸、を含むことができ、またはケイ酸から成るものとすることができる。これに加え、または別の選択肢として、ケイ酸を含むか、またはケイ酸から成る、さらに別の充填剤をポリマーハイブリッド材料内に設けることができる。
【０１２７】
発熱性ケイ酸は３次元ネットワークを形成することができ、これによって発熱性ケイ酸を機械的安定性に役立たせることができる。このためかかる充填剤を、ポリマーハイブリッド材料の機械的特性の所期の調整に用いることができる。既述の充填剤（第１、第２、第３の充填剤）のうちの１つまたは複数を、それらに付与された機能と両立可能であるかぎり、同じ材料から成るものとすることができる。たとえば第１の充填剤も第３の充填剤もアルミニウムを含むことができ、またはアルミニウムから成るものとすることができる。上述のようにアルミニウムを、キャビテーションの生成に利用することができ、つまりは固体物セクションからのポリマーハイブリッド材料の剥離を加速させるためにも、温度伝導率を高めるためにも、利用することができる。かかる実施形態によって製造プロセスが簡単になる。その理由は、すべての機能を満たすために１つまたは２つの充填剤だけを添加すれば十分であるとすることができるからである。
【０１２８】
第１および第２の充填剤ならびに場合によっては第３の充填剤を、それぞれ異なる材料から成るものとすることができる。これによって充填を所望の機能に合わせて個別に整合させることができ、つまりはいっそう良好に整合させることができる。
【０１２９】
本発明によるフィルムは、上述のようにポリマーハイブリッド材料を含む。フィルムは、たとえば０．５〜５ｍｍの厚さを有することができる。
【０１３０】
少なくとも上述の表面上に、本発明によるポリマーハイブリッド材料または本発明によるシートを被着することができ、これによってそれ相応の結合構造が実現される。被着されたポリマーハイブリッド材料もしくは被着されたシートを、以下では受容層とも称する。かかる受容層の厚さを、たとえば０．５ｍｍ〜５ｍｍ、特に１ｍｍ〜３ｍｍ、にあるものとすることができる。任意選択的に、ポリマーハイブリッド材料またはシートを、複数の露出した表面上に被着することもでき、特に互いに平行に配置された表面上に被着することもできる。
【０１３１】
熱的衝撃印加は好ましくは、受容層を周囲温度よりも低くなるまで冷却することであり、好ましくは１０℃よりも低くなるまで、特に好ましくは０℃よりも低くなるまで、さらに好ましくは−１０℃または−４０℃よりも低くなるまで、冷却することである。
【０１３２】
受容層の冷却は最も好ましくは、受容層の少なくとも一部分がガラス転移を引き起こすように、または部分的または完全な結晶化を引き起こすように、行われる。この場合、冷却を、−１３０℃よりも低くなるまでの冷却とすることができ、これをたとえば液体窒素によって生じさせることができる。この実施形態が有利であるのは、受容層は温度変化に依存して収縮し、かつ／またはガラス転移し、その際に発生する力が固体物出発材料に伝達されるからであり、それによって固体物において機械的応力を生成可能であり、その結果、亀裂の誘発および／または亀裂伝播が引き起こされ、その際に亀裂は最初に第１の剥離面に沿って伝播して、固体層を分割させる。
【０１３３】
さらなるステップにおいて、ポリマーハイブリッド材料またはフィルムが固体物セクションから、たとえば化学反応、物理的剥離プロセスおよび／または機械的切除によって、除去される。
【０１３４】
固体物セクションからのポリマーハイブリッド材料の剥離プロセスを、たとえば２０℃〜３０°の範囲内の中庸な周囲温度で行うことができ、好ましくは３０℃〜９５℃の比較的高い温度範囲、たとえば５０℃〜９０℃の温度範囲で行うことができ、またはそうではなくたとえば１℃〜１９℃の低い温度範囲で行うこともできる。
【０１３５】
高められた温度範囲によって、反応速度が高くなることから化学的剥離反応を短くすることができ、これはたとえばポリマーハイブリッド材料と固体物との間に犠牲層を用いたケースなどである。犠牲層を用いたケースでは、有利には２〜６の範囲のｐＨ値において、水溶液中で剥離を行うことができる。様々な変形実施形態によれば、たとえば剥離プロセスを、適切な無極性溶剤から成る溶液を用いた処理の形態で行うことができ、この場合、１℃〜５０℃の範囲内の中庸な周囲温度が好ましく、２０℃〜４０℃の範囲内の中庸な周囲温度が特に好ましい。
【０１３６】
この場合に特に有利であるのは、フィルムに温度作用を及ぼさない剥離である。ここで有利には、トルエン、ｎペンタン、ｎヘキサンなど脂肪族および芳香族の炭化水素を適用することができ、ただしたとえば四塩化炭素などのハロゲン化溶剤を適用することもできる。これによれば、剥離すべきポリマーハイブリッド材料および固体物セクションに対する界面に付加的な力をもたらすことができる。それというのも、溶剤処理によって、ポリマーハイブリッド材料の著しく強い可逆的な膨化を発生させることができ、それによって剥離が全体的に容易になるからである。
【０１３７】
さらに別の変形実施形態によれば、犠牲層の上述の剥離メカニズムと、適切な無極性溶剤を用いた処理との組み合わせを、やはりフィルムに温度作用をもたらすことなく、行うことができる。
【０１３８】
生成された複合構造物の露出した層または露出した構成部材に安定化層を配置または生成して、露出した層または露出した構成部材の変形を制限することができ、この場合、変形は、受容層により導入された機械的応力の結果として生じる。これにより構成部材を備えた面は好ましくは、（たとえば基板もしくは固体物の湾曲およびグレールーム条件に対し）保護され保持される。このことを、可溶性ポリマー（有機）または保持層を介して行うことができる。この実施形態は、これによってたとえば小さいＭＥＭＳ構造との相互作用が制限されることから、有利である。構成部材が実装されたウェハの表面特性は、通常は規則的ではなく、このことは強いまたは急な運動の際にフィールドの過度な突出および局所的な表面損傷を引き起こす可能性がある。したがってこの実施形態は、固体層およびそこに配置および／または生成された層および／または構成部材を、特に機械的な損傷または破壊から良好に保護する作用をもたらす解決手段となる。
【０１３９】
この方法は好ましくは同様に、または択一的に、以下のステップのうちのいくつかまたは多数のステップを含むことができる。すなわち、少なくとも１つの固体層を分離するために固体物を準備するステップ。この場合、固体物は、第１の平坦な面部分と第２の平坦な面部分とを有し、その際に第１の平坦な面部分は好ましくは、第２の平坦な面部分に対し実質的にまたは厳密に平行に配向されている。
【０１４０】
少なくとも１つの放射源、特にレーザ、を用いて、固体物の内部構造に欠陥を生成して、固体層を固体物から分離する際の出発点となる亀裂誘発源を予め定めるステップ。
【０１４１】
少なくとも１つのレーザのレーザビームを用いて、固体物の内部構造に欠陥または改質を生成して、固体層が固体物から分離される際に辿る亀裂誘導を予め定めるステップ。この場合、レーザビームは、第２の平坦な面部分を介して固体物中に侵入する。
【０１４２】
本発明による方法のさらに別の好ましい実施形態によれば、安定化層は、好ましくは水溶性のセラミック、特にDetaktaのFortafix、から成り、もしくはこれを有し、かつ／または可溶性のポリマー、特にそれぞれ異なるかつ／または整合された連鎖長を有する、特にポリ（エチレングリコール）（ＰＥＧ）から成り、もしくはこれを有する。Fortafixは１成分系および２成分系のセラミックセメントであり、これは接着剤、腐食および化学的作用から保護するためのエナメル、金型構造または隔離のための注型材料、たとえば金属またはセラミックグリップにナイフブレードを入れるために、加熱ワイヤを補強するための浸漬用塗料として、用いられる。ポリマー（ＰＥＧ）は、水および一連の有機溶剤において可溶性である。ヘキサン、ジエチルエーテルおよびｔｅｒｔ−ブチルメチルエーテルにおいては、つまり他の有機溶剤においては、不可溶性である。したがって保護層を被着する前に、表面構造／構成部材をＰＥＧで埋め戻すことができる。安定化層は好ましくはその場で生成され、またはシートとして準備される。これに加えて、または別の選択肢として、安定化層が注入され、もしくは層および／または露出した構成部材に液体材料が印加され、これが硬化もしくは固化して初めて、安定化層になる。安定化層は、付加的または択一的に、溶剤の被着により、または溶剤中への浸漬により、層または露出した構成部材から除去される。このため安定化層はセラミック材料を有し、またはセラミック材料から成り、かつ／または安定化層はポリマー材料を有し、またはポリマー材料から成る。
【０１４３】
本発明のさらに別の好ましい実施形態によれば、改質は相前後して少なくとも１つの行または列または線において生成され、この場合、１つの行または列または線において生成された改質は、好ましくは間隔Ｘをおいて高さＨで生成され、これによって相前後して続く２つの改質の間に伝播する亀裂が、特に、剥離面に対し角度Ｗで配向された亀裂伝播方向を有する、結晶格子方向で伝播する亀裂が、それら両方の改質を互いに結合するようになる。ここで角度Ｗは好ましくは０°〜６°であり、特に４°付近にある。好ましくは亀裂は、第１の改質の中心の下方にある領域から、第２の改質の中心の上方にある領域へと伝播していく。したがってこの場合、基本的な関係は、改質のサイズは、改質の間隔と角度Ｗとに依存して変化し得る、もしくは必ず変化する、というものである。
【０１４４】
本発明のさらに別の実施形態によれば、第１のステップにおいて、１つの線において好ましくは互いに等間隔で改質が生成される。さらにこの場合に想定可能であるのは、第１のステップにおいて生成された複数のこれらの線を、生成することである。これらの第１の線は特に好ましくは、亀裂伝播方向に対し平行に、さらに好ましくは直線状または円弧状に、特に同じ平面内で生成される。これらの第１の線の生成後、好ましくは臨界未満の亀裂を引き起こすために、かつ／または促進するために、好ましくは第２の線が生成される。これらの第２の線も、好ましくは直線状に生成される。特に好ましくは、第２の線は第１の線に対して傾斜しており、特に直交して配向されている。第２の線は、好ましくは第１の線と同じ平面内に延在しており、または特に好ましくは、第１の線が延在している平面に対し平行な平面内に延在している。次いで好ましくは、臨界未満の亀裂を結合するために第３の線が生成される。
【０１４５】
本発明のさらに別の好ましい実施形態によれば、−１３０℃〜−１０℃の温度まで、特に−８０℃〜−５０℃の温度まで、受容層を冷却する冷却装置が設けられている。冷却装置は好ましくは、液体窒素を霧化するための霧化手段、特に穿孔が設けられた少なくともまたは厳密に１つの管路、を有し、特に好ましくは霧化された窒素によって、冷却作用が生成される。別の選択肢として考えられるのは、冷却装置が窒素槽を有し、この場合、受容層は、窒素槽内に予め保持された液体窒素から離間されて、ポジショニングされることである。別の選択肢として考えられるのは、冷却装置に、特に液体状または霧状の窒素を好ましくは一様に供給するスプレイ手段が設けられていることであり、この場合、スプレイ手段は好ましくは、受容層の上方または側方に配置されている。この実施形態が有利であるのは、液体窒素は物体を規定どおりに冷却するために著しく良好に適しているからである。さらにこの実施形態が有利であるのは、−８０℃よりも低い、または−９０℃よりも低い温度プロセスに対し、それよりもかなり効率化されたプロセスがもたらされるからである。
【０１４６】
冷却装置は好ましくは、窒素槽と、受容層のポジションから窒素槽内に予め保持されている液体窒素までの間隔を規定どおりに調整するためのポジショニング装置とを有し、この場合、窒素槽およびポジショニング装置は好ましくは、周囲に対して少なくとも部分的に、好ましくは完全に区切られた空間内に配置されている。
【０１４７】
本発明のさらに別の好ましい実施形態によれば、１つまたは複数の温度測定装置が設けられている。好ましくは、温度測定装置により温度測定が実施され、その際に捕捉された温度値が好ましくは、温度コントロールのために窒素バルブを介した位置もしくは貫流を調整するために用いられる。
【０１４８】
これに加え均一な温度制御のために、チャンバ内部に通風機を投入することができ、これによって強制的な対流が生成され、したがって温度勾配が低減される。
【０１４９】
図示されていないさらに別の冷却の可能性は、温度制御された冷却物体との接触冷却であり、たとえば閉じられた循環路内でこの冷却物体に冷却剤が貫流され、これが固体物と接触した状態にされる。
【０１５０】
温度測定は好ましくは固体物において行われ、特に受容層および／または固体物の下側で行われ、好ましくは固体物下側はチャンバ低部に対し間隔をおいて配置されており、この場合、固体物のポジショニングのために好ましくはポジショニング装置が設けられており、このポジショニング装置によって特に好ましくは、固体物からチャンバ低部までの間隔、または受容層から液体窒素までの間隔を、特に温度に依存して、変化させることができる。
【０１５１】
さらに好ましくは、窒素とポジショニング装置を収容するチャンバが設けられており、この場合、チャンバを好ましくは閉鎖可能であり、かつ／または周囲に対し熱的に絶縁されている。
【０１５２】
本明細書によれば固体物出発材料とは好ましくは、単結晶、多結晶、または非晶質の材料のことであると解される。好ましくは、強い異方性の原子の結合力ゆえに、強い異方性構造を有する単結晶が適している。固体物出発材料は好ましくは、元素周期系の主族３、４、５および／または副族１２のうち１つの族からの材料または材料の組み合わせを有し、特に第３、第４、第５主族および副族１２の元素からの組み合わせ、たとえば酸化亜鉛またはテルル化カドミウムを有する。
【０１５３】
炭化ケイ素の他、半導体出発材料をたとえば、ケイ素、ヒ化ガリウムＧａＡｓ、窒化ガリウムＧａＮ、炭化ケイ素ＳｉＣ、リン化インジウムＩｎＰ、酸化亜鉛ＺｎＯ、窒化アルミニウムＡｌＮ、ゲルマニウム、酸化ガリウム（ＩＩＩ）Ｇａ２Ｏ３、酸化アルミニウムＡｌ２Ｏ３（サファイア）、リン化ガリウムＧａＰ、ヒ化インジウムＩｎＡｓ、窒化インジウムＩｎＮ、ヒ化アルミニウムＡｌＡｓ、またはダイヤモンド、から成るものとすることもできる。
【０１５４】
固体物もしくはワークピース（たとえばウェハ）は、好ましくは元素周期系の主族３、４および５のうち１つの族からの材料または材料の組み合わせを有し、たとえばＳｉＣ、Ｓｉ、ＳｉＧｅ、Ｇｅ、ＧａＡｓ、ＩｎＰ、ＧａＮ、Ａｌ２Ｏ３（サファイア）、ＡｌＮを有する。特に好ましくは固体物は、周期系の第４族、第３族および第５族に現れる元素の組み合わせを有する。その際に考えられる材料または材料の組み合わせはたとえば、ヒ化ガリウム、ケイ素、炭化ケイ素などである。さらに固体物はセラミック（たとえば酸化アルミニウムＡｌ２Ｏ３）を有することができ、またはセラミックから成るものとすることができ、その際に好ましくはセラミックは、一般的にはたとえばベロフスカイトセラミック（たとえばＰｂ含有、Ｏ含有、Ｔｉ／Ｚｒ含有のセラミック）であり、特別にはマグネシウムニオブ酸鉛、チタン酸バリウム、チタン酸リチウム、イットリウムアルミニウムガーネット、特に固体レーザ用途のためのイットリウムアルミニウムガーネット結晶、ＳＡＷセラミック（表面音響波）、たとえばニオブ酸リチウム、オルトリン酸ガリウム、石英、チタン酸カルシウムなどである。したがって固体物は好ましくは、半導体材料またはセラミック材料を有し、もしくは特に好ましくは固体物は、少なくとも１つの半導体材料またはセラミック材料から成る。固体物は、好ましくはインゴットまたはウェハである。特に好ましくは固体物は、レーザビームに対し少なくとも部分的に透過性の材料である。したがってさらに考えられるのは、固体物は透過性材料を有し、または部分的に透過性材料たとえばサファイアから成り、もしくはかかる材料から製造されているようにすることである。この場合、固体物材料として単独で、または他の材料との組み合わせで、考慮の対象となるさらに別の材料は、たとえば「ワイドバンドギャップ」材料、ＩｎＡｌＳｂ、高温超電導体、特にレアアース銅酸化物（たとえばＹＢａ２Ｃｕ３Ｏ７）である。これに加えて、または別の選択肢として考えられるのは、固体物がフォトマスクであるということであり、この場合、フォトマスク材料としてこのケースでは好ましくは、出願日において公知のどのようなフォトマスク材料であっても用いることができ、特に好ましくはそれらの組み合わせを用いることができる。さらに固体物は付加的または択一的に、炭化ケイ素（ＳｉＣ）を有することができ、または炭化ケイ素（ＳｉＣ）から成るものとすることができる。
【０１５５】
改質を、固体材料の相転移、特に炭化ケイ素からケイ素と炭素への相転移とすることができ、これによって固体物において体積膨張が生成され、さらにこのことによって固体物において圧縮応力が生成される。
【０１５６】
本発明によるレーザ印加によって好ましくは、材料固有の局所分解されたエネルギー注入の累積がもたらされ、その結果、規定された１つの個所において、または規定された複数の個所において、さらに規定された時間に、固体物の規定された温度制御が生じる。具体的な用途において、固体物を炭化ケイ素から成るものとすることができ、これによって好ましくは、固体物の強く局所的に制限された温度制御が、たとえば２３８０±４０℃よりも高い温度まで行われる。この温度制御の結果、新たな材料または相が発生し、特に結晶および／または非晶質の相が発生し、その際に結果として生じた相は、好ましくはＳｉ（ケイ素）相およびＤＬＣ（ダイヤモンド状炭素）相であり、これらは強度が著しく低減されて発生する。次いで、強度が低減されたこの層によって、剥離領域もしくは剥離面が生じる。
【０１５７】
さらに前述の課題は、前述の方法のうちの１つに従い製造され、内部に少なくとも１つの剥離面を有する固体物によって解決される。この場合、剥離面は、レーザ放射によって生成された改質から成る。さらに固体物は、高温処理法により結果として生じた領域を有する。
【０１５８】
さらに別の好ましい実施形態によれば、この領域に１つまたは複数の層および／または１つまたは複数の構成部材が配置または生成される。別の選択肢として、１つまたは複数の層および／または１つまたは複数の構成部材が、分離すべき固体層の表面に配置または生成されているようにすることができる。固体物は好ましくは、１０００μｍよりも薄い平均厚さを有し、特に８００μｍよりも薄い、または７００μｍまたは６００μｍまたは５００μｍまたは４００μｍまたは３００μｍまたは２００μｍまたは１００μｍまたは８０μｍまたは５０μｍよりも薄い平均厚さを有する。
【０１５９】
したがって本発明は、このようにして前処理／改質されたウェハ上に構成素子を製造すること、および構成部材基板として改質されたウェハ自体にも関する。
【０１６０】
さらに本発明は付加的または択一的に、マルチコンポーネント集成体に関する。本発明によるマルチコンポーネント集成体はその際に好ましくは、本明細書で述べられている方法によって生成され、特に好ましくは少なくとも１つの固体層を有する。その際に固体層は、（質量の点で）５０％よりも多くが、特に（質量の点で）７５％よりも多くが、または（質量の点で）９０％よりも多くが、または（質量の点で）９５％よりも多くが、または（質量の点で）９８％よりも多くが、または（質量の点で）９９％よりも多くが、ＳｉＣから成り、固体層は第１の表面の領域において、圧縮応力を生成する改質または改質構成部分を有し、この場合、改質は、固体層の非晶化された（相転移された）構成部分であり、改質は、第２の表面よりも第１の表面の近くに離間されており、または第１の表面をいっしょに形成し、第２の表面は、第１の表面に対し平行にまたは実質的に平行に形成されており、かつ／または第２の表面は平坦または実質的に平坦である。さらに本発明によるマルチコンポーネント集成体は、固体層の第１の表面に生成された金属層も有する。さらにこの場合に可能であるのは、特に、横型構成素子または縦型構成素子として使用可能な電気コンポーネントを形成する目的で、第２の表面に１つまたは複数の別の層および／または１つまたは複数の別の構成部材が配置されているようにすることである。
【０１６１】
好ましくは、最初は露出している固体物表面に、またはその上方に、層および／または構成部材を配置または生成することによって、複合構造物を生成することが行われ、この場合、露出している表面は、分離すべき固体層の構成部分である。好ましくは、剥離面を形成するための改質が、複合構造物の生成前に生成される。さらに、固体物に外部からの力を及ぼして、固体物に応力を生成することができ、この場合、外部からの力は、応力により剥離面に沿って亀裂伝播が引き起こされるような強さである。
【０１６２】
好ましくは改質は第２の表面から、２００μｍよりも僅かに離間されており、特に１５０μｍよりも僅かに、または１１０μｍよりも僅かに、または１００μｍよりも僅かに、または７５μｍよりも僅かに、または５０μｍよりも僅かに、離間されている。
【０１６３】
表面は、本発明の意図するところによれば、この表面が理想的に滑らかでかつ理想的に平坦な１つの表面に当接したときに、この表面の１ｃｍ２各々が、少なくとも１つの構成部分で理想的に滑らかでかつ理想的に平坦な表面と接触するならば、実質的に平坦であると見なすことができる。
【０１６４】
表面は、本発明の意図するところによれば好ましくは、この表面が理想的に滑らかでかつ理想的に平坦な１つの表面に当接したときに、この表面の１ｃｍ２各々が、特に１ｍｍ２各々が、少なくとも複数の構成部分で、特に少なくとも２つ、３つ、４つまたは５つの構成部分で、理想的に滑らかでかつ理想的に平坦な表面と接触するならば、実質的に平坦であると見なすことができる。
【０１６５】
本発明のさらに別の好ましい実施形態によれば、レーザ放射の経路中、レーザ放射がドナー基板もしくは固体物に侵入する手前に、回折光学素子（ＤＯＥ）が配置されている。レーザ放射はＤＯＥにより複数の光路に分割され、これによって複数の焦点が生成される。ＤＯＥは好ましくは、２００μｍの長さにわたり像面湾曲を引き起こし、この像面湾曲は、５０μｍ以下であり、特に３０μｍ以下であり、または１０μｍ以下であり、または５μｍ以下であり、または３μｍ以下であり、この場合、ドナー基板の材料特性を変化させるためにＤＯＥによって、少なくとも２つの焦点が同時に生成され、好ましくは少なくともまたは厳密に３つの、あるいは少なくともまたは厳密に４つの、あるいは少なくともまたは厳密に５つの、あるいは少なくともまたは厳密に１０個または１０個までの、あるいは少なくともまたは厳密に２０個または２０個までの、あるいは少なくともまたは厳密に５０個または５０個までの、あるいは１００個までの焦点が同時に生成される。この実施形態が有利であるのは、著しいプロセス加速を達成できるからである。
【０１６６】
したがって本発明の範囲内で認識されたのは、高い出力が回折光学素子（ＤＯＥ）によって焦点平面内で複数の焦点に分割される、ということである。ＤＯＥは、焦点面の手前ですでに干渉現象を示し、ここで認識されたのは、干渉によって表面において焦点面の手前で局所的最大値が生成される可能性があり、これによって表面に損傷が引き起こされ、深部で処理するためのレーザ放射のための透過性が低減される可能性がある、ということである。さらに認識されたのは、少なからぬ材料（たとえばＳｉＣ）が、たとえば材料のドーピング（頻繁に発生するのはドーピング斑点）によって、局所的な屈折率の差および他の材料特性の差（たとえば吸収、透過、散乱）を有する、ということである。さらに認識されたのは、レーザ入射表面における材料の表面粗さに依存して、レーザの波面が材料の深部において著しく損なわれる可能性があり、それによって焦点の強度が低減し（多光子遷移の確率が低減し）、このことによりやはり、高められた強度が上述の問題点と共に引き起こされてしまう、ということである。
【０１６７】
ブルースター角での固体物もしくはドナー基板の上もしくは中へのレーザビームの入射は複雑であり、もしくは要求が多い可能性があり、それというのも、それぞれ異なるビーム成分は、高屈折の媒体においてそれぞれ異なる長さの経路を辿るからである。このため焦点を、いっそう高いエネルギーおよび／またはビーム成形によって整合させなければならない。この場合、ビーム成形は好ましくは、たとえば１つまたは複数の回折光学素子（ＤＯＥ）を介して行われ、このことによって上述の差がレーザビームプロフィルに依存して補償される。ブルースター角は比較的大きく、このことは開口数が大きい場合には、光学系およびその質量ならびに動作距離に要求が課される。ただしこの解決手段は、光強度がいっそう良好に材料の中に入射されることから、表面における反射が低減し、これが表面損傷の低減にも役立つことから、有利である。本発明の意図するところによれば、本明細書で開示される他のすべての実施形態においても、レーザビームをブルースター角で、または実質的にブルースター角で、入射させることができる。ここでブルースター角での入射については文献"Optical Properties of Spin-Coated ΤiO2 Antireflection Films on Textured Single-Crystalline Silicon Substrates" (Hindawi Publishing Corporation International Journal of Photoenergy, Volume 2015, Article ID 147836, p. 8, http://dx.doi.org/10.1155/2015/147836)を参照されたい。この文献は、ここで参照したことで本特許出願の内容に完全に取り込まれるものとする。上述の引用した文献には特に、様々な材料つまりは様々な屈折率に対し最適な入射角を得るための計算について開示されている。レーザもしくはレーザ印加装置のエネルギーは、材料にはそれほど依存させず、むしろ特定の角度のもとで可能な透過率に依存させて、整合される。つまり最適な透過率がたとえば９３％であるならば、これらの損失を垂直な入射およびこのときたとえば１７％となる損失による実験と対比して考慮し、レーザ出力を相応に整合しなければならない。
【０１６８】
一例を挙げると、所定の角度では９３％であるのに対し垂直では８３％の透過率とは、同じエネルギーを深部で達成するためには、垂直な入射において用いられるエネルギー出力の８９％だけしか必要とされない（０．８３／０．９３＝０．８９）ということを意味する。つまり本発明の意図するところによれば、傾斜した入射の一部分が好ましくは、表面反射によっても光を僅かにしか損失せず、いっそう深部にもたらすために用いられる。これによって特定の配置構成において発生する可能性のある、場合によっては付随して生じる問題点とは、焦点が深部において「斜めの」プロフィルとなる可能性があり、ひいては達成される強度すなわち多光子処理のキーとなる量がやはり小さくなり、したがって場合によってはそれどころか、すべてのビーム成分が材料中で同じ光学経路を辿る垂直の入射よりも小さくなる、ということである。この場合にこのことを好ましくは、１つの回折光学素子によって、または複数の回折光学素子によって、または１つの透過性楔または複数の透過性楔、および／または他の光学素子によって、ビーム路中で対処することができ、これらによってこの付加的な経路および／または個々のビームに及ぼされる作用が、特にビームプロフィルについて種々の球面収差が、補償される。これらのＤＯＥを、適切なソフトウェアソリューション（たとえばLighttrans, JenaのVirtuallab）により数値計算し、次いで製造もしくは提供することができる。
【０１６９】
本発明は好ましくは付加的または択一的に、固体物内に改質を生成する方法に関し、この場合、改質によって、亀裂を誘導して固体物部分を、特に固体層を、固体物から分離するための亀裂誘導領域もしくは剥離面が予め定められる。好ましくは本発明による方法は少なくとも以下のステップを含む。すなわち、固体物をレーザ印加装置もしくはレーザに対し相対的に移動させるステップ、そのつど少なくとも１つの改質を生成するために、レーザ印加装置を用いて複数のレーザビームを相前後して生成するステップを有し、この場合、レーザビームを規定どおりに集束するために、かつ／またはレーザエネルギーを整合させるために、特に連続的に、少なくとも１つのパラメータに依存して、特に複数のパラメータ、特に２つ、少なくとも２つ、または厳密に２つ、または最大で２つのパラメータに依存して、レーザ印加装置が調整される。
【０１７０】
本発明のさらに別の好ましい実施形態によれば、流体、特にガス、特に空気が、レーザ印加装置と固体物との間を移動する。好ましくは、固体物とレーザ印加装置との間に、特に放射経路の領域に、存在する流体の流動特性が、レーザ放射領域に粉塵が蓄積するのを回避するために調整される。流動特性の調整は、本発明のさらに別の好ましい実施形態によれば、流体、特にイオン化ガス、を対物レンズと固体物との間のビーム推移領域に供給することによって行われ、または流動特性の調整は、負圧、特に真空、を対物レンズと固体物との間のビーム推移領域に生成することによって行われる。
【０１７１】
本発明のさらに別の好ましい実施形態によれば、固体物は少なくとも１つのコーティングを有し、またはコーティングによって被層され、この場合、コーティングの屈折率は、コーティングが配置されている固体物表面の屈折率とは異なり、またはこの場合、固体物にコーティングが生成され、このコーティングの屈折率は、コーティングが配置されている固体物表面の屈折率とは異なる。コーティングの生成もしくは配置の前または後に、好ましくは、レーザ印加装置のレーザビームを用いて固体物の内部に改質を生成するステップが行われ、この場合、改質によって好ましくは亀裂誘導領域が予め定められ、この領域に沿って固体物からの固体層の分離が行われる。
【０１７２】
本発明のさらに別の好ましい実施形態によれば、コーティングはスピンコーティングを用いて生成され、または生成されており、この場合、コーティングはナノ粒子を有し、特に、少なくともケイ素、炭化ケイ素、酸化チタン、ガラスまたはＡｌ２Ｏ３から成るリストから選択された、少なくとも１つの材料のナノ粒子を有する。
【０１７３】
本発明のさらに別の好ましい実施形態によれば、複数のコーティングが上下に配置されており、または上下に生成され、この場合、それらの屈折率は互いに異なっており、好ましくは、固体物に配置されているまたは生成される第１のコーティングは、第１のコーティングのところに生成される付加的なコーティングよりも、大きい屈折率を有する。
【０１７４】
したがってコーティングは好ましくは、個々の層の屈折率が、個々の層から固体物までの間隔と共に好ましくは小さくなる、もしくは減少するように、選定されて生成もしくは配置される。したがって、１．固体物、２．第１のコーティング、３．第２のコーティング、４．第３のコーティング、という層の場合、固体物の屈折率は第１のコーティングの屈折率よりも好ましくは大きく、第１のコーティングの屈折率は第２のコーティングの屈折率よりも好ましくは大きく、さらに第２のコーティングの屈折率は第３のコーティングの屈折率よりも好ましくは大きい。この場合、これらの屈折率の間の段階を、連続的にまたは非連続的に推移させることができる。さらに、それぞれ異なるコーティングはそれぞれ異なる厚さを有することができる。ただしここで考えられるのは、これらのコーティングのうちの２つまたは３つまたはそれよりも多くのコーティングが等しい厚さを有することである。好ましくはコーティングはそれぞれ、５０〜４００ｎｍの範囲内の厚さを有する。つまり、たとえば第１のコーティングは、１００ｎｍの厚さ（もしくは平均厚さ）を有することができる。第２のコーティングおよび第３のコーティングの厚さを、これと実質的に一致させることができ、またはこれと完全に一致させることができ、この場合、コーティングのうちの少なくとも１つは、好ましくはそれらのうちの２つは、互いに異なる厚さを有する。したがって第２のコーティングはたとえば、１５０ｎｍの厚さ（もしくは平均厚さ）を有することができる。さらに第３のコーティングを、第１のコーティングおよび／または第２のコーティングよりも厚くまたは薄くすることができ、第３のコーティングはたとえば、７５ｎｍ、１１０ｎｍまたは３００ｎｍの厚さ（もしくは平均厚さ）を有することができる。
【０１７５】
本発明による方法は好ましくは、ドナー基板の周方向に延在する表面から出発してドナー基板の中心に向かう方向で、ドナー基板の材料を切除して、特に周囲を取り巻く凹部を生成するステップも含む。好ましくは材料の切除によって、剥離領域が露出させられる。つまり、剥離領域もしくは剥離面を規定する改質を事前に生成しておくことができる。したがって以下のことが可能である。すなわち、固体レイヤもしくは固体層が材料切除に起因してドナー基板から剥離するように、ドナー基板が剥離領域において、または剥離面に沿って、改質により弱められ、または材料切除後、固体レイヤがドナー基板から剥離するようにドナー基板が剥離領域において弱められるような個数の改質が生成され、または周囲を取り囲む表面に対し傾斜して配向された、特に平坦な、ドナー基板の表面に、応力生成層が生成または配置され、応力生成層への熱的衝撃印加によって、ドナー基板に機械的応力が生成され、その際に機械的応力によって、固体レイヤを分離するための亀裂が発生し、この亀裂は、材料切除により露出させられたドナー基板の表面から出発して改質に沿って伝播する。
【０１７６】
この解決手段が有利であるのは、ドナー基板の周縁部の領域では、剥離領域をさらに形成するために著しく手間をかけることでしか改質を生成できず、そのようなドナー基板の周縁部が除去または低減または改質されるからである。したがってこれにより半径方向の材料切除が行われ、この切除によって、周囲を取り囲む表面から剥離領域までの間隔が低減される。
【０１７７】
従属請求項および／または以下の明細書の部分には、さらに別の好ましい実施形態が示されている。
【０１７８】
本発明のさらに別の好ましい実施形態によれば、改質により予め定められた剥離領域は、材料切除前、ドナー基板の周囲を取り囲む表面に対し、材料切除後よりも離れて離間されている。この実施形態が有利であるのは、このようにすれば剥離領を簡単に生成することができ、それにもかかわらず剥離領域は、材料切除後、好ましくは、ドナー基板の周囲を取り囲む外側の表面に隣接しているからである。
【０１７９】
本発明のさらに別の好ましい実施形態によれば、剥離領域を予め定めるための改質が材料切除前に生成され、材料切除により少なくとも部分的に、剥離領域の間隔が１０ｍｍより小さくなるまで、特に５ｍｍより小さくなるまで、好ましくは１ｍｍより小さくなるまで、低減され、または剥離領域を予め定めるための改質が材料切除後に生成され、その際に剥離領域が、少なくとも部分的に１０ｍｍよりも小さく、特に５ｍｍよりも小さく、好ましくは１ｍｍよりも小さく、材料切除により露出させられた表面に対し離間されているように、改質が生成される。特に好ましくは、剥離領域の少なくともいくつかの改質は、材料切除により露出させられ、少なくとも部分的に、好ましくは完全に、周囲を取り囲む、ドナー基板の表面の構成部分である。
【０１８０】
本発明のさらに別の好ましい実施形態によれば、材料はアブレーションビームによって、特にアブレーションレーザビームによって、またはアブレーション流体によって、除去され、あるいは材料切除により非対称な形態の凹部が生成され、あるいは材料切除は少なくとも部分的に、ドナー基板の周方向で、剥離領域と剥離領域に対し均一に離間されたドナー基板表面との間の領域全体において、ドナー基板の半径方向の広がりの低減として、行われる。
【０１８１】
本発明による方法は好ましくは、少なくとも１つのレーザビームを用いてドナー基板の内部に少なくとも１つの改質を生成するステップも含み、その際にレーザビームはドナー基板の表面を介して、特に平坦な表面を介して、ドナー基板中に侵入し、この場合、レーザビームは、このビームがドナー基板の長手軸線に対し０°または１８０°とは異なる角度でドナー基板中に侵入するように、ドナー基板の平坦な表面に対し傾斜しており、その際にレーザビームは、ドナー基板内に改質を生成するために集束させられる。固体層もしくは固体ディスクは、好ましくは生成された改質によりドナー基板から剥離し、または応力生成層がドナー基板の平坦な表面に生成または配置され、応力生成層に熱的な衝撃を印加することによって、ドナー基板に機械的応力が生成される。機械的応力によって好ましくは、固体層を分離するための亀裂が発生し、この亀裂が改質に沿って伝播する。好ましくはレーザビームの第１の部分が、ドナー基板の平坦な表面に対し第１の角度でドナー基板中に侵入し、レーザビームの少なくとも１つの別の部分が、好ましくはドナー基板の平坦な表面に対し第２の角度でドナー基板中に侵入し、ここで第１の角度の値と第２の角度の値とは異なり、その際にレーザビームの第１の部分およびレーザビームの別の部分は、ドナー基板内に改質を生成するために好ましくは集束させられる。
【０１８２】
好ましくは、ドナーウェハもしくはドナー基板もしくは固体物は、および／またはレーザビームを送出するレーザ装置は、改質生成中、回転軸線を中心に回転させられる。特に好ましくは、ドナーウェハの回転に加えて、またはこれに対する代案として、ドナーウェハの中心までのレーザビームの間隔が変えられる。
【０１８３】
本発明のさらに別の好ましい実施形態によれば、ドナー基板の中心領域に改質を生成するために、およびドナー基板の半径方向に現れる周縁部の領域に改質を生成するために、レーザビーム全体がドナー基板の平坦な表面に対し同じ向きで配向されている。
【０１８４】
この解決手段が有利であるのは、レーザビームの横断面全体が、固体物への入射時に１つの平坦な面に当射するからであり、なぜならばそのようにすれば深部において均一な損傷が現れるからである。特に平坦な表面に対し直交して延在する、ドナー基板の外側の周縁部にまで、この均一な損傷を生成することができる。したがってドナー基板の周縁領域周囲とドナー基板の中心領域内とに、１つの処理ステップによって改質を生成することができる。
【０１８５】
本発明のさらに別の好ましい実施形態によれば、ドナー基板の中心領域に改質を生成するために、さらにドナー基板の半径方向に現れる周縁部の領域に改質を生成するために、レーザビームの第１の部分は、ドナー基板の表面に対し第１の角度でドナー基板に侵入し、レーザビームの別の部分は第２の角度で侵入し、ここで第１の角度の値は第２の角度の値とは常に異なる。好ましくは第１の角度および第２の角度は、改質の生成中、一定もしくは不変であり、もしくは変更されない。
【０１８６】
本発明による方法は好ましくは、ドナー基板の周方向に延在する表面から出発してドナー基板の中心に向かう方向で、ドナー基板の材料を切除して凹部を生成するステップも含む。好ましくは、材料はアブレーションレーザビームによって除去され、かつ／または凹部が非対称に生成される。この場合に可能であるのは、剥離面もしくは剥離領域を生成もしくは形成する、いくつかの、複数の、大多数の、またはすべての改質が、材料切除の前または後に生成される、ということである。したがって、改質の第１の部分を材料切除前に生成し、改質の別の部分を材料切除後に生成することもできる。ここで可能であるのは、改質が材料切除前に、切除後とは異なるレーザパラメータで生成される、ということである。したがって材料切除後、改質を別のレーザビームを用いてドナー基板の内部に生成することができ、その際に改質は好ましくは、それらが凹部に続くようにポジショニングされる。固体ディスクもしくは固体層は好ましくは、生成された改質によってドナー基板から剥離し、または周囲を取り囲む表面に対し傾斜して配向された、特に平坦な、表面に、応力生成層が生成または配置される。好ましくは、応力生成層に熱的衝撃を印加することによって、ドナー基板に機械的応力が生成され、その際に機械的応力によって、固体層を分離するための亀裂が発生し、この亀裂は凹部から出発して改質に沿って伝播する。
【０１８７】
この場合、改質は、好ましくはできるかぎり短いパルスを用い、できるかぎり狭い垂直方向領域に大きい開口数で材料中に集束させることにより、達成される。
【０１８８】
アブレーションの場合にはアブレーションレーザビームが、比較的小さい開口数で、たいていは材料により線吸収される波長で、材料の表面に集束させられる。材料表面においてアブレーションレーザビームが線吸収されることによって材料が気化し、構造変化だけでなくアブレーションつまり材料切除が生じる。
【０１８９】
この解決手段が有利であるのは、ドナー基板の周縁領域が材料切除処理によって加工処理され、これによりドナー基板の外側の周縁部が、亀裂が伝播する面領域においてドナー基板の中心に向かう方向に移動させられるからである。この移動は好ましくは、レーザビームの侵入深さおよび／またはレーザビーム相互間の角度に依存して、すべてのレーザビームが同じ平坦な表面を介してドナー基板中に侵入できるかぎり、中心に向かう方向で行われる。
【０１９０】
従属請求項および／または以下の明細書の部分には、さらに別の好ましい実施形態が示されている。
【０１９１】
本発明のさらに別の好ましい実施形態によれば、凹部はドナー基板を周方向で完全に取り囲む。この実施形態が有利であるのは、亀裂をドナー基板の周囲全体にわたり規定どおりにドナー基板中に導入できるからである。
【０１９２】
本発明のさらに別の好ましい実施形態によれば、凹部は、中心に向かう方向で凹部終端まで狭くなっていくように、特に楔状またはノッチ状に推移し、その際に凹部終端は、亀裂が伝播する面内に位置している。この実施形態が有利であるのは、凹部終端によりノッチが形成され、このノッチにより亀裂伝播方向が予め定められるからである。
【０１９３】
本発明のさらに別の好ましい実施形態によれば、非対称の凹部が、この凹部に対し少なくとも部分的にネガ型に成形された研磨工具を用いて生成される。この実施形態が有利であるのは、生成すべきエッジもしくは凹部に従って研磨工具を製造できるからである。
【０１９４】
本発明のさらに別の好ましい実施形態によれば、研磨工具は少なくとも２つのそれぞれ異なるように成形された加工処理部分を有し、その際に第１の加工処理部分は、分離すべき固体ディスクの下面領域においてドナー基板を加工処理するためのものであり、第２の加工処理部分は、ドナー基板から分離すべき固体ディスクの上面領域においてドナー基板を加工処理するためのものである。この実施形態が有利であるのは、研磨工具を用いて、亀裂誘導の改善をもたらす変形の他、取り扱いの改善をもたらす変形も、ドナー基板において、もしくは１つまたは複数の固体ディスクを形成するドナー基板の部分において、同時にまたは時間をずらして、生じさせることができるからである。
【０１９５】
本発明のさらに別の好ましい実施形態によれば、第１の加工処理部分は、第２の加工処理部分よりも深いまたは体積の点で大きい凹部をドナー基板に生成し、その際に第１の加工処理部分および／または第２の加工処理部分は、湾曲した研磨面または直線状の研磨面を有する。好ましくは第１の加工処理部分は湾曲した主研磨面を有し、第２の加工処理部分は好ましくはやはり湾曲した副研磨面を有し、ここで主研磨面の半径は副研磨面の半径よりも大きく、好ましくは主研磨面の半径は、副研磨面の半径の少なくとも２倍の大きさであり、または第１の加工処理部分は直線状の主研磨面を有し、第２の加工処理部分は直線状の副研磨面を有し、この場合、主研磨面によって副研磨面よりも多くの材料がドナー基板から除去され、または第１の加工処理部分は直線状の主研磨面を有し、第２の加工処理部分は湾曲した副研磨面を有し、または第１の加工処理部分は湾曲した主研磨面を有し、第２の加工処理部分は直線状の副研磨面を有する。
【０１９６】
好ましくは研磨工具は複数の加工処理部分を有し、特に２つ、３つ、４つ、５つ、６つ、７つ、８つ、９つ、または１０個の加工処理部分を有し、これによって相応の個数のそれぞれ異なる固体ディスクに対応づけ可能なドナー基板の部分を、切削加工もしくは材料除去により加工処理することができるようになる。
【０１９７】
本発明のさらに別の好ましい実施形態によれば、アブレーションレーザビームは、３００ｎｍ（周波数３倍化Ｎｄ：ＹＡＧレーザまたは他の固体レーザによるＵＶアブレーション）〜１０μｍ（ＣＯ２ガスレーザ、グラビアおよび切断プロセスのために用いられることが多い）の範囲内の波長を用い、１００μｓよりも短いパルス持続時間で、好ましくは１μｓよりも短い、特に好ましくは１／１０μｓよりも短いパルス持続時間で、１μＪよりも大きいパルスエネルギーによって、好ましくは１０μＪよりも大きいパルスエネルギーによって、生成される。この実施形態が有利であるのは、レーザ装置を用いることで、摩耗させられる研磨工具を用いることなく凹部を生成できるからである。
【０１９８】
ドナー基板における改質は、材料に応じて好ましくは以下で述べるコンフィギュレーションもしくはレーザパラメータによって生成される。すなわち、ドナー基板がケイ素から成り、またはドナー基板がケイ素を有するならば、好ましくはナノ秒パルスまたはそれよりも短いパルス（＜５００ｎｓ）と、マイクロジュール領域（＜１００μＪ）のパルスエネルギーと、１０００ｎｍよりも長い波長とが用いられる。
【０１９９】
他のすべての材料および材料の組み合わせにおいて、好ましくは５ピコ秒よりも短いパルスと、マイクロジュール領域（＜１００μＪ）のパルスエネルギーと、３００ｎｍ〜２５００ｎｍの可変の波長とが用いられる。
【０２００】
ここで特に好ましくは、材料中もしくは固体中に深く到達させる目的で、大きい開口が設けられる。したがってドナー基板の内部に改質を生成する開口は好ましくは、凹部を生成するためにアブレーションレーザビームにより材料をアブレーションする開口よりも大きい。好ましくは開口は、凹部を生成するためのアブレーションレーザビームにより材料をアブレーションする開口よりも少なくとも数倍大きく、特に少なくとも２倍、３倍、４倍、５倍、６倍大きい。改質を生成する焦点サイズは特にその直径に関して、好ましくは１０μｍよりも小さく、好ましくは５μｍよりも小さく、特に好ましくは３μｍよりも小さい。
【０２０１】
本発明による方法は、好ましくは以下に挙げるステップのうち１つまたは複数のステップも含む。すなわち、ドナー基板を準備するステップ、もしくは平坦な主表面に対し傾斜した結晶格子面を有するドナー基板（もしくは固体物）を準備するステップ。この場合、ドナー基板の主表面は好ましくは、ドナー基板の長手方向において一方の側の境界を成しており、その際、結晶格子面法線は主表面法線に対し第１の方向で傾斜している。少なくとも１つのレーザを準備するステップ。固体物の内部に好ましくは主表面を介してレーザ放射を導入し、少なくとも１つのレーザ焦点の領域において固体物の材料特性を変化させるステップ。レーザ焦点は、好ましくはレーザから送出されるレーザのレーザビームにより形成される。材料特性の変化は、ドナー基板へのレーザ放射の侵入個所を変化させることにより線状造形物を形成する。材料特性の変化は好ましくは１つの生成面上で生成され、この面は好ましくは主表面に対し平行に推移する。線状造形物は、好ましくは少なくとも部分的に直線状に、または湾曲して、延在する。ドナー基板の結晶格子面は、生成面に対し好ましくは傾斜して配向されている。線状造形物は、特に少なくとも直線状に延在する区間または湾曲して延在する区間は、生成面と結晶格子面との間の界面に生じる分割線もしくは交線に対し傾斜しており、これによって変化させられた材料特性が、臨界未満の亀裂の形態でドナー基板に亀裂を入れる。好ましくは、ドナー基板に外部からの力を及ぼして臨界未満の亀裂を結合することによって、固体層を分離するステップが行われ、または臨界未満の亀裂を結合させながら固体層がドナー基板から剥離する程度に、生成面における材料がレーザ放射によって変化させられる。ここで主表面は、好ましくは理想的に平坦な表面として見なされる／定義される。
【０２０２】
この方法が有利であるのは、これによって線状造形物が、生成面と結晶格子面との間の界面に生じる分割線もしくは交線に対し傾斜することで、書き込み方向に対し垂直な亀裂の成長が制限されるからである。したがって書き込み線ごとの改質は、同じ結晶格子面には生成されない。このためたとえば、書き込み線ごとの最初の１〜５％の改質は、同じ書き込み線の最後の１〜５％の改質の結晶格子面のごく一部分とだけしか、特に７５％未満、または５０％未満、または２５％未満、または１０％未満とだけしか交差することができず、あるいはまったく交差することはできない。ここで書き込み線は、好ましくは１ｃｍよりも長く、または１０ｃｍよりも長く、または２０ｃｍよりも長く、または２０ｃｍまでの長さ、または３０ｃｍまでの長さ、または４０ｃｍまでの長さ、または５０ｃｍまでの長さである。したがって書き込み線ごとに、同じ結晶格子面においてごく僅かな改質だけしか生成されず、これによってこの結晶格子面に沿った亀裂伝播が制限される。ここで傾斜しているとは、平行ではないまたは重なり合ってはいないことであると解され、したがってたとえばすでに０．０５°の角度から存在する可能性があり、この場合、ごく小さい角度であっても、特に１°よりも小さい角度であっても、線状造形物が延在する長さにわたって、互いに異なる結晶格子面が、特にすべり面が、１つの改質もしくは複数の改質によって局所的に切断もしくは改質され、もしくは変化させられる。
【０２０３】
これにより本発明の重要な第２の利点がもたらされ、つまりさらに生成される亀裂が直前に生成された亀裂と重なり合わなければならないように、書き込み方向を必ずしも実施する必要がない、という利点がもたらされる。このため、書き込み方向が逆方向であることも可能となる。つまり本発明による方法によって短い亀裂が可能になることから、直前に行われた亀裂を陰にしてしまうことがない。これによって、逆方向の書き込み方向であるにもかかわらず、たとえば１００μｍよりも短い線間隔を実現することができ、特に７５μｍよりも短い、または５０μｍよりも短い、または３０μｍよりも短い、または２０μｍよりも短い、または１０μｍよりも短い、または５μｍよりも短い、または２μｍよりも短い線間隔を実現することができる。
【０２０４】
ここで材料特性の変化とは好ましくは、材料改質の生成もしくは結晶格子欠陥の生成のことであると解することができ、特に局所的に制限された相転移を生じさせることであると解することができる。
【０２０５】
本発明の第１の好ましい実施形態によれば、線状造形物もしくは書き込み線は分割線に対し、０．０５°〜８７°の角度範囲で傾斜しており、特に３°または５°〜６０°の角度範囲で、好ましくは１０°〜５０°、特に１０°〜３０°、たとえば１２°〜２０°または１３°〜１５°の角度範囲で、または２０°〜５０°、特に２５°〜４０°または３０°〜４５°または２８°〜３５°の角度範囲で、傾斜している。この解決手段が有利であるのは、十分に多くのそれぞれ異なる結晶格子面が、同じ線状造形物もしくは書き込み線のさらに別の改質各々の構成部分であるような大きさで、傾斜しているからである。
【０２０６】
本発明のさらに別の好ましい実施形態によれば、固体層の分離により露出させられた個々の結晶格子面の終端および材料変化からモアレパターンが発生する程度に、１つの線状造形物または複数の線状造形物を形成しながらドナー基板の材料が変化させられ、その際にこの目的で、線状に、好ましくは直線状に延在し、互いに平行に配向された複数の材料変化領域が生成される。
【０２０７】
ここで線状造形物を好ましくは、直線または湾曲線を形成する点の集合と見なすことができる。その際に個々の点の中心同士の間隔は、好ましくは２５０μｍよりも僅かに隔たったものであり、特に１５０μｍよりも僅かに、または５０μｍよりも僅かに、または１５μｍよりも僅かに、または１０μｍよりも僅かに、または５μｍよりも僅かに、または２μｍよりも僅かに、隔たったものである。
【０２０８】
好ましくは、複数の線状造形物が同じ生成面上に生成され、好ましくは線状造形物の少なくとも複数が互いに同じ間隔で配置されている。好ましくは線状造形物が、アーチ状に、特に円弧状に、または直線状に、形成されているようにすることができる。
【０２０９】
本発明のさらに別の好ましい実施形態によれば、複数の第１の線状造形物が生成され、この場合、線状造形物各々によって１つの臨界未満の亀裂または複数の臨界未満の亀裂が生成され、この場合、第１の線状造形物の臨界未満の亀裂は、規定された間隔Ａ１で互いに離間されており、ここで間隔Ａ１は、臨界未満の亀裂がドナー基板の軸線方向で重なり合わないような大きさであり、特に少なくとも２μｍまたは２μｍまで、または少なくとも５μｍまたは５μｍまで、または少なくとも１０μｍまたは１０μｍまで、または少なくとも２０μｍまたは２０μｍまで、または少なくとも３０μｍまたは３０μｍまで、または少なくとも５０μｍまたは５０μｍまで、または少なくとも７５μｍまたは７５μｍまで、または少なくとも１００μｍまたは１００μｍまで、互いに離間されているような大きさであり、さらに第１の線状造形物の生成後、少なくとも２つの第１の線状造形物の間で、好ましくは２つよりも多くの第１の線状造形物の間で、それぞれ少なくとも１つの別の線状造形物がレーザビームによって、特に材料特性の変化により、生成される。顕微鏡で観察すれば、好ましくは改質各々または改質の蓄積各々によって、特に結晶すべり面の延在方向において、周囲を取り囲むドナー基板材料に亀裂が入る。したがって線状造形物の長さ方向の広がりにわたって、複数の臨界未満の亀裂を誘発することができる。線状造形物ごとに複数の臨界未満の亀裂は、好ましくは互いに結合されており、もしくは外部からの力により結合可能であり、これによって線状造形物ごとに１つの臨界未満の主亀裂を形成する。
【０２１０】
本発明のさらに別の好ましい実施形態によれば、ドナー基板は、ウルツ鉱構造またはコランダム構造を備えた六方晶格子を有し、この場合、線状造形物は交線に対し、１５°〜６０°の予め定められた角度で生成され、特にウルツ鉱構造の場合には２５°〜３５°の角度で、好ましくは３０°の角で、コランダム構造の場合には１０°〜６０°の角度で、好ましくは４５°の角度で生成され、あるいはドナー基板は立方晶格子を有し、この場合、線状造形物は交線に対し、７．５°〜６０°の予め定められた角度で生成され、特に単結晶の立方晶構造の場合には１７．５°〜２７．５°の角度で、好ましくは２２．５°の角度で、またはイットリウムアルミニウムガーネットの場合には８°〜３７°で、好ましくは２２．５°の角度で生成され、あるいはドナー基板は三斜晶格子構造を有し、この場合、線状造形物は交線に対し、５°〜５０°の予め定められた角度で生成され、特に１０°〜４５°で、または１０°または４５°で生成され、あるいはドナー基板は閃亜鉛鉱構造を有し、この場合、線状造形物は交線に対し、１５°〜６０°の予め定められた角度で生成され、特にヒ化ガリウムの場合には１８°〜２７°の予め定められた角度で、好ましくは２２．５°の角度で、またはリン化インジウムの場合には１８°〜２７°で、好ましくは２２．５°の角度で生成される。
【０２１１】
本発明のさらに別の好ましい実施形態によれば、複数のドナー基板が材料特性の変化中、回転装置上に、特に回転台上に、同時に並置されて、１つの共通の回転軸線を中心に回転可能である。回転速度は、好ましくは毎分１０回転よりも速く、さらに好ましくは毎分５０回転よりも速く、特に好ましくは毎分１５０回転よりも速く、特に毎分６００回転までである。この場合、線状造形物は好ましくは湾曲している。湾曲した線状造形物が、生成面と結晶格子面との間の界面に生じる交線に対し傾斜している角度は、ここでは好ましくは平均角度と見なすことができ、特に好ましくは湾曲した線状造形物が生成されるときのみ平均角度が定義／使用される。その際に平均角度は、湾曲した個々の線状造形物の延在長さの中程の８０％にもっぱら関連づけられ、つまり延在長さの最初の１０％の傾斜もしくは角度および最後の１０％の傾斜もしくは角度は、この場合には平均角度の算出のためには好ましくは考慮されない。好ましくは、湾曲した線状造形物の関連する改質各々について、交線に対する傾斜もしくは角度が求められ、累算され、累算した角度値の個数で除算される。
【０２１２】
本発明のさらに別の好ましい実施形態によれば、印加されるレーザ放射の特性を変化させるビーム成形装置が設けられており、特に、レーザビームの偏光を変化させる装置が、特に回転型λ／２板またはポッケルスセルの形態で、設けられており、かつ／またはビーム成形装置は好ましくは、レーザ放射を円偏光または楕円偏光するように構成されており、その際にドナー基板には、特にλ／４板の形態で、円偏光または楕円偏光されたレーザ放射が印加される。
【０２１３】
本発明のさらに別の好ましい実施形態によれば、印加されるレーザビームの特性を変化させるビーム成形装置が設けられている。レーザビームのこの特性は特に、レーザビームの偏光特性、集束前および集束後のレーザビームの空間的プロフィル、および印加されるレーザビームの個々の波長の空間的および時間的な位相分布であり、これは集束光学系などビーム路のいくつかの素子における波長依存性の分散によって影響が及ぼされる可能性がある。
【０２１４】
この目的でビーム成形装置に，進行するレーザビームの偏光を変化させるために、たとえば回転型λ／２板または類似の複屈折素子が備えられているようにすることができる。これによって、印加するレーザビームの偏光を、受容部分の回転速度に依存して変化させることができる。これによって付加的に、受容部分における固体物の結晶方向に対し特定の角度で偏光方向を変化させることもできる。λ／２板に加えて、またはその代替として、ビーム成形装置内においてポッケルスセルのような素子によっても、このことを生じさせることができる。かかる装置の場合、外部からの電界によって、電界に依存する材料中の複屈折に作用が及ぼされ、これはいわゆるポッケルス効果または線形の光電効果であって、印加された電圧に依存してレーザビームの偏光を変化させるために、このことを利用することができる。この解決手段によれば、回転板よりも速い切換時間を有し、したがって台もしくは固体物の運動にいっそう良好に同期させることができる、という利点がもたらされる。
【０２１５】
別の選択肢としてビーム成形装置を、固体物を印加する前にレーザビームが円形偏波されているように構成することもできる。レーザ放射はたいていは直線偏光されているが、λ／４板などの複屈折光学素子によって、円偏光された光に変換することができる。これに対し円偏光されている光は、まさにかかる素子によって、直線偏光された光に再び変換される。この場合、円偏光されたレーザ放射と直線偏光されたレーザ放射の混合形態もしくは組み合わせ、いわゆる楕円偏光されたレーザ放射、を用いることも可能である。
【０２１６】
基本的にこのことによって、多光子吸収の場合に作用断面が、結晶方向に、もしくは光の偏光方向と結晶配向との間の角度に、極めて強く依存する、という問題点に対する解決手段が提供される。それというのも、固体物が回転すると、レーザビームを基準にして結晶方向が常に変化してしまうからであり、このことをレーザ偏光の同期された回転または円偏光または楕円偏光されたレーザ光によって解消することができ、多光子吸収のための作用断面を一定に保持することができる。
【０２１７】
これに加え、レーザビームの空間的プロフィルが、集束前にまたは焦点において変化するように、ビーム成形装置を構成することができる。このことは、一方の空間方向のみにおいてスリットまたはテレスコープといった簡単な素子によって達成することができる。かかるテレスコープはたとえば、円筒レンズと円筒散乱レンズとの組み合わせによって達成することができ、その相対的な焦点距離によって、一方の空間方向におけるレーザビームサイズの変化が予め規定される。ただしレーザビームの交差を避ける目的で、テレスコープを複数の素子から成るものとすることができる。集束前のレーザビームの空間的ビームプロフィルに応じて、固体物に印加するときの焦点の形状も変化させ、有利に選定することができる。このためビーム成形装置を付加的に、レーザビーム焦点の形状を受容部分の回転速度に依存して、または固体物の配向にも依存して、変化させることができるように、構成することができる。したがってたとえば、回転軸線のいっそう近くに位置する固体物の領域において固体物に印加するときに、その領域に整合された空間的プロフィルを、ビーム成形装置により焦点に生成することができ、たとえば外側に向かって先細りするレーザビームプロフィルを生成することができる。
【０２１８】
数多くの材料、特にガラスや結晶など透過性材料は、波長依存性の複屈折率の点で優れている。パルス形状のレーザビームは、特にフェムト秒領域のレーザビームは、以下のような複数の波長のスペクトルから成り、すなわちそれらの波長はビーム成形装置または集束光学系において、固体物に印加される前にそれぞれ異なる屈折率の作用を受ける可能性がある。このような分散の結果、フェムト秒パルスが長くなり、これによってそのピーク強度が低下し、このことは多光子プロセスの用途には望ましくない。したがってビーム成形装置を、ビーム路中の他の光学素子の分散を集束前または集束後に補償するように、構成することができる。これらの分散は、空間において色収差として、または時間においてパルス伸長またはパルス圧縮として、作用を及ぼす可能性がある。特に分散を、レーザパルスに存在する波長の予め規定された色分布が焦点において発生するように、ビーム成形装置によって変化させて利用することもできる。
【０２１９】
補償を行うための、およびたとえば分散が補償されるようにレーザパルスに人工的な位相分布を導入するための慣用の手段は、複数のプリズムまたは回折格子の組み合わせ、液晶をベースとするいわゆる空間光変調器（ＳＬＭ）、または屈折率がそれぞれ異なり特別な順序で配置された誘電層を有するチャープミラーである。レーザビームの拡開後、レーザビームの個々の領域に、つまりレーザビームにより照射されるＳＬＭの個々のピクセルに、それぞれ異なる位相を設定する目的で、空間光変調器（ＳＬＭ）を投入することができる。これらの位相差によって、加工処理光学系または対物レンズの焦点において、レーザ放射の強度分布の変化がもたらされる。このようにして変化させられた強度分布により複数の焦点を形成できるようになり、回折光学素子を置き換えることができるが、レーザのビームプロフィルすなわち強度分布を複数の次元で変化させることもでき、したがってたとえば楕円形状の強度分布を、またはガウス形状とは異なる強度分布も、生成することができ、たとえばいわゆるトップハットプロフィルを生成することができ、これはレーザ強度プロフィルの中心において、等しい強度の幅の広い領域を有する。特に、ビームプロフィルのｚ方向の広がりが小さくなることによって、レーザ損傷領域の減少を達成することができる。
【０２２０】
特に分散を補償するための、この解決手段が有利であるのは、これによって、短いパルス（たとえば１００ｆｓよりも短いパルス）が通過したときに強く分散が発生する問題が、つまりいくつかの光の部分が他の部分よりも速いことからパルスが滲む問題が、補償されるからである。さもないとパルスが長くなってしまい、それによってそのピーク強度が低下してしまい、このことは多光子プロセスの用途には望ましくない。
【０２２１】
本発明のさらに別の好ましい実施形態によれば、主表面は、固体層の分離後、固体層の構成部分であり、分離後、好ましくは残された残留ドナー基板よりも薄い厚さを有する。この実施形態が有利であるのは、残されたドナー基板を準備処理して、固体層として、または別の固体層を分離するために、利用できるからである。
【０２２２】
本発明のさらに別の好ましい実施形態によれば、この方法は付加的に、レーザに対し相対的にドナー基板を動かすステップを有する。その際にレーザは、レーザ放射を規定どおりに集束させるために、かつ／またはレーザエネルギーを整合させるために、少なくとも１つのパラメータに依存して、好ましくは複数のパラメータ、特に少なくとも２つのパラメータ、に依存して、好ましくは連続的に調整される。このため好ましくは、試料もしくは固体物もしくは基板の均一性に合わせて整合するために、ポジションに依存したレーザ出力調整が行われる。
【０２２３】
製造方法によっては、たとえば固体物におけるドーピングの非均一性が発生し、これを既述の解決手段を用いて有利に補償することができる。例を挙げると、炭化ケイ素（ＳｉＣ）は、ドーピングガス（Ｎ２）を吹き込むことにより気相析出において製造され、その際に肉眼ではっきりと見えるドーピングの斑点が発生する。この不均一性によって、必要とされるレーザ改質（特に好ましくは亀裂誘導のない十分な損傷）のために、他の点では均一とされたワークピース／試料に対する平均的なレーザパラメータとは異なるレーザパラメータが要求されることが多い。大半の試料については、プロセスパラメータはロバストであり（つまりプロセス窓が十分に大きい）、平均的に均一な試料に対する平均的なレーザパラメータによって、うまく改質させることができる。局所的な材料特性の偏差が比較的大きい場合には、局所的に整合されたレーザパラメータを用いなければならない。したがって、インラインの整合または予備知識を用いた整合が考えられる。
【０２２４】
この解決手段が有利であるのは、たいていの材料（たとえばＳｉＣ）は、局所的な屈折率特性の差および他の材料特性の差（たとえば吸収、透過、散乱）を有し、ポジションに依存するレーザ印加調整を用いることで、これらを補償または相殺することができるからである。好ましくは、吸収、透過、散乱、屈折率等の材料特性のうちのいくつかまたは多数が、それぞれ可能なパラメータとして用いられる。ここでポジションに依存してとは、処理すべき固体物をレーザ印加装置に対し相対的に移動させることを意味する。したがってここで考えられるのは、レーザ印加装置および／または固体物を移動させることである。少なくとも１つのパラメータが、好ましくはレーザビームを固体物へ印加する前に、分析ステップの枠内で捕捉される。入射表面および／または印加される固体物の体積に関するパラメータの変化は、好ましくはデータとして特性プロフィルデータの形態で呼び出し可能に予め保持され、特に好ましくはレーザ印加装置の動作を制御し、ポジションに依存して固体物にレーザを印加するために用いられる。これに加えて考えられるのは、固体物が載置される走行装置を、特にＸ／Ｙテーブルまたは回転テーブルを、特性プロフィルデータに依存して動作制御もしくは駆動することである。別の選択肢として考えられるのは、特性プロフィルデータを生成し、リアルタイムで評価することであり、つまりレーザ印加装置および／または走行装置の動作制御にそのまま用いることである。
【０２２５】
したがってインライン整合は好ましくは、（加工処理ポジションの前をセンサが通過することで）リアルタイムに捕捉可能な変化に基づいている。その際に特に、無接触の一方の側からの（つまり透過性ではなく反射性の）測定方法、たとえばスペクトル反射、が適している。予備知識を用いた整合のために好ましくは、予備知識として補正係数Ｋ（ｘ，ｙ）を有するマップを加工処理前に読み込み、これを用いてレーザパラメータを局所的に（ｘ，ｙ）調整するレーザ装置が必要とされる。好ましくは走行装置に、特にチャック／キャリアに、固定されたときに、試料に好ましくは正確な配向が与えられるので、この予備知識をチャック／キャリアと共に機械に登録することができる。局所的なエネルギー密度を整合させるために、たとえば出力を追従すること、書き込みパターンを整合すること（別の穿孔密度）、またはそれぞれ異なる書き込みパターンにより何度も上書き走行すること、が適している。
【０２２６】
本発明のさらに別の好ましい実施形態によれば、付加的または択一的なパラメータは、固体材料のドーピング濃度であり、これは好ましくは後方散乱光（好ましくはラマン散乱）の分析により特定され、ここで散乱光は、後方散乱を引き起こすために規定どおりに入射される光とは異なる波長または異なる波長範囲を有し、この場合、ラマン機器は好ましくは装置の構成部分であり、ドーピング濃度は好ましくはラマン機器によって特定され、その際にこれらのパラメータのうち１つまたは複数またはすべてが、好ましくは１つの共通の検出ヘッドによって、特に同時に、捕捉される。ラマン分光法は、好ましくはガラス、サファイア、酸化アルミニウムセラミックにおいても使用される。ラマン法が有利であるのは、材料の深部において測定を行うが、これは一方の側からだけであり、高い透過性を必要とせず、ラマンスペクトルに適合させることによって、レーザパラメータを用いて補正可能な電荷キャリア密度／ドーピングを送出するからである。
【０２２７】
本発明のさらに別の好ましい実施形態によれば、付加的または択一的なパラメータは、固体物の予め定められた個所における、または予め定められた領域内の、特に内部の、特に固体物表面に対し離間されたところでの、固体物のドーピング濃度である。好ましくは処理マップが作成されるように、もしくは局所分解された処理指示が提供されるように、ドーピング濃度が位置情報と結合され、これにより個所に依存してレーザパラメータ、特にレーザ焦点、および／またはレーザエネルギー、および／またはさらに別の機械パラメータ、特に送り速度、が予め定められる。
【０２２８】
本発明のさらに別の好ましい実施形態によれば、ドーピング濃度は、非弾性散乱（ラマン散乱）による後方散乱光の分析により特定され、ここで後方散乱光は、後方散乱をトリガするために規定どおりに入射される光とは異なる波長または波長範囲を有し、この場合、後方散乱光は、予め規定された個所から、または予め規定された領域から、後方散乱させられる。
【０２２９】
この実施形態が有利であるのは、レーザ法の場合、特にＳｉＣにおいて（ただし他の材料においても）、プロセスを位置整合して実施しなければならないからである（たとえば他のレーザエネルギー等）。本発明によって認識されたのは、たとえばＳｉＣの場合にはこれに関して特にドーピングが決定的役割を成す、ということであり、それというのもドーピングによって、加工処理波長に対する材料の透過性が変化し、いっそう高いレーザエネルギーが必要になるからである。
【０２３０】
本発明のさらに別の好ましい実施形態によれば、ドーピング濃度は、偏光解析測定（たとえば裏面反射によるミュラーマトリックス偏光解析法）によって特定される。偏光解析測定は、好ましくは材料の光学的透過性に基づく。
【０２３１】
本発明のさらに別の好ましい実施形態によれば、ドーピング濃度は、単に光学的に較正された透過率測定を用いて特定され、この場合、較正はホール測定および４点測定によってなされる。これらの方法は、材料中のドーピング／自由電荷キャリア数を求めることもでき、これらによってプロセスに必要とされるレーザエネルギーを求めることができる。
【０２３２】
本発明のさらに別の好ましい実施形態によれば、ドーピング濃度が渦電流測定によって特定され、これによれば好ましくは、固体材料中の導電率の差が特定されて評価される。
【０２３３】
渦電流測定の場合、もしくは渦電流センサを使用した場合、もしくは渦電流技術において、好ましくは、局所的な導電率の差を検出するために送受信コイルが用いられる。送信コイルにおいて、１次側の高周波電磁界が生成される。次いで、導電性材料において渦電流（局所的に流れる電流）が誘導され、さらにこの電流によって、逆方向の２次側の電磁界が引き起こされる。これらの電磁界の重畳を測定し、分離し、さらに評価することができる。このようにして、主として薄い導電層についてであるがバルク材料についても、種々の品質特徴（層厚、層抵抗、材料均一性）を測定することができる。透過集成体（送信コイルと受信コイルとの間の試験体）において最適な分解能が達成され、ただし反射測定の場合には両方のコイルを試料の一方の側に配置することも可能である。コイルの整合された設計および周波数選択によって、様々な侵入深さおよび感度を使用することができる。
【０２３４】
したがって、原理的にドーピングを測定することのできる多数の測定方法が基本的に存在する。ここで重要であるのは、高速であり無接触で非破壊の方法である。
【０２３５】
この場合、第１のパラメータを、ドナー基板材料の平均屈折率、または規定された材料変化を生成するためにレーザ放射を横断させるべきドナー基板領域内のドナー基板材料の屈折率、とすることができ、さらにこの場合、第２のパラメータまたは択一的な第１のパラメータを、規定された材料変化を生成するためにレーザ放射を横断させるべきドナー基板領域内の加工処理深さ、とすることができる。第１のパラメータは、好ましくは屈折率特定手段を用いて、特にスペクトル反射を用いて、特定され、かつ／または第２のパラメータは、好ましくはトポグラフィ特定手段を用いて、特に共焦点色距離センサを用いて、特定される。
【０２３６】
本発明のさらに別の好ましい実施形態によれば、第１のパラメータは、固体物材料の平均屈折率であり、または規定された改質を生成するためにレーザビームを横断させるべき固体物領域内の固体物材料の屈折率であり、または固体物の規定された個所における、好ましくは規定された固体物深さについての、固体物の透過率である。本発明のさらに別の好ましい実施形態によれば、第２のパラメータまたは択一的な第１のパラメータは、規定された改質を生成するためにレーザビームを横断させるべき固体物領域内の加工処理深さである。本発明のさらに別の好ましい実施形態によれば、第１のパラメータは、屈折率特定手段を用いて、特にスペクトル反射を用いて、特定され、かつ／または第２のパラメータは、トポグラフィ特定手段を用いて、特に共焦点色距離センサを用いて、特定される。
【０２３７】
本発明のさらに別の好ましい実施形態によれば、これらのパラメータ、特に第１のパラメータおよび第２のパラメータのためのデータは、データ記憶装置において準備され、少なくとも材料変化生成前に制御装置に供給され、その際に制御装置は、生成すべき材料変化の個々の個所に応じてレーザを調整し、さらにその際に制御装置は、レーザを調整するために好ましくは距離データも処理して距離パラメータを形成し、ここで距離パラメータは、材料変化を生成させるために材料変化時点にドナー基板中にレーザ放射が導入される個々の個所からレーザまでの距離を表し、その際に距離データはセンサ装置によって捕捉される。
【０２３８】
本発明のさらに別の好ましい実施形態によれば、パラメータ、特に第１のパラメータおよび第２のパラメータのためのデータは、データ記憶装置において準備され、少なくとも改質生成前に制御装置に供給され、その際に制御装置は、生成すべき改質の個々の個所に応じて、レーザ印加装置を調整する。
【０２３９】
本発明のさらに別の好ましい実施形態によれば、改質の個数を、周縁部または中心部までの間隔に応じて、かつ／または書き込み線ごとに、もしくは線状造形物ごとに、変化させることができる。たとえば半径方向で固体物の中心領域において、周縁領域よりも多いまたは少ない改質を生成することができる。周縁領域とは、好ましくは以下のような周囲を取り囲む領域のことであると解される。すなわち、好ましくは０．１ｍｍまで、または０．５ｍｍまたは１ｍｍまたは５ｍｍまたは１０ｍｍまたは２０ｍｍまで、半径方向で中心に向かって延在する領域であると解される。好ましくは周縁領域において少なくとも１つの個所で、または複数の個所で、特に均一にまたは異なるように分散されて、改質の蓄積が生成され、この場合、改質の蓄積は固体物の周囲すぐ近くの部分よりも、特に、周縁部まで、もしくは蓄積の中心まで、０．１ｍｍまでの半径方向間隔において、または０．５または１ｍｍまたは２ｍｍまたは３ｍｍまたは５ｍｍまたは１０ｍｍまたは２０ｍｍまたは３０ｍｍまたは４０ｍｍまでの半径方向間隔において、改質が増やされており、あるいは蓄積の周縁部から離間された部分は、僅かな改質を有する。この蓄積をたとえば、亀裂を誘発させる目的で付加的な局所的応力を生成するために、用いることができる。これに加えて、または別の選択肢として、誘発装置を用いて、特に機械的接触または音波印加、特に超音波印加、またはエネルギー注入により、特にレーザまたはマイクロ波または加熱を用いることで、亀裂、特に主亀裂、を誘発するための応力上昇をもたらすことができる。
【０２４０】
本発明のさらに別の好ましい実施形態によれば、固体物は、固体物表面を介して、特にレーザ印加もしくはレーザ処理もしくは改質生成の間、冷却装置と接続されており、この場合、冷却装置と接続されている固体物表面は、レーザビームが固体物中に侵入する際に通過する表面に対し平行にまたは実質的に平行に形成されており、その際に冷却装置は、レーザ印加に依存して、特にレーザ印加により生じる固体物の温度制御に依存して、駆動される。特に好ましくは、固体物が冷却装置と接続されている表面は、レーザビームが固体物中に侵入する際に通過する表面に、厳密に対向して位置している。この実施形態が有利であるのは、改質生成時に生じる固体物の温度上昇を制限または低減できるからである。好ましくは冷却装置は、レーザビームにより固体物中に取り込まれる熱注入が、冷却装置によって固体物から取り去られるように駆動される。これが有利であるのは、これによって熱により誘導される応力または変形の発生を著しく低減することができるからである。したがってこの冷却装置は好ましくは、改質生成中にレーザビームにより固体物中に取り込まれる熱を放熱させるもしくは取り去る冷却装置である。
【０２４１】
本発明のさらに別の好ましい実施形態によれば、冷却装置は、固体物の温度を捕捉する少なくとも１つのセンサ装置を有し、予め定められた温度経過特性に応じて固体物の冷却を生じさせる。この実施形態が有利であるのは、センサ装置によって極めて精密に固体物の温度変化を捕捉できるからである。好ましくは温度変化は、冷却装置の動作を制御するためのデータ入力として用いられる。
【０２４２】
本発明のさらに別の好ましい実施形態によれば、冷却装置は回転装置に結合されており、冷却装置はそこに配置された固体物と共に、改質生成中、回転装置によって回転し、特に毎分１００回転よりも速く、または毎分２００回転よりも速く、または５００回転よりも速く、回転する。
【０２４３】
本発明のさらに別の好ましい実施形態によれば、レーザ、特にｆｓレーザ（フェムト秒レーザ）またはｐｓレーザ（ピコ秒レーザ）またはｎｓレーザ（ナノ秒レーザ）、のレーザビームのエネルギーは、固体物もしくは液晶における物質転移が少なくとも一方の方向で、レイリー長の３０倍、または２０倍、または１０倍、または９倍、または８倍、または７倍、または６倍、または５倍、または４倍、または３倍、よりも小さくなるように、または大きくなるように、選定される。
【０２４４】
本発明のさらに別の好ましい実施形態によれば、ビーム品質はＭ２＜１．６である。
【０２４５】
本発明のさらに別の好ましい実施形態によれば、レーザ、特にｆｓレーザまたはｐｓレーザまたはｎｓレーザ、のレーザビームの波長は、固体物もしくは材料の線吸収が、１０ｃｍ−１よりも小さくなるように、好ましくは１ｃｍ−１よりも小さくなるように、特に好ましくは０．１ｃｍ−１よりも小さくなるように、選定される。
【０２４６】
本発明のさらに別の好ましい実施形態によれば、改質もしくは欠陥の生成前に、浸漬液が固体物の露出表面に塗布される。次いで改質生成のために、好ましくはワークピースもしくは固体物の印加が、浸漬液を通して行われる。本発明のさらに別の好ましい実施形態によれば、浸漬液の屈折率は好ましくは、固体物の屈折率と少なくとも実質的に一致しており、または一致しており、または正確に一致している。この解決手段が有利であるのは、浸漬液、特にオイルまたは水、を用いることによって、分割または他の表面処理の際に生じる固体物表面の粗さが補償されるからである。したがって浸漬液を使用することによって、特に、欠陥生成前であり固体層の最初の分割後に通常一般的である露出表面の研磨を行うことなく、欠陥もしくは改質を、特にレーザビームを用いて、固体物内に極めて厳密に取り込むことができる。
【０２４７】
本発明のさらに別の好ましい実施形態によれば、浸漬液は好ましくは、少なくとも露出表面の半分よりも多くが、好ましくは露出表面全体が、浸漬液によって湿らされるような量で、露出表面上に塗布される。
【０２４８】
本発明のさらに別の好ましい実施形態によれば、浸漬液はカバープレートによって以下のように覆われる。すなわち、生成すべき亀裂誘導層とカバープレートとが同じ屈折率を有するように、特に露出表面とカバープレートとの間に空気が含まれないように、覆われる。
【０２４９】
本発明のさらに別の好ましい実施形態によれば、カバープレートは少なくとも、固体物の露出表面とは反対側で、露出表面の表面粗さよりも僅かな表面粗さを有する。
【０２５０】
本発明のさらに別の好ましい実施形態によれば、浸漬液は液滴として露出表面に塗布され、固体物と改質生成装置との間の相対運動により液滴のポジション変更がもたらされるように、液滴が改質生成装置もしくはレーザ装置の一部分、特に光学素子と接触させられる。別の選択肢として、固体物をウェル内に配置することができ、浸漬液が部分的に、好ましくは完全に、固体物を取り囲み、もしくは固体物の周囲を流れ、特に浸漬液が露出表面の上に完全に重なった層または液体レイヤを形成する。
【０２５１】
本発明のさらに別の好ましい実施形態によれば、改質もしくはレーザビームによって固体物の内部に生成される改質は、少なくとも１つの亀裂誘導層もしくは剥離面もしくは剥離領域を予め定め、その際に剥離誘導層は少なくとも３次元の輪郭を描く。外部からの力をもたらす／生成する／導入することで、ワークピースもしくは固体物の内部において亀裂伝播が引き起こされる。亀裂伝播によって好ましくは、３次元の固体層または３次元の固体物が、亀裂誘導層に沿って固体物から分離される。この場合、固体層または固体物の少なくともまたは厳密に１つの表面が、亀裂誘導層の３次元の輪郭もしくは剥離領域によって描かれた輪郭に対応する。したがって本発明によれば、平坦な固体層だけでなく同様に非平坦な固体物もしくは非平坦な固体層も、割れ目または亀裂誘導に起因してワークピースもしくは固体物から取り外すまたは剥離させることができる。
【０２５２】
したがって本発明のさらに別の好ましい実施形態によれば、亀裂誘導層の形態は、少なくとも部分的に、３次元物体の輪郭、特にレンズまたは平行六面体の輪郭を有する。
【０２５３】
本発明のさらに別の好ましい実施形態によれば、欠陥もしくは改質を生成するために、欠陥生成装置もしくは改質生成装置、特にイオン注入装置またはレーザが用いられる。
【０２５４】
本発明のさらに別の好ましい実施形態によれば、改質生成前に固体物の露出表面に受容層が被着または生成され、その際に受容層は少なくとも１つの局所的に変化する特性を有し、この場合、改質はレーザのレーザビームにより生成され、その際にレーザビームに対し、改質が少なくとも１つの局所的に変化する特性に依存して生成されるように、受容層によって作用が及ぼされる。したがってこの実施形態によれば、レーザビームは好ましくは受容層を通って直接案内される。受容層を適切に選択すれば、少なくとも１つの輪郭を描く亀裂誘導層を、最初に受容層が特にフィルム状で所望の態様により３Ｄ形状において、もしくは３Ｄ構造で製造されるように（たとえば射出成形）、生成することができる。その際に受容層は好ましくはポリマーから成り、特に、たとえばいくつかの代表的なシリコーンなどのように、好ましくは光学的に安定した１つのエラストマーまたは複数のエラストマーから成る。固体物上に被着された、特に接着された、受容層によって、欠陥形成時もしくは改質生成時に、すなわちレーザビーム印加時に、この受容層の３Ｄ構造もしくは３Ｄ形状によって、レーザの光路が適切な態様で変化して、亀裂誘導層を形成する所望の欠陥もしくは改質が生成されるようになる。その際に受容層の局所的に変化する特性は、好ましくは受容層の厚さである。
【０２５５】
本発明のさらに別の好ましい実施形態によれば、本発明による方法は付加的または択一的に、改質手段を用いて固体物の結晶格子を改質するステップを含むことができる。その際に好ましくは、非平坦な、特に湾曲した、剥離領域を固体物の内部に形成するために、複数の改質が生成される。その際にこれらの改質は好ましくは、予め定められたパラメータに依存して生成される。この場合、予め定められたパラメータは好ましくは、固体物部分の変形と、固体物部分の規定されたさらなる処理との間の関係を表す。
【０２５６】
この解決手段が有利であるのは、固体物部分が好ましくは、後で行われる加工処理に起因してこの固体物部分が望ましい形状をとるように生成されるからである。したがって固体物部分の材料特性および固体物部分のコーティングに依存して、固体物部分が以下のような形状で生成される。すなわちこの形状によって、少なくとも一方の側に、好ましくは両方の側に、好ましくは平坦なまたは実質的に平坦な多層集成体の表面を作り出す目的で、コーティングの結果として生じた変形が利用される。
【０２５７】
上述の課題は、付加的または択一的に、多層集成体を製造する方法によって解決される。この場合、多層集成体を製造する方法は好ましくは、以下に挙げるステップのうちの１つ、いくつか、または多数、またはすべてのステップを含む。すなわち、第１の非平坦な形状を有する、特に湾曲した、ウェハを準備するステップ。ウェハの少なくとも１つの表面に別の層を配置または生成するステップ。この場合、別の層とウェハとはそれぞれ異なる熱膨張係数を有し、その際に別の層は、目標温度とは異なるコーティング温度で、ウェハの表面に配置され、またはそこに生成され、さらにこの場合、別の層は、目標温度に到達したときに、ウェハが第１の非平坦な形状から、第１の形状とは異なる第２の形状に変形させられるように、ウェハを印加するように構成されており、その際に第２の形状は好ましくは平坦な形状である。好ましくは、非平坦な固体物は反りを有し、もしくは反りを形成し、この反りは、コーティングにより引き起こされる固体物部分の変形に対しネガ型であり、または実質的にネガ型である。
【０２５８】
この解決手段が有利であるのは、ウェハの規定された形態によって、好ましくは少なくとも一方の側で好ましくは平坦な多層集成体が得られるように、有利にはコーティングに起因して発生する変形が利用されるからである。特に好ましくは、別の層はエピタキシにより生成される。
【０２５９】
これに加えて考えられるのは、別の層の配置前または生成前に、ウェハにすでにコーティングが設けられているようにすることである。
【０２６０】
さらに本発明は付加的または択一的に、非平坦な固体物部分、特に非平坦な、特に湾曲した、ウェハに関する。この場合、非平坦な、特に湾曲した、固体物部分は、好ましくは本明細書で提案される方法に従って製造されたものである。好ましくはこの方法は、以下に挙げるステップのうちの１つ、いくつか、または多数、またはすべてのステップを含む。
【０２６１】
非平坦な固体物部分を分離するために固体物を準備するステップ。改質手段を用いて、特にレーザ、特にピコ秒レーザまたはフェムト秒レーザを用いて、固体物の結晶格子を改質するステップ。この場合、結晶格子内に非平坦な剥離領域を形成するために、複数の改質が生成される。これらの改質は好ましくは、予め定められたパラメータに依存して生成される。その際に予め定められたパラメータは好ましくは、非平坦な固体層、もしくは非平坦な分離されたまたは分離すべき固体物、もしくは固体物部分、もしくは非平坦な固体物部分、の変形と、非平坦な固体層、もしくは非平坦な分離されたまたは分離すべき固体物、もしくは固体物部分、もしくは非平坦な固体物部分の規定されたさらなる処理との関係、を表す。次いで、特に１つまたは複数の処理ステップ、特に材料取り付けステップまたは材料被着ステップ、特に１つまたは複数のエピタキシステップ、および／または１つまたは複数のイオン注入ステップ、および／または１つまたは複数のエッチングステップ、の後に間をおいて、または直後に、固体物から固体物部分を剥離するステップが続く。
【０２６２】
好ましくは、レーザが固体物に取り込まれたときに通過した表面を有する、かつ／または金属層または安定化層および／または電気構成部材を有する、第１の固体物と、第２の固体物もしくは固体物部分とに、固体物を分割した結果、第２の固体物もしくは固体物部分が好ましくは準備処理される。第２の固体物または固体物部分は好ましくは、電気構成部材および／または金属構造物および／または１つまたは複数のエピ層を、そこに生成または配置または形成できるように、処理される。好ましくは、第２の固体物または固体物部分に対し表面処理が施され、この表面処理には、グラインディング、固体物エッジもしくはウェハエッジを準備処理するための、特に固体物エッジもしくはウェハエッジを変形するための、エッジプロセス、および／または化学機械的研磨プロセスが含まれる。次いで１つまたは複数のさらなるステップにおいて、準備処理されたウェハもしくは固体物に、１つまたは複数の層、特に金属層、が配置または形成され、かつ／または電気構成部材が配置または生成される。
【０２６３】
本発明のさらに別の好ましい実施形態によれば、本発明による方法は付加的または択一的に、少なくとも１つの固体層、特に薄いウェハ、を分割するために、固体物、特に厚いウェハ、を準備するステップと、レーザを用いて、もしくはレーザビームを用いて、第１のグループの欠陥もしくは改質を生成し、固体層が固体物から分離されるときに辿る第１の剥離面を予め定めるステップとを含む。
【０２６４】
本発明のさらに別の好ましい実施形態によれば、本発明による方法は付加的または択一的に、別の改質を生成し、またはレーザを用いて、もしくはレーザビームを用いて、第２のグループの改質を生成し、少なくとも１つの第２のまたは別の剥離面を予め定めるステップを含む。その際に第１の剥離面と第２の剥離面とは、好ましくは傾斜して、特に直交して、互いに配向されている。固体層は好ましくは、外部からの力を印加もしくは導入した結果として、第１の剥離面に沿って残りの固体物から剥離される。分離された固体層は、特に、別の層または構造物、特に電気構成部材、がそこに配置されることなく、またはそこに配置されて、別の、特に後続のステップにおいて、第２の剥離面に沿って分割され、固体素子が個別化される。
【０２６５】
この方法が有利であるのは、互いに直交する複数の平面に改質が生成されることによって、重大な材料損失を伴うことなく、固体構造物もしくは固体層構造物が規定どおりに弱められるようになるからであり、このことから有利な態様で目標破断個所が規定され、この個所に沿って、応力を用いて誘導される亀裂を導くことができる。
【０２６６】
本発明のさらに別の好ましい実施形態によれば、少なくとも１つの第３のグループもしくはさらに別のグループの欠陥もしくは改質が生成されて、少なくとも１つの、好ましくは複数の、第３の剥離面が、レーザもしくはレーザビームを用いて予め定められる。好ましくは第３の剥離面各々は、第１の剥離面に対し直交して、かつ上述の第２の剥離面もしくは１つの第２の剥離面に対し直交して、配向されている。固体層は分離後、好ましくは固体素子の個別化のために、第２の剥離面に沿って、さらに第３の剥離面に沿って、分割もしくは分離される。好ましくは、複数の第３の剥離面が生成され、これらの剥離面は、複数の第２の剥離面と共働して、１つの好ましくは格子状のパターンを形成し、これによって固体物を形成するもしくは共に形成する個々の固体素子相互の境界が定められる。この実施形態が有利であるのは、格子状のパターンは格子状の目標破断個所を成し、この個所に沿って、多数の個々の固体素子を簡単かつ規定どおりに互いに分離できるからである。その際に可能であるのは、第２の剥離面同士が常に同じ間隔を有するように、または部分的にまたは完全に異なる間隔を有するようにすることである。その際に可能であるのは、第３の剥離面同士が常に同じ間隔を有するように、または部分的にまたは完全に異なる間隔を有するようにすることである。ただし好ましくは、第２の剥離面同士は常に同じ間隔を有し、かつ好ましくは第３の剥離面同士は常に同じ間隔を有する。好ましくは、第２の剥離面同士の間隔は、第３の剥離面同士の間隔よりも大きいか、またはそれと等しい。
【０２６７】
本発明のさらに別の好ましい実施形態によれば、固体層を剥離するための応力は、固体物に配置された少なくとも１つの受容層に、特にポリマー層に、熱的衝撃を印加することによって固体物から生成される。熱的衝撃印加は好ましくは、受容層もしくはポリマー層を周囲温度まで、または周囲温度よりも低くなるまで冷却することであり、好ましくは１０℃よりも低くなるまで、特に好ましくは０℃よりも低くなるまで、さらに好ましくは−１０℃よりも低くなるまで、冷却することである。ポリマー層の冷却は最も好ましくは、好ましくはＰＤＭＳから成るポリマー層の少なくとも一部分にガラス転移が起こるように行われる。この場合、冷却を、−１００℃よりも低くなるまでの冷却とすることができ、これをたとえば液体窒素によって生じさせることができる。この実施形態が有利であるのは、ポリマー層は温度変化に依存して収縮し、かつ／またはガラス転移し、その際に発生する力が固体物に伝わるからであり、それによって固体物において機械的応力を生成可能であり、その結果、亀裂の誘発および／または亀裂伝播が引き起こされ、その際に亀裂は最初に第１の剥離面に沿って伝播して、固体層を分割させる。
【０２６８】
本発明のさらに別の好ましい実施形態によれば、ポリマー層は、この層が第１の方向および／または第２の方向で形状変化を受けるようにして印加され、ここで第１の方向における形状変化は、第２の剥離面に沿った固体素子相互の剥離を引き起こし、第２の方向における形状変化は、第３の剥離面に沿った固体素子の剥離を引き起こす。この実施形態が有利であるのは、いずれにせよすでに分離された固体層に配置されている、もしくは付着されているポリマー層が、固体物から固体層を分離する役割および分離された固体層を受容する役割を果たすだけでなく、固体素子の個別化のためにもさらに利用されるからである。したがってこのことは、著しいプロセス単純化および著しいプロセス加速を意味し、これによって個々の固体素子を著しく安価にかつ迅速に製造することができる。
【０２６９】
本発明のさらに別の好ましい実施形態によれば、ポリマー層の形状変形は、第１の方向および／または第２の方向において半径方向の伸長を表し、これは機械的負荷および／または熱的衝撃印加に起因して引き起こされる。したがってポリマー層の形状を、好ましくは様々な態様で変化させることができ、このことによって高いプロセスフレキシビリティがもたらされる。好ましくはポリマー層は、１つまたは複数の方向に引っ張られ、押圧され、かつ／または曲げられる。ただしこれに加えて、または別の選択肢として、ポリマー層が伸長するようにこの層を温度制御することも考えられる。
【０２７０】
好ましくは、第２の剥離面を形成するための、かつ／または第３の剥離面を形成するための改質は、好ましくは部分的に第１の剥離面の下方に、かつ／または部分的にこの剥離面の上方に、特に第１の剥離面と、固体物中に第１の剥離面を生成するためにレーザビームが侵入したときに通過した表面との間の領域に、生成もしくは取り込まれる。好ましくは第２の剥離面および場合によっては第３の剥離面は、第１の剥離面に対し直交して延在する。したがって特に好ましくは、分離すべき固体層の好ましくは露出した表面に対し、もしくは固体物中に第１の剥離面を生成するためにレーザビームが侵入したときに通過した表面に対し、様々な間隔で改質が生成される。ここで部分的に下方ということが意味するのは、第２の剥離面および場合によっては第３の剥離面を形成するための改質が、大半は第１の剥離面の上方に生成される、ということであり、もしくはこの領域において、剥離面の下方よりも多くの、好ましくは少なくとも２倍の、または少なくとも３倍の、または少なくとも５倍の個数の改質を有する、ということである。この場合、第２および／または第３の剥離面の改質を、第１の剥離面の下方、好ましくは２００μｍまでに、特に１００μｍまでに、または７５μｍまでに、または５０μｍまでに、または２５μｍまでに、または１０μｍまでに、または５μｍまでに、生成することができる。この場合、第２および／または第３の剥離面の改質を、第１の剥離面の下方、好ましくは少なくとも１μｍに、または少なくとも５μｍに、または少なくとも１０μｍに、または少なくとも１５μｍに、または少なくとも２５μｍに、または少なくとも５０μｍに、生成することができる。
【０２７１】
本発明のさらに別の好ましい実施形態によれば、本発明による方法は付加的または択一的に、圧力印加装置の少なくとも１つの圧力印加部材を、応力生成層もしくは受容層の少なくとも１つの予め定められた部分に押圧して、応力生成層もしくは受容層を表面に押圧するステップを含む。その際に固体レイヤもしくは固体層をドナー基板もしくは固体物から分離するステップは、好ましくは応力生成層に熱的衝撃を印加することによって行われる。その際に好ましくは、機械的応力がドナー基板に生成される。この機械的応力によって、固体レイヤもしくは固体層を分離するための亀裂が発生する。好ましくは圧力印加部材は、応力生成層への熱的衝撃印加中、応力生成層に押圧される。これによって好ましくは、亀裂伝播速度の低減が達成されるようになる。
【０２７２】
この解決手段が有利であるのは、応力生成層により生成された機械的応力が他の力に抗してはたらくならば、亀裂が極めていっそう厳密に１つの望ましい剥離領域もしくは１つの望ましい剥離面もしくは１つの望ましい剥離輪郭に沿って推移する、ということが認識されたからである。その結果、垂直方向の亀裂成分が圧力印加によって低減され、もしくは抑圧されることになる。つまり、平面から出た、もしくは剥離面から出た亀裂の突発が低減され、つまりは著しく平坦な亀裂推移が生じ、このことによって全体的な有用性もしくは歩留まりもしくは産出高が上昇し、かつ／またはレーザ改質もしくはレーザ印加の個数を低減することができる。つまり同じもしくは同等のレーザ印加によって材料損失が低減され、またはレーザ加工処理時間もしくはレーザ利用を、産出高を変えることなく低減することができる。この解決手段がさらに有利であるのは、分割プロセスすなわち温度制御の開始からウェハもしくは固体ディスクが完全に剥離されるまでの期間を、大幅に短縮できるからである。熱的結合が著しく改善された結果として、このことが得られる。この場合、好ましくは、圧力印加部材を介してドナー基板に熱的衝撃を印加した結果として、著しく改善された熱的結合が得られる。その際に圧力印加部材は好ましくは、ドナー基板および／または受容層から、特にポリマー層から、熱を取り去るためにも、もしくはそれらを冷却するためにも、用いられる。分割プロセスを、１０分を超える時間から１分を下回る時間まで短縮することができ、もしくは著しく低減することができる。しかも、短縮された分割プロセス時間が有利であるのは、ライン制御が、すなわち相前後して行われる処理のライン制御が著しく改善されるからであり、特にそれらの処理は、レーザ印加、ドナー基板における受容層の配置もしくはラミネート、分割プロセスの実施、さらには分離の結果として生成されたもしくは露出した１つまたは複数の表面の表面処理、特にグラインディング、から成る。
【０２７３】
本発明による解決手段がさらに有利であるのは、ドナー基板に電子的な構成部材を配置または生成しておくことができ、それらが分割の際に固体層もしくはウェハの変形によって損傷させられる可能性がなく、もしくは損傷のリスクを大幅に低減できるからである。したがって分割時の固体層もしくはウェハの撓みが低減され、特に完全に回避される。つまり固体層もしくはウェハは、好ましくは２０°よりも僅かにしか撓まず、または１５°よりも僅かに、または１０°よりも僅かに、または５°よりも僅かに、または１°よりも僅かに、または０．５°よりも僅かにしか撓まない。好ましくはウェハもしくは固体層の撓みは、少なくとも圧力印加手段により印加された領域もしくは部分において、好ましくは２０°よりも僅かに制限され、または１５°よりも僅かに、または１０°よりも僅かに、または５°よりも僅かに、または１°よりも僅かに、または０．５°よりも僅かに、制限される。
【０２７４】
応力生成層は、熱的衝撃印加の結果、収縮し、これによって応力生成層からドナー基板に引張力が導入される。この場合、加えられる圧力は引張力に対抗してはたらき、それによって力のピークが低減され、亀裂が極めて規定どおりに伝播する。
【０２７５】
本発明のさらに別の好ましい実施形態によれば、圧力印加部材は圧力印加中、少なくとも部分的に平面的に応力生成層と接触した状態にある。その際に好ましくは圧力印加部材は、２０％よりも多く、または３０％よりも多く、または５０％よりも多く、または７５％よりも多く、または９０％よりも多く、または完全に、軸線方向でドナー基板の境界を形成する表面と重なり合っており、この表面は分離後に固体レイヤの構成部分となる。その際に好ましくは圧力印加部材は、この表面に配置または生成された応力生成層に当接している。その際に好ましくは圧力印加部材は、ドナー基板と軸線方向で重なり合っている応力生成層の表面の２０％よりも多くと接触しており、または３０％よりも多くと、または５０％よりも多くと、または７５％よりも多くと、または９０％よりも多くと、接触している。
【０２７６】
本発明のさらに別の好ましい実施形態によれば、少なくとも１つの圧力印加部材は、周縁領域に圧力を生成し、この場合、周縁領域は好ましくは、ドナー基板に配置された応力生成層の表面のうち、半径方向で外側の、もしくは中心から離れた、もしくは周縁部に近い、５％または１０％または１５％または２０％または３０％または４０％または５０％または６０％または７０％または８０％を含み、かつ／または少なくとも１つの圧力印加部材は、中心領域に圧力を生成し、この場合、中心領域は好ましくは、ドナー基板に配置された応力生成層の表面のうち、半径方向で内側の、もしくは中心に近い、もしくは中心まで延在する、５％または１０％または１５％または２０％または３０％または４０％または５０％または６０％または７０％または８０％を含み、または少なくとも１つの圧力印加部材は、圧力生成層が配置されたドナー基板の表面の平坦な部分全体にわたり、圧力を生成する。この実施形態が有利であるのは、亀裂伝播に作用を及ぼすための圧力を必要に応じて印加できるからである。
【０２７７】
本発明のさらに別の好ましい実施形態によれば、圧力印加部材は基板の直径に応じて、少なくとも１０Ｎ、特に１００Ｎ〜３０００Ｎ、または３０００Ｎ〜１００００Ｎ、または１００ｋＮまでの圧縮力を、応力生成層にもたらす。
【０２７８】
この解決手段が有利であるのは、一方では応力生成層により生成される力に対し所期のように対抗させることができるが、他方では亀裂伝播および亀裂誘発が可能だからである。
【０２７９】
本発明のさらに別の好ましい実施形態によれば、圧力印加部材が可動に配置されており、好ましくは応力生成層への熱的衝撃印加に起因して、応力生成層によりドナー基板に対し相対的に偏向させられ、またはドナー基板が可動に配置されており、応力生成層への熱的衝撃印加に起因して、応力生成層により圧力印加部材に対し相対的に偏向させられる。好ましくは、圧力印加部材および／またはドナー基板は、ドナー基板の軸線方向で偏向可能もしくは変位可能である。本発明のさらに別の好ましい実施形態によれば、圧力印加部材の偏向は、予め規定された最小力を超過してから初めて生じる。この実施形態が有利であるのは、発生する力のピークをどのくらい強く低減すべきであるのかを、予め規定された最小力によって著しく精密に調整できるからである。
【０２８０】
本発明のさらに別の好ましい実施形態によれば、複数の圧力印加部材が設けられており、この場合、個々の圧力印加部材は、局所的に異なる圧力をもたらすために用いられ、かつ／またはそれぞれ異なる形状および／または接触面寸法を有し、かつ／またはそれぞれ異なる大きさで偏向可能であり、もしくはそれぞれ異なる大きさで偏向させられ、かつ／またはそれぞれ異なる力で偏向可能であり、もしくは偏向させられる。この実施形態が有利であるのは、圧力印加の最適な調整のために複数のパラメータを利用できるからである。
【０２８１】
本発明のさらに別の好ましい実施形態によれば、１つの圧力印加部材または複数の圧力印加部材を、予め規定された押圧力推移を生成するために、応力生成層に押圧可能であり、この場合、押圧力推移は少なくとも部分的に、圧力がもたらされた個所からドナー基板の軸線方向中心までの距離、および／または亀裂伝播速度、および／または熱的衝撃印加、および／またはドナー基板の材料、および／または特にレーザビームを用いたドナー基板のコンディショニング、に依存する。
【０２８２】
本発明のさらに別の好ましい実施形態によれば、圧力印加部材はそれぞれ、少なくとも１０Ｎ、特に１００Ｎ〜３０００Ｎ、または３０００Ｎ〜１００００Ｎ、または１００ｋＮまでの圧縮力を、応力生成層にもたらす。好ましくは、時間的に同時に２つの圧力印加部材を使用した場合の圧力印加は、最大または少なくとも０．１の係数だけ、あるいは最大または少なくとも０．３、あるいは最大または少なくとも０．５、あるいは最大または少なくとも０．７５、あるいは最大または少なくとも１．５、あるいは最大または少なくとも２、あるいは最大または少なくとも５、あるいは最大または少なくとも１０、あるいは最大または少なくとも２０の係数だけ、互いに隔たっている。したがって圧力印加部材の偏向は好ましくは、予め規定された最小力を超過してから初めて生じる。この実施形態が有利であるのは、個々の圧力部材によって発生する力のピークをどのくらい強く低減すべきであるのかを、予め規定された最小力によって著しく精密に調整できるからである。
【０２８３】
本発明のさらに別の好ましい実施形態によれば、本発明による方法は付加的または択一的に、以下のステップのうちの１つまたは複数を含む。すなわち、軸線方向でドナー基板の境界を成す、特に平坦な、ドナー基板の表面に、応力生成層を生成または配置するステップ。分離中に応力生成層と接触状態にするために、応力生成層に対し予め定められた間隔で、または剥離領域に対し予め定められた間隔で、圧力印加装置の圧力印加部材を配置するステップ。応力生成層に熱的衝撃を印加することにより固体レイヤをドナー基板から分離するステップ。その際に好ましくは、機械的応力がドナー基板に生成される。好ましくは、機械的応力により固体レイヤの一部分が偏向させられる。その際に好ましくは、固体レイヤを分離するための亀裂が発生する。好ましくはこれによって、固体レイヤの少なくとも１つの分離された部分が、応力生成層に基づき圧力印加部材の方向に偏向させられ、もしくは圧力印加部材に対して押圧される。好ましくは、圧力印加部材は固体レイヤの最大偏向を制限する。
【０２８４】
好ましくは圧力印加部材の接触面は、軸線方向で応力生成層の表面に対し、ドナー基板の軸線方向中心とドナー基板の（半径方向）周囲面との間の最短距離よりも短い間隔で、配置されている。好ましくはこの間隔は、ドナー基板の軸線方向中心とドナー基板の（半径方向）周囲面との最短距離の長さの０．００１倍〜０．９倍にあり、特に０．００１倍から０．５倍、または０．００１倍〜０．１倍にある。特に好ましくは、圧力印加部材の接触面と応力生成層の表面との間の間隔は、５ｃｍよりも短く、特に２ｃｍよりも短く、または１ｃｍよりも短く、または０．５ｃｍよりも短く、または０．１ｃｍよりも短い。
【０２８５】
少なくとも部分的に処理されたウェハ（電子デバイスの前段階）を分離する場合には、表面の曲げを回避するのが有利になり得る。特に有利であるのは、ドナー基板の処理された表面もしくは処理された層、特にデバイスレイヤ層が曲げられないこと、またはごく僅かにしか曲げられないこと、ポリマーもしくは受容層は別のドナー基板表面に配置されていること、もしくはポリマーもしくは受容層は処理される層には配置されていないことである。したがって受容層もしくはポリマー層の温度制御は、ドナー基板から複数の固体層もしくはウェハが分離される場合には少なくとも、処理すべき層に対し最小間隔で行われ、その際にこの最小間隔は好ましくは、受容層もしくはポリマー層の厚さの数倍であり、特に少なくとも２倍、または少なくとも５倍、または少なくとも１０倍、または少なくとも２０倍である。このことが有利であるのは、処理される層の熱的負荷が著しく低減されるからである。
【０２８６】
さらに有利になり得るのは、発生した薄い構成素子ウェハもしくは処理された層を、さらなる処理のために搬送ウェハ上にじかにボンディングすることである（この搬送ウェハをたとえば、さらなる安定化のためにやはり保持装置によって保持することができる）。その際にこのボンディングは、好ましくは直接的なボンディングによって、または一時的にボンディングテープを用いて行われ、この場合、たとえば放射を用いて、特にＵＶ放射を用いて、または熱を用いて、特に２０℃よりも高い、または５０℃よりも高い、または１００℃よりも高い、特に１１０℃までの、または２００℃までの、または５００℃までの温度を用いて、あるいは択一的な処理によって、接合を解除することができる。この解決手段は好ましくは、これまで説明してきた実施形態のうちのいくつかまたはすべてと、特に請求項１に関する好ましい実施形態と、組み合わせることができる。
【０２８７】
冒頭で述べた課題は、固体ディスクをドナー基板から分離する装置によっても解決される。その際にこの装置は好ましくは、ドナー基板の内部に改質を生成して剥離領域を形成し分離亀裂を誘導するための、少なくとも１つのレーザ装置と、ドナー基板上に被着された応力生成層を冷却して分離亀裂を誘発するための、温度制御装置と、分離亀裂伝播中にドナー基板に配置された応力生成層に圧力を印加するための、少なくとも１つの圧力印加部材を備えた圧力印加装置とを含む。このようにすれば好ましくは、垂直方向の亀裂成分が抑圧される。これによって、平面から出て亀裂が突発することが僅かになり、その結果としていっそう高い歩留まりが生じ、かつ／または僅かなレーザ印加しか必要なくなる。さらに力の印加によって、著しく改善された熱的結合がもたらされ、他方、このことによって、大幅に短縮された分割時間がもたらされる。短縮された分割時間によって、他のプロセスといっそう良好にタイミングを合わせられるようになる。その理由は、このような力の印加がなければ分割時間は分割ごとに１０分を超えていたが、力を印加することで１分よりも短くなったからである。したがって全体として、ライン制御を著しく改善させることができ、この場合、ライン制御には、以下の処理ステップのうちの２つまたはそれよりも多くのステップが含まれる。すなわち、レーザを用いて固体物もしくはドナー基板の内部に改質を生成するステップ、および／または特にラミネート装置を用いて、ドナー基板にポリマーフィルムを被着するステップ、および／または特に冷却装置または超音波装置を用いて、外部からの力をドナー基板中に及ぼすことによって、改質により生成された剥離面もしくは剥離領域の範囲内で、またはこれに沿って、ドナー基板を分割するステップ、および／または特にグラインダなどの切削加工装置および／または化学的な特にエッチングによる表面処理を用いて、分割により露出させられた残された残留ドナー基板の表面の表面処理もしくは表面準備処理を実施するステップ。
【０２８８】
本発明による解決手段がさらに有利であるのは、力の印加によって、分離すべきもしくは分離された固体層の曲がりが最小限に抑えられ、もしくは完全に回避されるからである。これによって、半製品または完成品の機能コンポーネント、特に、たとえばトランジスタまたは抵抗またはプロセッサといった手段（デバイス）が配置もしくは生成されている固体層を、特に複合構造物を、ドナー基板から分割することも可能になる。さらに手段平面（デバイス平面）においていっそう高い温度が可能であり、これによって手段が損傷するリスクも低減される。よって、ＭＥＭＳおよび／または化合物ウェハを処理するためのプロセスの大幅な改善がもたらされる。
【０２８９】
圧力印加部材は、応力生成層の表面と接触させるための接触表面を有する。温度制御装置は、好ましくは冷却装置であり、特に、少なくとも１つまたは厳密に１つの機能液、特に液体窒素または霧状窒素、を供給する装置である。少なくとも１つの圧力印加部材に、加熱素子が設けられている。
【０２９０】
さらに、２０１６年１２月７日にドイツ特許商標庁に提出された特許出願第２０１６１２３６７９．９号の内容全体が、ここで参照したことにより本明細書の内容に取り込まれるものとする。
【０２９１】
本発明のさらに別の利点、目的および特徴は、本発明による分離方法が例示的に描かれている添付の図面についての以下の記述に基づき説明される。この場合、本発明による方法において好ましくは使用される、かつ／または各図面において機能の点で少なくとも実質的に一致している構成部材または要素は、同じ参照符号を用いて表されている場合があり、ただしそれらの構成部材または要素には、すべての図面において参照符号が必ずしも振られているわけではなく、または必ずしもそれらの構成部材または要素ついて説明されているわけではない。
【図面の簡単な説明】
【０２９２】
【図１】図１ａ〜図１ｆは本発明による処理手順を示す図である。
【図２】図２ａ〜ｂは、本発明に従って準備可能であるような固体物集成体に関する２つの概略的な例を示す図である。
【図３】図３ａ〜ｉは、本発明による固体物集成体、もしくは本発明による方法において中間生成物として生成可能な固体物集成体に関するさらに別の概略的な例を示す図である。
【図４】改質により形成された２つの線を概略的に示す図である。
【図５】図５ａ〜図５ｄは、好ましくは冷却のために本発明による方法において使用可能な種々の冷却装置を示す図である。
【図６】図６ａ〜ｃは、改質間の亀裂伝播に関する種々の例を概略的に示す図である。
【図７】種々の機能を生じさせるためにそれぞれ異なるように配向された改質線を示す図である。
【図８】ショットキーダイオードの例を示す図である。
【図９】ＭＯＳＦＥＴの例を示す図である。
【図１０】図１０ａ〜ｃは、周縁部から固体物内部へと延在する凹部の生成について示す図であって、これらの凹部が好ましくは改質９によって規定された剥離面に沿って延在する様子を示す図である。
【図１１】本発明による固体ディスク製造もしくは固体層製造において周縁部を処理するための第１の例を示す図である。
【図１２】本発明による固体ディスク製造もしくは固体レイヤ製造において周縁部を処理するための例を示す図である。
【図１３】本発明による固体ディスク製造もしくは固体レイヤ製造において周縁部を処理するためのさらに別の例を示す図である。
【図１４】レーザビームにより改質が生成される場合に、改質生成において固体物において発生する問題を示す図である。
【図１５】種々のレーザビーム角度を示す図である。
【図１６】図１６ａ／図１６ｂは、改質生成ステップを示す図および生成された改質を概略的に示す図である。
【図１７】図１７ａ／図１７ｂは改質生成ステップを示す２つの図である。
【図１８】光学収差整合を伴う改質生成について示す図である。
【図１９】応力生成層によって覆われるもしくは重畳されるもしくは閉鎖される凹部を有する固体物を概略的に示す図である。
【図２０】図２０ａ〜図２０ｄは、本発明による固体ディスク製造において周縁部を処理するためのさらに別の例を示す図である。
【図２１】長手軸線に対し９０°とは異なる角度で配向された結晶格子面および生成されたレーザ書き込み線を有するドナー基板を示す図である。
【図２２】長手軸線に対し９０°とは異なる角度で配向された結晶格子面および生成されたレーザ書き込み線を有するさらに別のドナー基板を示す図であって、レーザ書き込み線もしくは線状造形物が複数の平面によって規定されている様子を示す図である。
【図２３】線状造形物の改質が複数の種々の結晶格子面と交差している様子を示す図である。
【図２４】４ＨＳｉＣに関してすべり面と共に結晶格子の一例を示す図である。
【図２５ａ】Ｓｉに関してすべり面１１０と共に結晶格子の一例を示す図である。
【図２５ｂ】Ｓｉに関してすべり面１００と共に結晶格子の一例を示す図である。
【図２５ｃ】Ｓｉに関してすべり面１１１と共に結晶格子の一例を示す図である。
【図２６ａ】レーザ装置の下で回転装置によりドナー基板が前方へ移動させられたときに、結晶面の終端に対し線状造形物の傾斜が変化する様子を示す図である。
【図２６ｂ】レーザ装置の下で回転装置によりドナー基板が前方へ移動させられたときに、結晶面の終端に対し線状造形物の傾斜が変化する様子を示す図である。
【図２７ａ】レーザ装置の下で回転装置によりドナー基板が前方へ移動させられたときに、結晶面の終端に対し線状造形物の傾斜が変化する様子を示す図である。
【図２７ｂ】例示的な回転装置を上から見た図である。
【図２７ｃ】好ましくは直線的に走行可能なレーザ素子と、複数のドナー基板が上に載置された回転装置とを有する、処理装置の側面図である。
【図２８ａ】３次元の亀裂誘導層を生成する様子を示す図である。
【図２８ｂ】３次元の固体物を生成するためにさらに別の亀裂誘導層を生成する様子を示す図である。
【図２９ａ】固体物に欠陥を生じさせるための概略的な構造を示す図である。
【図２９ｂ】固体物から固体層が分離される前の層集成体を概略的に示す図である。
【図２９ｃ】固体物から固体層が分離された後の層集成体を概略的に示す図である。
【図３０ａ】レーザ放射を用いた欠陥検出の第１のバリエーションを概略的に示す図である。
【図３０ｂ】レーザ放射を用いた欠陥検出の第２のバリエーションを概略的に示す図である。
【図３１ａ】本発明による非平坦なウェハを概略的に示す側面図である。
【図３１ｂ】上にコーティングが配置または生成された本発明による非平坦なウェハを概略的に示す側面図である。
【図３１ｃ】規定された温度制御後の本発明による多層集成体の好ましい形態を概略的に示す側面図である。
【図３２】本発明によるレーザ印加装置の一例を示す図である。
【図３３ａ】本発明による装置の一例を示す図である。
【図３３ｂ】固体物に配置されたポリマー層に機能流体を印加する様子を示す図である。
【図３４ａ】固体物の表面プロフィルとこの表面プロフィルの屈折率とを例示的に示す図である。
【図３４ｂ】表面プロフィルを示す複数のダイアグラムである。
【図３５ａ】レーザヘッドの正規ポジションの変化を示す複数のダイアグラムである。
【図３５ｂ】それぞれ異なる改質分布のプロフィルを表す２つの経過特性を示す図である。
【図３６ａ】好ましくは本発明に従い用いられるような、特に好ましくは本発明による装置の構成部分であるような、ラマン機器の概略的な構造を示す図である。
【図３６ｂ】ＳｉＣの格子振動の種々の例示的な振動状態を示す図である。
【図３７】図３７ａ／ｂは、固体物中のドーピング濃度を描いた２つのグラフを示す図である。
【図３８ａ】本発明によるフィードフォワードプロセスを示す図である。
【図３８ｂ】本発明によるフィードバックプロセスを示す図である。
【図３９】剥離面の一例を概略的に示す図である。
【図４０ａ】固体物の概略的上面図および概略的側面図である。
【図４０ｂ】図４０ａの図面と第１の剥離面の概略図とを示す図である。
【図４１】剥離面を規定する欠陥のさらに別の配置を概略的に示す図である。
【図４２ａ】複数の第２の剥離面が形成される一例を概略的に示す図である。
【図４２ｂ】第２の剥離面および第３の剥離面の形成に関するさらに別の例を概略的に示す図である。
【図４３】ポリマー層に配置された第２の剥離面を有する固体層を示す図である。
【図４４ａ】固体素子に分割される前の固体層を示す図である。
【図４４ｂ】固体素子に分割された後の固体層を示す図である。
【図４５ａ】応力生成層が設けられたドナー基板に、圧力印加装置により圧力を印加する装置を概略的に示す図である。
【図４５ｂ】図４５ａによる装置を概略的に示す図であって、ドナー基板がその内部でレーザビームによって改質された様子を示す図である。
【図４６】分離された固体層部分の撓み運動を制限する装置を概略的に示す図である。
【図４７】複数の圧力印加部材を備えた圧力印加装置を概略的に示す図である。
【図４８ａ】応力生成層の種々の表面部分にそれぞれ異なる圧力を印加する装置を概略的に示す図である。
【図４８ｂ】応力生成層の種々の表面部分にそれぞれ異なる圧力を印加し、かつ固体ディスクの撓み運動を制限する装置を概略的に示す図である。
【図４８ｃ】図４８ｂに示した装置を概略的に示す上面図である。
【図４９】すべてが同じ直径を有する複数の固体層を分離するための厚いウェハを概略的に示す断面図である。
【図５０】すべてがそれぞれ異なる直径を有する複数の固体層を分離するための厚いウェハを概略的に示す断面図である。
【図５１】図５１ａ〜ｄは、それぞれ異なる直径を有する複数のウェハを様々な描き方で示す図である。
【図５２】１つの関数を示す図であって、この関数に依存して、金属によりコーティングされた表面を通して固体物中にレーザビームを導入させることを示す図である。
【図５３】改質生成中の書き込み経路の２つの例を示す図である。
【図５４】図５４ａ〜ｂは、構成部材、注入領域、ドーピング、エッチングトレンチなどが焦点スポットにもたらす作用を説明するための例を示す図である。
【図５５】構成部材、注入領域、ドーピング、エッチングトレンチなどが焦点スポットにもたらす作用を説明するためのさらに別の例を示す図である。
【図５６】構成部材、注入領域、ドーピング、エッチングトレンチなどが焦点スポットにもたらす作用を説明するためのさらに別の例を示す図である。
【図５７】構成部材、注入領域、ドーピング、エッチングトレンチなどが焦点スポットにもたらす作用を説明するためのさらに別の例を示す図である。
【図５８】レーザビームを用いて固体物の内部に改質を生成する時点を示す図であって、それらの改質がフロントサイドプロセスにおいて生成される様子を示す図である。
【図５９】レーザビームを用いて固体物の内部に改質を生成する時点を示す図であって、それらの改質がバックサイドプロセスにおいて生成される様子を示す図である。
【発明を実施するための形態】
【０２９３】
図１ａには、固体物１、特にウェハを準備する様子が示されている。
【０２９４】
図１ｂによれば、準備された固体物１が工具支持体（チャック）３に、結合もしくは接着または溶接または螺合またはクランプまたは表面乾燥または凍結されており、あるいは真空により吸引されており、その際に工具支持体は好ましくは冷却機能を含み、それによって好ましくは冷却装置３となる。この場合、凍結は、流体の固化を介して行われ、特に液体、特に水、あるいは（すべてのケースにおいて１ｂａｒの周囲圧力に関して）５０℃未満、または３０℃未満、または２０℃未満、または１０℃未満、または５℃未満、または０℃未満、または−１０℃未満、または−２０℃未満、または−５０℃未満の固化温度または凝固温度を有する１つまたは複数の材料の固化を介して行われる。さらにこの場合、表面乾燥とは好ましくは、湿気の放出または湿気の除去による固化のことを意味する。さらにこの場合、２つの作用または２つよりも多くの作用により、たとえば吸引とクランプ、またはクランプと接着、またはクランプと螺合と表面乾燥とにより、固体物をチャックに固定することも可能である。チャックもしくは工具支持体は、特に好ましくは真空チャックとして形成されている。固体物１は好ましくは長手方向において、好ましくは長手方向で表面５とは反対側に位置するこの固体物１の下面で、冷却装置３に固定されており、特に接着されている。したがって、分離すべき固体層の構成部分である表面５を介して改質９を生成するために、レーザビームが冷却装置３の方向で固体物１中に導かれる。特に好ましくは、さらに表面５の高温処理が行われ、特に固体物表面５にエピタキシャル材料が配置され、その結果として好ましくは、１つの別の層１４５または複数の別の層１４５が生じる。少なくとも１つの高温方法は好ましくは、エピタキシ法、ドーピング法、またはプラズマを使用して行われる方法であって、この場合、高温方法によって、特にエピタキシ法のケースでは、少なくとも１つの層１４５が固体物１上に生成され、その際に少なくとも１つの生成された層１４５は、予め定義されたパラメータを有し、ここで少なくとも１つの予め定義されたパラメータによって、レーザ光波の屈折および／または吸収および／または反射の最大の度合いが予め与えられ、ただし屈折および／または吸収および／または反射の度合いは５％未満であり、好ましくは１％未満であり、特に好ましくは０．１％未満である。さらに、生成された層１４５もしくは生成された複数の別の層１４５を、好ましくは無金属とすることができる。
【０２９５】
図１ｃには、レーザビームを用いた改質９の生成が概略的に示されている。この場合、レーザビームは、好ましくは事前に高温方法によって生成された層１４５を介して、固体物１中に侵入する。ただし別の選択肢として、開放されている、すなわち別の層１４５によって被層されていない固体物１の表面を介して、特に下方から、レーザビームを固体物１中に侵入させる、ということも考えられる。この場合、固体物１は、好ましくは側方で、または外側の端部（幅方向および／または深さ方向）で保持される。
【０２９６】
図１ｄには、改質９生成後の固体物１の断面が概略的に示されている。この例によれば、４つの亀裂部分２５、２７、２８、２９を引き起こす改質９から、４つのブロックを見分けることができる。改質９を伴うブロックと隣り合って、参照符号４１、４２、４３、４４および４５はそれぞれ、改質９のない領域を表し、または改質９においてブロックが生成されている領域内よりも改質９が僅かにしか生成されていない領域を表す。
【０２９７】
図１ｅに示されている状態によれば、表面５に配置された、または表面５において事前にエピタキシャル成長により生成された別の層に配置された別の構成部材（図示せず）のところに、特にポリマー材料を有する受容層が配置または生成される。受容層は好ましくはフィルムとして生成されたものであり、それらの生成後、表面５に結合され、特に接合されたものであるか、または接着されたものである。ただし、液状のポリマーを表面５に塗布し、次いで固化することによって、受容層を形成することもできる。
【０２９８】
改質を生成するステップと受容層を取り付けるステップとの間において、好ましくは別の層１５０および／または構成部材１５０が、表面５に、または事前に行われた高温方法中にすでに表面５に生成された別の層１４５に、配置もしくは生成される。
【０２９９】
図１ｆには、受容層の温度制御の様子が概略的に示されている。好ましくは受容層は、周囲温度よりも低い温度まで、特に２０℃未満、または１℃未満、または０℃未満、または−１０℃未満、または−５０℃未満または−６０℃未満の温度まで、温度制御され、特に冷却される。この場合、冷却の結果として受容層１４０の材料に、ガラス転移または結晶化が引き起こされる。好ましくは受容層の温度制御は、液体窒素によって、特に霧状の液体窒素によって行われる。温度制御に起因して、特にガラス転移に起因して、受容層が収縮し、それによって固体物１において機械的応力が生成される。機械的応力に起因して、亀裂部分２５、２７、２８、２９を結合する亀裂が引き起こされ、これによって固体物部分１２が固体物１から分離される。
【０３００】
図２ａに示されている実施形態によれば、受容層１４０が固体物表面に配置されており、この表面は、これに対し平行な、または好ましくは実質的に平行な、または完全に平行な表面５よりも、改質からいっそう離れたところに離間されている。好ましくは表面は、（図１ｂ〜図１ｆと同様に）別の層１４５を有する。別の層１４５または露出した表面５に、好ましくは構成部材１５０または別の材料層１５０が配置される。好ましくは、別の材料層１５０または構成部材１５０の露出した表面に、安定化層および／または保護層１４２が配置または生成される。この場合、構成部材１５０をたとえば鋳造することができ、特にポリマー材料および／またはセラミック材料によって鋳造することができる。これに加えて想定可能であるのは、安定化層および／または保護層１４２に安定化機構を、特に別のウェハを、たとえばガラスウェハなどを、結合することであり、特に接着もしくは接合することである。この場合、安定化層および／または保護層１４２、あるいは安定化層および／または保護層１４２および安定化機構によって、構成部材１５０もしくは別の材料層１５０が分離の際に、または分離後に、ほとんどまたはまったく変形しない、という作用がもたらされる。分離の際には、受容層１４０によって生成される力によって変形が引き起こされる可能性があり、分離後は、残された改質によって、特に物質の転移によって、変形が引き起こされる可能性がある。それらの改質は、物質の転移が生じるケースでは、圧縮力を発生させる作用をもたらし、このことから、安定化層／安定化機構がなければ、分離された固体層の湾曲（ＢＯＷ）が結果として生じてしまうであろう。このため安定化層１４２を、付加的または択一的に、ガラスウェハまたはケイ素ウェハとして、または金属層として、形成しておくことができ、あるいは安定化層１４２に付加的または択一的に、ガラスウェハを配置しておくことができ、もしくは配置することができる。安定化層１４２が金属層として実装されるならば、これを接合することができ、特に接着することができる。別の選択肢として、金属層１４２を特にスパッタリングにより複合構造物のところに生成することができる。
【０３０１】
その後、分離された固体層と、そこに配置された安定化層および／または保護層１４２と、場合によってはそこに配置された安定化機構とから成るユニットが、好ましくは応力除去のためにさらに処理される。特に好ましくは、安定化層１４２または安定化機構によって保持機構が形成され、この保持機構を用いて、分離された固体層を、材料切除処理のために材料切除装置に対し、特に研磨装置および／またはポリッシング装置に対し、固定可能である。次いで材料切除装置によって、分離された固体層に残された改質部分が切除され、特に切削により除去される。
【０３０２】
本発明のコンテキストにおいて、固体層は好ましくは、残された固体物部分よりも常に薄い。ただしさらに考えられるのは、のちの固体層表面に受容層を配置または生成するのではなく、残された固体物部分の表面に配置または生成することである。固体材料がケイ素であるならば、分離された固体層は残された固体物に対し、好ましくは、残された固体物の高さの４０％よりも低い高さを有し、特に、残された固体物の３０％または２０％よりも低い高さを有する。ケイ素の場合に好ましくは、改質生成のために予め定められたパラメータが設けられ、開口数は好ましくは０．５〜０．８、特に０．６５付近にあり、入射深さは１５０μｍ〜１０００μｍ、特に３００μｍ付近にあり、パルス間隔は１μｍ〜５μｍ、特に２μｍ付近にあり、線間隔は１μｍ〜５μｍ、特に２μｍ付近にあり、パルス持続時間は５０ｎｓ〜４００ｎｓ、特に付近３００ｎｓにあり、さらにパルスエネルギーは３μＪ〜３０μＪ、特に１０μＪ付近にある。
【０３０３】
材料がＳｉＣであるならば、分離された固体層は残された固体物に対し、好ましくは、残された固体物の高さの５０％よりも低い高さを有し、特に、残された固体物の４５％または４０％または３５％または３０％または２５％よりも低い高さを有する。ＳｉＣの場合に好ましくは、改質生成のために予め定められたパラメータが設けられ、開口数は好ましくは０．４〜０．８、特に０．４付近にあり、入射深さは好ましくは５０μｍ〜５００μｍ、特に１８０μｍ付近にあり、パルス間隔は好ましくは０．１μｍ〜３μｍ、特に１μｍ付近にあり、線間隔は好ましくは１０μｍ〜２００μｍ、特に１０μｍ〜１００μｍ、特に７５μｍ付近にあり、パルス持続時間は好ましくは１ｆｓ〜１０ｎｓ、特に３ｎｓ付近にあり、さらにパルスエネルギーは好ましくは０．５μＪ〜３０μＪ、特に７μＪ付近にある。
【０３０４】
図２ｂの場合にも、この図には示さなかったけれども、図１ｂ〜図１ｆと同様に別の層１４５が生成されているようにすることができる。よって、別の材料層または構成部材１５０は、好ましくは別の層１４５に、または固体物の露出した表面に、生成もしくは配置される。
【０３０５】
さらに図２ｂには、残された固体物の表面に受容層が配置されているようにすることができること、ならびに構成部材または別の材料層１５０に別の受容層１４６が配置されているようにすることができることが示されている。この場合、構成部材には付加的に安定化層１４２を設けておくことができ、これにより別の受容層１４６は好ましくは安定化層および／または保護層１４２に配置または生成されている。別の受容層１４６は、好ましくはフィルムとして準備され、好ましくはやはり少なくとも部分的にポリマー材料から成る。特に好ましくは、別の受容層１４６は、受容層１４０もしくは１４２と同じ材料を有する。この実施形態が有利であるのは、亀裂を生じさせる応力を２つの側から固体物に及ぼすことができるからである。
【０３０６】
図３ａ〜図３ｉには、別の材料層もしくは構成部材１５０の生成後、亀裂を引き起こすために設けることができる様々な集成体が示されている。
【０３０７】
図３ａ〜図３ｉには、亀裂誘導応力および／または亀裂誘発応力を引き起こすために有利であるような、様々な固体物集成体１７６が示されている。
【０３０８】
この場合、図３ａには、処理された固体物１もしくはウェハが、構造物もしくは構成部材１５０と共に示されている。
【０３０９】
図３ａに示した固体物１とは異なり、図３ｂに示されている固体物１の場合、受容層１４０が構成部材の側に、特に構成部材１５０もしくは別の材料層１５０のところに、配置または生成されている。この場合、受容層１４０は、好ましくは分離すべき固体層に配置されている。この場合、受容層１４０をスプリットフィルムと称することもでき、したがって好ましくは構造物側にラミネートされている。次いで後続のステップにおいて、この集成体全体の冷却が行われ、これによって分割もしくは亀裂誘発および／または亀裂誘導が引き起こされる。
【０３１０】
図３ｂに示したものとは異なり、図３ｃによれば、固体物の下側に、もしくは固体物の露出した表面に、保持層／接合されたウェハが配置されている。この保持層を、工具支持体もしくはチャック３とすることもできる。次いで後続のステップにおいて、この集成体全体の冷却が行われ、これによって分割もしくは亀裂誘発および／または亀裂誘導が引き起こされる。
【０３１１】
図３ｂとは異なり、図３ｄに示されている集成体によれば、固体物の両側に受容層１４０、１４６が設けられている。その際に別の受容層１４６は、あとで残される残留固体物の表面に配置されており、この場合、別の受容層１４６と固体物１との間に、付着促進層１４８および／または犠牲層１４９および／または保護層１４２が配置または生成されているようにすることができる。両方の受容層１４０および１４６は、好ましくはラミネートされている。次いで後続のステップにおいて、この集成体全体の冷却が行われ、これによって分割もしくは亀裂誘発および／または亀裂誘導が引き起こされる。
【０３１２】
図３ｅに示されている集成体によれば、図３ｄから既知の集成体とは異なり、別の受容層１４６と固体物１との間に、付着促進層１４８および／または犠牲層１４９および／または保護層１４２は配置または生成されていない。次いで後続のステップにおいて、この集成体全体の冷却が行われ、これによって分割もしくは亀裂誘発および／または亀裂誘導が引き起こされる。
【０３１３】
図３ｆには、図３ｄから既知の集成体とは逆の構造の集成体が示されており、すなわち、付着促進層１４８および／または犠牲層１４９および／または保護層１４２が、別の受容層１４６と固体物１との間に配置または生成されているのではなく、受容層１４０と固体物１との間に、つまりは分離すべき固体層のところに、配置または生成されている。この場合、構成部材１５０または構造物の上に、たとえばスピンコーティングによって、１つまたは複数の層を生成することができる。次いで後続のステップにおいて、この集成体全体の冷却が行われ、これによって分割もしくは亀裂誘発および／または亀裂誘導が引き起こされる。
【０３１４】
図３ｇには、図３ｄおよび図３ｆの集成体から成る組み合わせに対応する集成体もしくは形態が示されている。固体物には、好ましくは両側でスプリットフィルムがラミネートされており、やはり両側でスプリットフィルムの下に保護層および／または付着促進層および／または犠牲層を設けることができ、これらの構造物上にさらにたとえばスピンコーティングすることが可能である。次いで後続のステップとして、この集成体全体の冷却が行われ、これによって分割もしくは亀裂誘発および／または亀裂誘導が引き起こされる。
【０３１５】
図３ｈには、図３ｂに示した集成体と類似した集成体が示されており、ただしこの場合、受容層は、分離すべき固体層の表面ではなく、分離後に残される残留固体物の上に、一方の側で配置もしくはラミネートされている。次いで、インゴットの分離と類似して、もしくはインゴットプロセスの場合のように、冷却の結果として分離が行われる。
【０３１６】
図３ｉには、図３ｃから既知の集成体と類似した集成体が示されており、ただしこの場合、以下に挙げる層または機構のうちの１つまたは複数が、固体物の構成部材側に、もしくは構成部材１５０に、またはその上方に、配置または生成される。ここでこれらの層または機構は、好ましくは以下のとおりである。すなわち、少なくともまたは厳密に１つの付着促進層１４８、および／または少なくともまたは厳密に１つの犠牲層１４９、および／または少なくともまたは厳密に１つの保護層１４２、および／または少なくともまたは厳密に１つの安定化機構３、特に工具支持体またはチャックまたは別のウェハ。次いで後続のステップとして、この集成体全体の冷却が行われ、これによって分割もしくは亀裂誘発および／または亀裂誘導が引き起こされる。
【０３１７】
図４には、Ｘ−Ｙ加工処理における書き込みパターンに関する１つの例が描かれている。
【０３１８】
矢印１７０、１７２はレーザの前進方向を表し、黒丸は種々のレーザショットもしくは改質９を表し、それらの損傷作用は材料中で重なり合っていない。ここで好ましいのは、レーザが、最初に一方の方向に進んで改質９を生成してから、向きを変えて、第２の（下方の）方向で改質９を書き込む場合である。
【０３１９】
図５ａ〜図５ｄには、種々の冷却装置１７４が示されている。これらの冷却装置１７４において処理される固体物集成体１７６は、図１ａ〜図３ｉに示し説明した、１つまたは複数の受容層１４０、１４６が設けられた固体物１の構造もしくは形態から、結果として得られたものである。ここに示されている冷却装置１７４は、すべて冷却のために液化ガス１７８を出力冷却媒体として使用する。この出力冷却媒体は、実施形態に応じて霧化または気化される。好ましくは、出力冷却媒体は液体窒素である。たとえばペルチエ素子を用いた択一的な冷却方法も、想定可能であり実現可能である。
【０３２０】
この場合、冷却装置１７４は好ましくは、−１３０℃〜−１０℃の温度まで、特に−８０℃〜−５０℃の温度まで、受容層１４０、１４６を冷却する役割を果たす。
【０３２１】
図５ａによれば、冷却装置１７４は窒素槽を有し、この場合、受容層は、特に調整可能なポジショニング装置１８０によって、窒素槽内に予め保持された液体窒素から離間されて、ポジショニングされる。このため固体物集成体は好ましくは、ポジショニング装置上に、もしくは窒素槽上方のホルダに配置される。したがって結果として、チャンバの高さにわたり温度勾配が生じ、固体物集成体における温度を、出力冷却媒体の充填レベルまたは固体物集成体１７６のポジション（チャンバ底部までの間隔）を介して調整可能である。
【０３２２】
図５ｂ〜図５ｄの実施形態によれば、冷却装置は好ましくは、液体窒素を霧化するための霧化手段、特に穿孔が設けられた少なくともまたは厳密に１つの管路、を有することができ、または液体窒素を霧化するための霧化手段を有することができ、霧化または気化された窒素によって冷却作用を生じさせることができる。
【０３２３】
図５ｂによれば好ましくは、噴霧または霧化のための均一な噴霧装置／霧化装置が提供される。噴霧または霧化は、好ましくは固体物集成体１７６の上方で行われる。さらに好ましくは、温度コントロールのために温度測定が行われ、これによりバルブ、特に窒素バルブ、を調整するための出力データが送出される。この温度測定は好ましくは、基板もしくは固体物１または受容層１４０のところで行われる。
【０３２４】
基板もしくは固体物１もしくは固体物集成体１７６は、チャンバ底部の窒素の沈殿を避ける目的で、好ましくはチャンバ底部の上に置かれる。
【０３２５】
図５ｃによれば好ましくは、穿孔が設けられた管路が均一な噴霧装置として用いられる。さらに好ましくは、温度コントロールのために温度測定が行われ、これによりバルブ、特に窒素バルブ、を調整するための出力データが送出される。この温度測定は好ましくは、基板もしくは固体物１または受容層１４０のところで行われる。
【０３２６】
基板もしくは固体物１もしくは固体物集成体１７６は、チャンバ底部の窒素の沈殿を避ける目的で、好ましくはチャンバ底部の上に置かれる。
【０３２７】
図５ｄによれば、好ましくは複数の側もしくは各側から冷却するための均一な噴霧装置／霧化装置１８２を有する冷却装置１７６が示されている。さらに好ましくは、温度コントロールのために温度測定が行われ、これによりバルブ、特に窒素バルブ、を調整するための出力データが送出される。この温度測定は好ましくは、基板もしくは固体物１または受容層１４０のところで行われる。
【０３２８】
基板もしくは固体物１または固体物集成体１７６は、チャンバ底部の窒素の沈殿を避ける目的で、好ましくはチャンバ底部の上に置かれる。
【０３２９】
冷却装置１７４のチャンバ１８４は、できるかぎり隔離することにより温度勾配を小さくする目的で、好ましくは閉鎖されている。
【０３３０】
図６には、結晶格子配向と改質生成との間の好ましい関係に関する３つの例が示されている。この方法は、ＳｉＣから成るまたはＳｉＣを有する固体物から固体層を分離するために、特に有用である。これらの関係によって、さらに別の本発明による方法が得られる。このさらに別の本発明による方法は好ましくは、少なくとも１つの固体物１から少なくとも１つの固体層４を分離するために、特にインゴッドからウェハを分離するために、またはウェハを薄化するために、用いられる。この場合、さらに別の本発明による方法は、好ましくは少なくとも以下のステップを含む。すなわち、剥離面８を形成するためにレーザビームを用いて固体物１の内部に複数の改質９を生成するステップ、および固体物１に外部からの力を及ぼして、固体物１に応力を生成するステップ、ただし外部からの力は、応力により剥離面８に沿って亀裂伝播が引き起こされるような強さである。
【０３３１】
本発明によれば、改質は相前後して少なくとも１つの行または列または線において生成され、この場合、１つの行または列または線において生成された改質９は、好ましくは間隔Ｘをおいて高さＨで生成され、これによって相前後して続く２つの改質の間で伝播する亀裂が、特に、剥離面に対し角度Ｗで配向された亀裂伝播方向を有する、結晶格子方向で伝播する亀裂が、それら両方の改質同士を結合するようになる。ここで角度Ｗは好ましくは０°〜６°であり、特に４°付近にある。好ましくは亀裂は、第１の改質の中心の下方にある領域から、第２の改質の中心の上方にある領域へと伝播していく。したがってこの場合、基本的な関係は、改質のサイズは、改質の間隔と角度Ｗとに依存して変化し得る、もしくは必ず変化する、というものである。
【０３３２】
さらにこの方法は、最初は露出している固体物１の表面５に、またはその上方に、層および／または構成部材１５０を配置または生成することによって、複合構造物を生成するステップも有することができ、この場合、露出している表面５は、好ましくは分離すべき固体層４の構成部分である。特に好ましくは、剥離面８を形成するための改質が、複合構造物の生成前に生成される。
【０３３３】
外部からの力を及ぼすために、たとえば前述の方法と同様に、複合構造物もしくは固体物の露出した表面５に受容層１４０を配置することができる。
【０３３４】
図６ａ〜図６ｃの３つの図面によって明確にしようとしているのは、レーザにより非晶化／相転移させられる損傷／改質ゾーンのサイズが、亀裂の鋸歯パターンが辿る高さにどのような影響を及ぼすのか、ということである。一般に亀裂は結晶面に沿って、つまり結晶の個々の原子の間を推移する。改質されたゾーンにおいては、このようにはっきりとした面はもはや存在せず、したがって亀裂は停止することになる。
【０３３５】
好ましくはできるかぎり大きい開口数によって、ビーム方向に沿って、また、焦点面において横方向においても、損傷ゾーンを小さくすることができる。閾値強度に到達しさえすればよいので、この場合にはいっそう小さいパルスエネルギーでも十分である。
【０３３６】
そこで損傷ゾーンが適度にいっそう小さく形成されているならば、レーザ改質をいっそう密にセットすることができ、このことによって鋸歯がいっそう短く推移させられ、改質された面の高さ方向の広がりが全体としていっそう小さくなる（最初の図面）。
【０３３７】
これに対して、損傷ゾーンがいっそう大きく形成されていると（いっそう高いエネルギーおよび／またはいっそう小さい開口数、図６ｂ）、非晶化されたゾーンの圧力が高まることにより、いっそう大きな微細亀裂が引き起こされ、このような亀裂を、損傷ゾーンの寸法を大きくし間隔を広げることによって捉える（つまり制御しながら停止させる）ことができる。
【０３３８】
最後に図６ｃには、損傷ゾーンが十分な大きさではなく、レーザ改質により過度に離れて推移する亀裂が引き起こされる場合のリスクについて示されている。この場合、亀裂は一方では、過度に離れて進み、つまり亀裂により生じる高さの差が、所望のものよりも大きくなり、他方、亀裂は別の損傷ゾーンの下を通り抜けて進み、非晶化された材料によっても停止されない。その結果として、やはり材料損失が生じる。なぜならば、亀裂が入ったすべての材料層は、最終製品のためには、または新たなレーザ加工処理のためには、取り除かなければならないからである。
【０３３９】
図７には、さらに別の本発明による方法からのスナップショットが概略的に示されている。このさらに別の方法は好ましくは、少なくとも１つの固体物１から少なくとも１つの固体層４を分離するために、特にインゴッドからウェハを分離するために、またはウェハを薄化するために、用いられる。この場合、さらに別の本発明による方法は、好ましくは少なくとも以下のステップを含む。すなわち、剥離面８を形成するためにレーザビームを用いて固体物１の内部に複数の改質９を生成するステップ、および固体物１に外部からの力を及ぼして、固体物１に応力を生成するステップ、ただし外部からの力は、応力により剥離面８に沿って亀裂伝播が引き起こされるような強さである。
【０３４０】
本発明によれば第１のステップにおいて、線１０３上において好ましくは互いに等間隔で改質が生成される。さらにこの場合に想定可能であるのは、第１のステップにおいて生成されたこれら線を複数、生成することである。これらの第１の線は特に好ましくは、亀裂伝播方向に対し平行に、さらに好ましくは直線状または円弧状に、特に同じ平面内に生成される。これらの第１の線の生成後、好ましくは臨界未満の亀裂を引き起こすために、かつ／または促進するために、好ましくは第２の線１０５が生成される。これらの第２の線も、好ましくは直線状に生成される。特に好ましくは、第２の線は第１の線に対して傾斜しており、特に直交して配向されている。第２の線は、好ましくは第１の線と同じ平面内に延在しており、または特に好ましくは、第１の線が延在している平面に対し平行な平面内に延在している。次いで好ましくは、臨界未満の亀裂を結合するために第３の線が生成される。
【０３４１】
この方法は、ＳｉＣから成るまたはＳｉＣを有する固体物から固体層を分離するために、特に有用である。
【０３４２】
さらに、改質を相前後して少なくとも１つの行または列または線において生成することができ、この場合、１つの行または列または線において生成された改質９は、好ましくは間隔Ｘにおいて高さＨで生成され、これによって相前後して続く２つの改質の間に伝播する亀裂が、特に、剥離面に対し角度Ｗで配向された亀裂伝播方向を有する、結晶格子方向で伝播する亀裂が、２つの改質を互いに結合するようになる。ここで角度Ｗは好ましくは０°〜６°であり、特に４°付近にある。好ましくは亀裂は、第１の改質の中心の下方にある領域から、第２の改質の中心の上方にある領域へと伝播する。したがってこの場合、基本的な関係は、改質のサイズは、改質の間隔と角度Ｗとに依存して変化し得る、もしくは必ず変化する、というものである。
【０３４３】
さらにこの方法は、最初は露出している固体物１の表面５に、またはその上方に、層および／または構成部材１５０を配置または生成することによって、複合構造物を生成するステップも有することができ、この場合、露出している表面５は、好ましくは分離すべき固体層４の構成部分である。特に好ましくは、剥離面８を生成するための改質が、複合構造物の生成前に生成される。
【０３４４】
外部からの力を及ぼすために、たとえば前述の方法と同様に、複合構造物もしくは固体物の露出した表面５に受容層１４０を配置することができる。
【０３４５】
このようにすることで、さらに別の本発明によるレーザ方法において、好ましくはＳｉＣ（ただし他の材料でもよい）上に、亀裂伝播方向に平行な線（好ましくは横方向線と称せられる）が生成され、これによってまずは好ましい亀裂誘発のための平面が規定され（亀裂初期化）、その後、長手方向線が亀裂を促進する。これによれば亀裂は最初は横方向に、次いで長手方向に発生し始め、その後、亀裂を完全に誘発する目的で、最終ステップによって、第２のステップの長手方向線の間に線がセットされる。これによりいっそう短い亀裂経路を実現することができ、このことによって最終的な表面の粗さが最小化される。これは（鋸歯を有する）横方向線および（鋸歯の波頭上の）亀裂誘発線に関する例のイメージである。
【０３４６】
図８には、ショットキーダイオード２００が例示的に示されている。この場合、このダイオード２００は好ましくは固体層４を有し、他方、この固体層４はレーザビームにより改質された部分、特に改質９を有する。その際に改質９は、固体層４の第１の表面近くに生成されている。固体層４のこの第１の表面に、この場合には好ましくは金属層２０が、特にスパッタリングまたは化学的堆積によって生成された。固体層４は、第１の表面とは反対側に第２の表面を有し、この第２の表面に特にエピタキシ法により別の層１４５が生成されている。その際に固体層４は、好ましくは高濃度ドーピングされたＳｉＣから成り、もしくは高濃度ドーピングされたＳｉＣを有し、生成された層１４５は好ましくは、低濃度ドーピングされたＳｉＣから成り、または低濃度ドーピングされたＳｉＣを有する。ここで低濃度ドーピングとは好ましくは、高濃度ドーピングよりも僅かにしかドーピングされていない、ということを意味する。よって、生成された層１４５は好ましくは、体積単位あたり固体層４よりも僅かにしかドーピングされていない。参照符号１５０は、ショットキーコンタクトを表す。
【０３４７】
図９には、ＭＯＳＦＥＴ２５０の構造が例示されている。この場合、このＭＯＳＦＥＴ２５０は好ましくは固体層４を有し、他方、この固体層４はレーザ放射により改質された部分、特に改質９を有する。その際に改質９は、固体層４の第１の表面近くに生成されている。この場合、固体層４のこの第１の表面に好ましくは金属層２０が、特にスパッタリングまたは化学的堆積によって生成されている。その際に金属層２０によって、好ましく接続端子２５９を介してドレイン（高電位）が形成される。固体層４は、第１の表面とは反対側に第２の表面を有する。第２の表面に別の層が、特にｎ型ＳｉＣが形成されており、特に生成または配置されている。参照符号２５６は、別の材料または要素、特にｐ型ＳｉＣを表す。参照符号２５４はｎ＋を表す。参照符号２５５は好ましくは、特に電流を案内するための、１つまたは２つのチャネルを表す。参照符号２５３で表されたレイヤ／層は、好ましくはＳｉＯ２から成り、またはこれを有する。参照符号２５１はソース（低電位）を表し、参照符号２５２はゲートを表す。
【０３４８】
よって、本発明を、固体物１から分離される少なくとも１つの固体層４を準備する方法に関するものとすることができる。この場合、本発明による方法は、好ましくは以下のステップを含む。
【０３４９】
剥離面８を形成するために、複数の改質９をレーザビームを用いて固体物１の内部に生成するステップ。この場合、改質９によって圧縮応力が固体物１中に生成される。固体層４を、残りの固体物１と固体層４とを改質９により形成された剥離面８に沿って切り離すことにより分離するステップ。この場合、圧縮応力を生成する改質９の少なくとも構成部分は固体層４のところに残り、この場合、固体層４が改質９に起因して固体物１から剥離する程度の個数の改質９が生成され、またはこの場合、さらなる応力を固体物１において生成するために、固体物１に外部からの力を及ぼし、その際に外部からの力は、改質により形成された剥離面８に沿って応力が亀裂伝播を引き起こす程度に強い。残された改質構成部分の圧縮応力により引き起こされる固体層４の変形を、少なくとも部分的に、好ましくは大部分で、特に好ましくは完全に、補償するために、あるいは少なくとも部分的に、好ましくは大部分で、または完全に、圧縮応力を補償するために、固体層４が固体物１から分離されたことにより露出させられた表面に金属層を生成するステップ。
【０３５０】
別の選択肢として本発明を、電気的コンポーネントを生成する方法に関するものとすることができる。この方法は、好ましくは以下のステップを含む。すなわち、剥離面８を形成するために、複数の改質９をレーザビームを用いて固体物１の内部に生成するステップ。この場合、改質９によって圧縮応力が固体物１中に生成される。最初は露出している固体物１の表面５に、またはその上方に、層および／または構成部材１５０を配置または生成することにより、複合構造物を生成するステップ。この場合、露出した表面５は、分離すべき固体層４の構成部分である。固体層４を、残りの固体物１と固体層４とを改質９により形成された剥離面８に沿って切り離すことにより分離するステップ。この場合、圧縮応力を生成する改質９の少なくとも構成部分は固体層４のところに残り、この場合、固体層４が改質９に起因して固体物１から剥離する程度の個数の改質９が生成され、またはこの場合、さらなる応力を固体物１において生成するために、固体物１に外部からの力を及ぼし、この場合、外部からの力は、改質により形成された剥離面８に沿って応力が亀裂伝播を引き起こす程度に強い。改質構成部分により引き起こされた圧縮応力を少なくとも部分的に補償するために、固体層４が固体物１から分離されたことにより露出させられた表面に金属層２０を生成するステップ。
【０３５１】
図１０ａには、所定の輪郭を有する研磨工具２２を示す図が描かれている。研磨工具に関連して、平坦な、直線状の、または湾曲した部分について言及するときは、常に、図示された輪郭の一部分のことであると理解されたい。当然ながら、研磨工具２２をたとえば回転研磨工具として形成しておくことができ、これによって輪郭に周方向で隣接する部分は、周方向において好ましくは湾曲して延在することになる。図１０ａの第１の図に描かれた研磨工具２２は、湾曲した主研磨面３２を有する第１の加工処理部分２４と、湾曲した副研磨面３４を有する第２の加工処理部分２６を有し、この場合、主研磨面３２の半径は副研磨面３４の半径よりも大きく、好ましくは主研磨面３２の半径は、副研磨面３４の半径の少なくとも２倍、３倍、４倍、または５倍の大きさである。
【０３５２】
したがって本発明によれば、付加的または択一的に、ドナー基板１または固体物から、少なくとも１つの固体レイヤ４、特に固体ディスクまたは固体層を分離する方法が提供される。本明細書においては、ドナー基板および固体物という用語を、好ましくは同義語として用いることができる。この方法はこの場合、好ましくは以下のステップを含む。
【０３５３】
ドナー基板１を準備するステップ、レーザビームを用いてドナー基板１の内部に改質９を生成するステップ。この場合、改質９により剥離領域が予め定められ、この剥離領域に沿ってドナー基板１から固体レイヤの分離が行われる。ドナー基板１の周方向に延在する表面から出発してドナー基板１の中心方向（Ｚ）に、特に周囲を取り巻く凹部を生成するために、ドナー基板１の材料を切除するステップ。この場合、材料の切除により剥離領域８もしくは剥離面が露出させられる。固体レイヤ４をドナー基板１から分離するステップ。この場合、ドナー基板は剥離領域において改質によって、固体レイヤ４が材料切除に起因してドナー基板１から剥離するように弱められ、または材料切除後、固体レイヤ４がドナー基板１から剥離するようにドナー基板１が剥離領域において弱められる程度の個数の改質９が生成され、または応力生成層１４０もしくは受容層が、周囲面に対し傾斜して配向された、特に平坦な、ドナー基板１の表面に、生成または配置され、応力生成層１４０に熱的衝撃を印加することによって、機械的応力がドナー基板１に生成され、この場合、機械的応力によって、固体レイヤ４を分離するための亀裂が発生し、この亀裂は、材料切除により露出させられたドナー基板の表面から出発して改質９に沿って伝播する。この場合、改質９を部分的にまたは完全に材料切除前または材料切除後に生成する、ということも可能である。したがって凹部６は、好ましくは中心方向Ｚで凹部終端１８に向かって狭くなる。好ましくは凹部は楔形であり、その際に凹部終端１８は好ましくは、亀裂が伝播する平面内に、または改質９が生成される平面内に、厳密に位置する。さらに、最初は露出している固体物１の表面５に、またはその上方に、層および／または構成部材１５０を配置または生成することによって、複合構造物を生成することが可能であり、この場合、露出している表面５は、分離すべき固体層４の構成部分である。その際、剥離面８を形成するための改質９が、好ましくは複合構造物の生成前に生成される。
【０３５４】
複合構造物の生成後、好ましくは固体物１に外部からの力を及ぼして、固体物１に応力を生成し、ただし外部からの力は、応力により剥離面８に沿って亀裂伝播が引き起こされるような強さである。
【０３５５】
図１０ｂは、特に結晶格子の非晶質部分を成す図１０ａに示した改質９が、エッチングにより処理された様子を示す。したがって好ましくは、固体物１の非結晶構成部分のエッチング処理が行われる一方、固体物の結晶構成部分はエッチング処理によっても変化させられず、または実質的に変化させられない。よって、好ましくは、選択的に結晶領域と非結晶領域とに合わせてエッチング法を設定できる、という作用が利用される。このため参照符号１９は、固体層４が改質９のエッチング処理により残りの残留固体物から分離されている領域を表す。この解決手段が有利であるのは、機械的な亀裂開口が、エッチングもしくはエッチング開始によって結晶中にいっそう深く導かれるからである。これにより、いっそう精密に規定された亀裂の発端が得られる。好ましくは、凹部もしくはノッチがいっそう細くかついっそう深く固体物の内部へと延びれば延びるほど、固体層の割裂に起因して露出させられた表面が表面品質に関して良好になる。この場合、エッチングパラメータは好ましくは、非晶質ではない部分、特に場合によってはポリッシングされる上側５および／または改質されていない周縁部７はエッチングされない、というように選定される。したがって本発明による方法を、特に図１０ａに関して説明した方法を、たとえば、剥離領域を少なくとも部分的に予め定める改質９をエッチング処理もしくはエッチングにより除去するステップによって補うことができる。この場合、固体物１は、特に複合構造物を生成する前には、好ましくはＳｉＣから成るかまたはＳｉＣを有し、好ましくは固体物は、（質量の点で）少なくとも９５％、または（質量の点で）少なくとも９９％、または（質量の点で）少なくとも９９．９９％のＳｉＣを有する。
【０３５６】
さらに述べておくと、本明細書によって開示されたいずれの方法においても、固体物周縁部における材料切除を、特にこれに続くエッチングステップによって補うことができる。
【０３５７】
図１０ｃによる第３の図面によれば、研磨工具２２の第１の加工処理部分２４は直線状の主研磨面３２を有し、第２の加工処理部分２６は直線状の副研磨面３４を有し、この場合、主研磨面３２によって、副研磨面３４よりもいっそう多くの材料がドナー基板２から除去される。
【０３５８】
図１１には５つの図面が示されており、これらの図面によって、本発明による固体ディスク製造もしくはウェハ製造に関する例が示される。この場合、１番目の図面は研磨工具２２を示し、これは互いに離間された２つの加工処理部分２４を有し、これらの加工処理部分はそれぞれ主研磨面３２を形成する。この場合、主研磨面３２は、これによってドナー基板２に凹部６が生成されるように形成されている。研磨工具２２は好ましくは、回転研磨工具として、または帯状研磨工具として、形成されている。
【０３５９】
図１１の２番目の図面は、研磨工具２２により凹部６が生成されたドナー基板２を示す。この場合、凹部６は、ドナーウェハ２の長手方向において、好ましくは均等に互いに離間されており、ただし間隔をそれぞれ異なる大きさとすることも考えられる。図２の２番目の図面によればさらに、レーザ装置４６を用いてドナー基板２に改質１０が生成される。レーザ装置４６は、この目的でレーザビーム１２を送出し、それらのレーザビーム１２は、好ましくはドナー基板２の平坦な表面１６を介してドナー基板２中に侵入し、焦点４８のところに、特に多光子励起によって、固体物もしくはドナー基板２の格子構造の改質１０が生成され、もしくは引き起こされる。この場合、改質１０とは好ましくは、材料の転移のことであり、特に別の相への材料の移行のことであり、または材料の破壊のことである。
【０３６０】
３番目の図面には、応力生成層１４が表面１６に生成または配置されたことが示されており、この場合、改質１０を生成するために、表面１６を介してレーザビーム１２がドナー基板２に導かれた。機械的応力をドナー基板２において生成するために、応力生成層１４に熱的衝撃が印加されるか、もしくは応力生成層１４が温度制御され、特に冷却される。応力生成層１４に熱的衝撃を印加することによって応力生成層１４が収縮し、これによって機械的応力がドナー基板２に発生する。その際、事前に生成された凹部６によってノッチが形成され、このノッチによって、応力により発生した亀裂２０が所期のように改質１０により予め定められた亀裂誘導領域において伝播するように、機械的応力を及ぼすことができる。ゆえに凹部終端１８は好ましくは、改質１０により予め定められた個々の亀裂誘導領域に隣接している。好ましくは、応力生成層１４から最も僅かにしか離間されていない凹部６を有する固体層１だけが、常に厳密に割裂させられる。
【０３６１】
４番目の図面には、亀裂伝播が生じた後の状態が示されている。固体ディスク１がドナー基板２から割裂させられており、応力生成層１４はさしあたり引き続き固体ディスク１の表面１６に残っている。
【０３６２】
参照符号２８は、固体ディスク１のいずれの側がここでは固体ディスクの下側と呼ばれるのかを表し、参照符号３０は、固体ディスク１のいずれの側がここでは固体ディスク１の上側と呼ばれるのかを表す。
【０３６３】
５番目の図面は、応力生成層１４がなくてもドナー基板２からの固体層１の剥離が引き起こされる方法が示されている。この場合に好ましくは、凹部６の形成後、固体層１がドナー基板２から剥離する程度の個数の改質１０がレーザビーム１２により生成される。ここで破線Ｚは好ましくは、ドナー基板２の中心もしくは回転軸線を表す。ドナー基板２は、好ましくは回転軸線Ｚを中心に回転可能である。
【０３６４】
図１２には４つの図面が示されている。図１２の１番目の図面には、レーザビーム１２が印加されるドナー基板２が示されている。レーザビーム１２はその全体が、レーザビームがドナー基板２に侵入する際に通過する表面１６に対し、傾きが９０°とは異なるように傾斜している。好ましくは、レーザビーム１２のうち第１の部分３６は、表面１６に対し第１の角度３８で配向されており、レーザビーム１２のうち別の部分４０は、表面１６に対し第２の角度４２で配向されている。レーザビーム部分３６および４０は、好ましくは特定の固体層１を分離するために生成されるすべての改質１０を生成するために、これらのレーザビーム部分３６、４０がドナー基板２に侵入する際に通過する表面１６に対し、好ましくは常に等しく傾斜している。図１２の１番目の図面からさらに読み取ることができるのは、傾斜したレーザビーム部分３６、４０ゆえに、改質１０を生成するための焦点４８をドナー基板２内で周縁部４４まで、またはダイレクトに周縁部４４まで案内することができる、ということである。
【０３６５】
図１２の２番目の図面からさらに読み取ることができるのは、傾斜して配向されたレーザビーム部分３６、４０によれば、ドナー基板２の周縁部４４の材料を切除する処理は必要とされない、またはほとんど必要とされない、ということである。表面１６に配置または生成された応力生成層１４によって、ドナー基板２において機械的応力が生成されるようになり、これによって周縁部４４まで生成された改質１０に起因して、亀裂２０が極めて精密に周縁部４４からドナー基板２中に入り込んで伝播する。
【０３６６】
図１２の３番目の図面には、ドナー基板２から完全に割裂させられた固体ディスク１が示されており、この場合、固体ディスク１にはこの実施形態によれば好ましくはエッジ処理は施されなかった。
【０３６７】
図１２の４番目の図面によって表されているのは、（応力生成層１４がなくても）やはりレーザビーム３６、４０による改質１０の生成によって、固体ディスク１をドナー基板２から取り外すことができる、ということである。
【０３６８】
よって、本発明は、固体ディスク１をドナー基板２から分離する方法に関する。この場合、本発明による方法は以下のステップを含む。
【０３６９】
ドナー基板２を準備するステップ。レーザビーム１２を用いてドナー基板２の内部に改質１０を生成するステップ。この場合、レーザビーム１２は、ドナー基板２の平坦な表面１６を介してドナー基板２中に侵入し、この場合、レーザビーム１２全体は、ドナー基板２の平坦な表面１６に対し以下のように傾斜しており、すなわちレーザビーム１２の第１の部分３６が、ドナー基板２の平坦な表面１６に対し第１の角度３８でドナー基板２中に侵入し、レーザビーム１２の少なくとも１つの別の部分４０が、ドナー基板２の平坦な表面１６に対し第２の角度４２でドナー基板２中に侵入し、この場合、第１の角度３８の値は第２の角度４２の値とは異なり、この場合、レーザビーム１２の第１の部分３６およびレーザビーム１２の別の部分４０は、ドナー基板２内に改質１０を生成するために集束させられ、この場合、固体ディスク１は、生成された改質１０によってドナー基板２から剥離させられ、または応力生成層１４がドナー基板２の平坦な表面１６に生成または配置され、応力生成層１４に熱的衝撃を印加することによってドナー基板２に機械的応力が生成され、この場合、機械的応力によって固体層１を分離するための亀裂２０が発生し、この亀裂２０は改質１０に沿って伝播する。
【０３７０】
図１３には、本発明よる方法のさらに別の変形実施形態が示されている。第１の図面と第５の図面との比較を通して見分けることができるのは、レーザビーム１２によって生成される改質１０を、表面１６が平坦なケースでは、第５の図面に示されているように表面１６のエッジ１７が取り除かれている場合よりも、周縁部４４の近くまで生成できる、ということである。この場合、レーザビーム１２は、図１２を参照しながら説明した改質生成のように、ドナー基板２中に侵入する。
【０３７１】
図１３の第２の図面には、周囲面４から出発してドナー基板２の中心Ｚの方向で、凹部６が生成されることが示されており、この場合、凹部は、アブレーションレーザ（図示せず）のアブレーションレーザビーム８を用いて生成される。この場合、好ましくはアブレーションレーザビーム８は、凹部６を生成するためにドナー基板２の材料を気化させる。
【０３７２】
図１３の３番目の図面に示されているように、凹部の形状は非対称ではなく対称に生成される。したがってこの図によればやはり応力生成層１４がドナー基板２に生成または配置され、亀裂２０を誘発させるための機械的応力を生成するために、特に液体窒素を用いて応力生成層１４に熱的衝撃が印加される。
【０３７３】
図１３の４番目の図面には、ドナー基板２から割裂させられた固体ディスク１が示されており、これには引き続き応力生成層が配置されている。
【０３７４】
図１３の５番目の図面からさらに読み取ることができるのは、エッジ１７が加工処理されているドナー基板２の場合、アブレーションレーザビーム８によって生成すべき凹部６を、エッジ１７が加工処理されていない場合よりも、ドナー基板２の中心方向でいっそう中の方まで到達させなければならない、ということである。ただしこの場合、アブレーションレーザビーム８を用いるのではなく、（たとえば図１から既知であるような）研磨工具２２を用いて凹部を生成することも想定可能である。
【０３７５】
図１４ａおよび図１４ｂには、レーザビーム１２を用いた改質の生成にあたりドナー基板２の周縁領域において発生する問題点が示されている。空気中の屈折率とドナー基板における屈折率とがそれぞれ異なることから、レーザビーム１２のレーザビーム部分３８、４０は厳密には重ならず、これによって不所望な個所での欠陥の生成、不所望な局所的加熱、または改質生成の妨害などのような不所望な作用が引き起こされる。
【０３７６】
図１４ｂに示されているのは、両方のレーザビーム部分３８、４０がそれぞれ同じ屈折率を有する物質を通って、好ましくは等しい経路長で屈折させられる程度まで、生成すべき改質１０がドナー基板２の周囲面から隔てられているときに初めて、改質１０を問題なく生成することができる、ということである。ただしこのようにすることによって、周縁領域に対し離間された領域において行われるような改質生成を、そのままでは周縁領域に向けて伸ばすことができなくなる。
【０３７７】
図１５に示されている集成体によれば、レーザビーム１２は長手軸線Ｌに対し平行に配向されている。さらにこの図には、付加的または択一的に、長手軸線Ｌに対し角度α１だけ傾斜したレーザビーム６０が示されている。この場合、両方のレーザビーム１２および６０を、改質１０を生成するために用いることができ、それらの改質１０によって剥離領域１１が予め定められる。この場合に考えられるのは、長手軸線Ｌに対し傾斜していないレーザビーム１２によって大半の改質１０を生成し、周縁領域において、すなわち周囲を取り巻く表面（周囲面）に対し、１０ｍｍ未満の間隔をおいて、特に５ｍｍ未満または２ｍｍ未満または１ｍｍ未満または０．５ｍｍ未満の間隔をおいて、長手軸線Ｌに対し傾斜したレーザビーム６０により改質１０を生成することである。
【０３７８】
別の選択肢としてさらに、剥離領域のすべての改質１０または剥離領域１１の大半の改質１０を、長手軸線Ｌに対し角度α１だけ傾斜したレーザビーム６０によって生成することが考えられる。
【０３７９】
これに加え、または別の選択肢として、本発明の意図するところによれば、周縁領域における改質１０は、ドナー基板２の長手軸線Ｌに対し傾斜した別のレーザビーム６２、６４によって生成され、その際にこのレーザビームは、好ましくはドナー基板２の周囲面を介してドナー基板２に侵入する。この図から読み取ることができるのは、周縁領域に改質１０を生成するために剥離領域１１に対したとえば０°よりも大きくかつ９０°よりも小さい角度α２で、周囲面を介してドナー基板２へレーザビーム６２を導くことができることである。さらにこの図から読み取ることができるのは、改質１０を生成するために剥離領域１１の延在方向において、ドナー基板２の周囲面を介してドナー基板２へレーザビーム６４を導くことができることである。レーザビーム６４はこの場合、好ましくは８０°〜１００°、特に９０°または実質的に９０°の角度α３だけ、ドナー基板２の長手軸線Ｌに対し傾斜している。
【０３８０】
このようにしてレーザビーム６０、６２、６４によって、周縁部の領域において改質生成１０を行うことができる。
【０３８１】
さらに本発明によれば、図１２について言及したことを、図１５に示した対象にも同様に適用または転用することができる。
【０３８２】
図１６ａには、周縁領域に至るまで生成される剥離領域１１が示されている。さらに図１６ａには、レーザビーム６４を用いた改質生成について示されている。レーザビーム６４によって、好ましくは半径方向において複数の改質１０が、特に１つの線上に、ドナーウェハ２の中心もしくは回転軸線（これは好ましくはドナー基板２の平坦な表面１６に対し直交して延在している）までの間隔を拡げながら生成される。
【０３８３】
図１６ｂには、改質１０が生成された後の状態が概略的に示されている。剥離領域１１はこの図によれば、完全にドナーウェハ２の内部において延在する改質レイヤの形態で形成されている。
【０３８４】
図１７ａおよび図１７ｂには、周囲面を介して導かれるレーザビームを用いて改質１０を生成するための２つの変形実施形態が示されている。
【０３８５】
図１７ａによれば、複数の改質１０の生成が同じ侵入個所を介して行われ、この侵入個所を通ってレーザビーム６４がドナー基板２に侵入する。レーザビームは改質１０を生成するために、半径方向において種々の深さでドナー基板２中に集束させられる。好ましくは改質１０は、レーザビームの侵入深さを減少させながら、もしくは焦点から侵入個所までの間隔を短くしながら生成される。
【０３８６】
図１７ｂには、フィラメント状の改質生成について示されている。この場合、フィラメント状に生成された改質１０は、その断面の広がりの数倍よりも長く、特にたとえば１０倍、２０倍または５０倍よりも長い。
【０３８７】
図１８には、レーザ装置４６、光学収差手段４７およびドナー基板２の断面図が示されている。図１８の詳細図には、ドナーウェハ２の湾曲した周囲面を介してドナーウェハ２に侵入するレーザビーム１２が示されており、この場合、光学収差手段４７を用いて整合されたビーム経過特性が破線で描かれている。
【０３８８】
よって、本発明は、固体ディスク１をドナー基板２から分離する方法に関する。この場合、本発明による方法は以下のステップを含む。すなわち、ドナー基板２を準備するステップ。少なくとも１つのレーザビーム１２を用いてドナー基板２の内部に少なくとも１つの改質１０を生成するステップ。この場合、レーザビーム１２は、ドナー基板２の平坦な表面１６を介してドナー基板２中に侵入し、この場合、レーザビーム１２はドナー基板２の平坦な表面１６に対し、レーザビーム１２がドナー基板の長手軸線に対し０°または１８０°とは異なる角度でドナー基板に侵入するように傾斜しており、この場合、レーザビーム１２は、ドナー基板２内に改質１０を生成するために集束させられ、この場合、固体ディスク１は、生成された改質１０によって基板２から剥離させられ、または応力生成層１４がドナー基板２の平坦な表面１６に生成または配置され、応力生成層１４に熱的衝撃を印加することによってドナー基板２に機械的応力が生成され、この場合、機械的応力によって固体層１を分離するための亀裂２０が発生し、この亀裂２０は改質１０に沿って伝播する。
【０３８９】
図１９に示されている集成体によれば、応力生成層１４は好ましくは、平坦なもしくは実質的に平坦な表面１６から出発して平坦な表面１６に対し好ましくは平行な固体物２の別の表面の方向へと延在する、少なくとも１つの凹部６の上に、特に溝またはトレンチの上に、重なっており、もしくはこれを覆いもしくは閉鎖している。
【０３９０】
応力生成層１４は好ましくはポリマー層として生成され、もしくは大部分の質量分率および／または体積分率について少なくとも１つのポリマー材料から成る層として生成される。応力生成層１４が上に載置される表面１６は、好ましくは処理された部分を有する。この場合、処理された部分とは好ましくは、材料が切除された部分のことであると解される。したがって好ましくは、応力生成層１４が配置されかつ改質１０から成る亀裂誘導層に対し好ましくは実質的もしくは完全に平行に延在する表面１６から出発して、１つまたは複数の凹部、特に溝６および／またはトレンチ６が、表面および／または亀裂誘導層に対し好ましくは直交して延在している。この場合、別の選択肢として考えられるのは、１つの凹部６だけが、特に１つのトレンチおよび／または溝だけが、材料切除によって生成され、かつ／または形成されているようにすることである。材料切除は好ましくは、表面１６に応力生成層１４を生成する前または被着する前に、特にレーザアブレーションによって行われる。応力生成層１４は、固体物２と結合されたもしくは接合された状態において、１つまたは複数の凹部６、特に１つまたは複数のトレンチもしくは１つまたは複数の溝を覆う。
【０３９１】
好ましくは、凹部６、特に溝および／またはトレンチの生成と、応力生成層の被着との間に、さらなる積層、特にさらなる材料堆積は行われない。さもないと材料が溝／トレンチに溜まってしまいかねないので、このことは有利である。
【０３９２】
好ましくは、応力生成層の被着はプラズマラミネーションプロセスによって行われる。このようにすれば、凹部６、特に溝／トレンチを越えて、固体物１、特にのちの固体層１の主表面１６と応力生成層１４との間で接合を生成できることから、このことは有利である。この接合は、好ましくはラミネートまたは接着である。好ましくは、これはコールドプラズマを用いて実現される。
【０３９３】
これに加え、または別の選択肢として、本発明によれば、事前に生成されたレーザ面もしくは亀裂誘導面および深部改質を用い、材料切除ステップ、特にレーザアブレーションによって、「自発分割」を引き起こすことができる。好ましくはこのことは、応力生成層１４なしで引き起こされる。
【０３９４】
応力生成層１４を、ストレッサ層、特に自己支持型ストレッサ層と称することもできる。
【０３９５】
本発明によればさらに、自己支持型ストレッサ層が、蒸着されたまたは他の手法で析出により被着されたストレッサ層よりも、技術的に極めて有利である、ということが認識された。それというのも、かかるストレッサ層を、一方ではいっそう大きな体積でいっそう簡単な方法によって、特化された設備において高いスループットで製造でき、他方ではやはりいっそう高いプロセス速度を可能にするラミネートプロセスにおいて使用できるからである。これに加え、自己支持型ストレッサ層を、ラミネートプロセス後に僅かな手間で基板から再び剥離することもでき、このことによってたとえば再利用も可能となり、すなわちストレッサ層もしくは応力生成層の再利用も可能となり、これは析出した層では不可能である。
【０３９６】
特に有利であるのは、ラミネートプロセスを、接着方法または同等の方法を用いなくても、単純に基板の表面活性化、表面処理または表面改質によって実現可能である、ということである。したがって応力生成層と、固体物、特にのちの固体層１の表面１６との結合もしくは接合が、特に好ましくは、固体物もしくはのちの固体層１の表面１６の表面活性化および／または表面処理および／または表面改質によって行われる。
【０３９７】
したがって表面をたとえば好ましくは、特にチャンバ内で生成されたオゾンとの接触により、かつ／または特定の波長の紫外線光により、かつ／または基板および／またはストレッサ層の表面に形成される様々な種を用いたプラズマ法により、かつ／またはプロセスガス中において、特にラジカル種、アルデヒド種、およびアルコール種において、活性化することができる。この場合、特にホットプラズマ法が好ましく、この方法によれば、自由電荷キャリアおよびラジカルをプラズマ中で生成する目的で高温が用いられ、このことにより、基板およびストレッサ層の表面においてその結果として生じる反応に対して、低温の場合とは異なる反応経路および化学的表面反応が可能となる。したがって表面改質のメカニズムを、様々な基板の間でも温度に依存して異ならせることができ、たとえばＳｉＣの場合にはＳｉとは異なり、関与する炭素原子によって、ラミネートプロセスにおいて付着促進作用も生じさせることのできる別の表面種を、プラズマ処理中に形成することができる。
【０３９８】
別の選択肢として、コールドプラズマ法を使用することもでき、これによればプラズマは、熱電子放出によって、および高温のタングステンフィラメントまたは同様の方法を介して生成されるのではなく、圧電トランスを介して大気圧において好ましくは温度を上昇させずに生成される。このような比較的低い温度によって、基板もしくは固体物においてもストレッサ層においても、ラミネートプロセスにおける付着促進のために、表面活性化および表面改質に対して利用可能な反応経路も低減および／または変更される。つまり発生する表面種は、複数のパラメータおよび表面活性化法に特に左右される。
【０３９９】
表面処理もしくは表面改質にはたとえば、コロナ処理、および／または火炎処理、および／または電気バリア放電を用いた処理、および／またはフッ素化、および／またはオゾン化、および／またはエキシマ処理、および／またはプラズマを用いた処理を、処理すべき表面に少なくとも部分的に加えることが含まれ、その際に好ましくは、プラズマの形式、プラズマ処理におけるトラックピッチ、ノズル形式、ノズル間隔、および／またはプラズマ処理の持続時間のようないくつかのまたは多数の物理的パラメータが変更される、もしくはこれらを変更可能である。
【０４００】
好ましくは、洗浄のためにも、ならびにそれに続く表面種の均質化のためにも、プラズマ前処理もしくはプラズマ処理が利用される（たとえば疎水化など）。
【０４０１】
所期の個別のプラズマ処理によって、表面活性化の局所分解されたバリエーションを生成可能もしくは調整可能であり、これによって引き続き、望まれるのであれば個所に応じて可変の特性も用いて、ストレッサ層のラミネートが可能となる。
【０４０２】
ストレッサ層を基板にラミネートした後、所望の細分化された付着もしくは力の伝達を、規定された対称または非対称の形態で広い面積においてももたらす目的で、プラズマ表面活性化もしくはプラズマ表面処理のプロセスによって、いっそう大きな作用をもたらすことができる。この場合、プロセスのバリエーションにより、所期のように特に局所的に、変更された粘着または凝集を調整することができる。種々の固体物材料、特に半導体材料の初期特性に依存して、層を被着することができ、かつ／またはさらなる段階的なプロセスガス（酸素など）によって、１つまたは複数の所望の補助層、特に犠牲層／損傷層、または基板表面および／またはストレッサ層表面を、所期のように改質することができる（疎水、吸水、湿潤など）。その結果、局所分解されて整合された段階的な固着もしくは局所分解されて整合されたまたは調整された力の伝達による接合が、ストレッサ層のための接着および析出の解決手段による接合と比べると均質なだけであり局所分解されないラミネートプロセスであっても生じる。
【０４０３】
既述のように、種々の物理的パラメータをプラズマ処理中に使用することができる（たとえばプラズマの形式、プラズマ処理におけるトラックピッチ、ノズル形式、ノズル間隔、プラズマ処理の持続時間）。これらの制御パラメータに加え、（他にもある中で）たとえば窒素、酸素、水素、ＳｉＨ４、Ｓｉ（ＥｔＯ）４、またはＭｅ３ＳｉＯＳｉＭｅ３のような段階的なプロセスガスを所期のように混合することによって、必要とされる表面特性のいっそう大きな帯域幅をもたらすことができる。このことは好ましくは、新たな化学的表面種から結果として得られ、この化学的表面種によれば、半導体表面および／または隣接する犠牲層および／またはストレッサ層が析出され、したがってそれぞれ異なるように形成される表面機能特性およびラミネートプロセス特性が実現される。その結果、たとえば、半導体表面および／または隣接するストレッサ層および／または他の層の局所分解されたそれぞれ異なる付着特性および凝集特性のような、所望の目的プロフィルが得られる。
【０４０４】
コロナ処理は、プラスチックの表面処理もしくは表面改質のための電気化学的方法である。これによれば表面が高電圧放電に晒される。コロナ処理はたとえば、プラスチック、フィルムなど（ＰＥ，ＰＰ）における付着促進のために用いられる。
【０４０５】
火炎処理の場合には、特に個々の接合部の表面付近の酸化が効果を発揮する。実質的に酸化プロセスが行われ、このプロセスによれば材料および試験条件に従い、様々な有極性の官能基が形成される（たとえば酸化物、アルコール、アルデヒド、カルボン酸、エステル、エーテル、過酸化物）。
【０４０６】
誘電体バリア放電（ＤＢＥ、交流電圧ガス放電、dieelectric barrier discharge、ＤＢＤ処理とも称する）による処理は、低温プラズマもしくはグロー放電（たとえばＧＤＭＳ）と類似している。ＤＢＥ処理の場合、単極性または双極性のパルスが表面に印加され、これらのパルスは、数μｓから数１０ｎｓ以下に及ぶパルス持続時間と１桁のＫＶ領域の振幅とを有する。誘電体バリア放電が有利であるのは、この場合には放電室内に金属電極を設ける必要がないからであり、つまりは金属による汚染または電極摩耗を見込まなくてよいからである。
【０４０７】
誘電体バリア放電のさらなる利点を、用途に応じてたとえば、電極において電荷キャリアが出たり入ったりする必要がない（陰極降下がない、熱電子放出が不要である）ことから、誘電体バリア放電は高い効率を有する点、または誘電体表面を低温で改質可能であり化学的に活性化可能である点、とすることができる。その際に表面改質は好ましくは、イオン衝撃による表面種の相互作用および反応、ならびに表面種への紫外線放射の作用（たとえば８０ｎｍ〜３５０ｎｍ、高性能高周波発生器による非コヒーレント光のＵＶおよびＶＵＶ）によって行われる。誘電体バリア放電はたとえば、飲料水／下水の処理においてオゾンを現場で製造するために用いられ、その際にオゾンによって水のオゾン化が行われる。これと同様に、本発明による表面処理または表面改質の場合にはオゾン化によって、処理すべき表面にオゾンが印加される。
【０４０８】
ハロゲン化、特にフッ素化、による表面処理もしくは表面改質によって、元素または化合物がハロゲン化物に移行させられる。このためフッ素化によって、フッ素化手段を用いてフッ素が好ましくは有機化合物へ導入される。
【０４０９】
ＵＶ処理を用いた表面処理もしくは表面改質は、好ましくはエキシマ照射によって、またはたとえば窒化アルミニウムをベースとする紫外線発光ダイオード源によって行われる。エキシマ照射は、少なくとも１つのエキシマレーザを使用することによって行われる。エキシマレーザは、紫外線波長範囲の電磁放射を生成可能なガスレーザである。したがってその際に行われるガス放電は、高周波電磁界によって引き起こされる。よって、ガス放電において電極は不要である。生成されたＵＶ放射は、好ましくは１２０ｎｍ〜３８０ｎｍの波長範囲内にある。
【０４１０】
図２０ａには、固体層１または固体レイヤ１をドナー基板２から分離するための本発明による付加的または択一的な解決手段が示されている。図２０ａによれば、ドナー基板２の内部に剥離領域１１が生成される。この場合、改質１０は好ましくは、ドナー基板２の周囲を取り囲む境界面５０から離間されている。好ましくは改質１０は、図１１の２番目の図面と同様に生成される。その際に考えられるのは、レーザビーム１２を上方から、すなわち表面１６を介してドナー基板２中へ導くこと、または下方からドナー基板２中へ導くことであり、ただし下方は「上方」とは反対側である。したがって好ましくは「下方」からのレーザの印加は、表面１６に対し好ましくは平行または少なくとも実質的に平行な固体物もしくはドナー基板の表面を介して行われる。「下方」からの照射の場合、改質生成個所に至るまでのレーザビームの経路は、改質生成個所から表面１６までの経路よりも好ましくは長い。当然ながら固体物を回転させることもでき、すなわちたとえば水平軸線を中心に１８０°だけ旋回させることができ、次いで表面１６に対し平行な表面を介して改質をもたらすことができる。このケースでは、生成される改質が好ましくは表面１６にさらにいっそう近づいて生成されるので、この変形実施形態は、「下方」からの変形実施形態の改質生成もしくは欠陥生成に相応する。
【０４１１】
図２０ｂには、アブレーション工具２２、特にドナー基板２を切削加工処理するための工具、たとえば研磨工具２２などを用いた、ドナー基板２の加工処理について概略的に示されている。この加工処理によって、ドナー基板２の周方向において少なくとも部分的に、剥離領域と、剥離領域に対し好ましくは均一に特に平行に離間されたドナー基板２の表面との間の領域全体において材料が切除されて、ドナー基板２の半径方向の広がりが低減される。好ましくは材料はリング状に、特に一定または実質的に一定の半径方向寸法で、除去される。
【０４１２】
図２０ｃには、材料切除後の状態に関する一例が示されている。この場合にたとえば考えられるのは、材料をドナー基板２の軸線方向で剥離面に至るまで、あるいはその下または上まで、切除することである。
【０４１３】
図２０ｄには、固体レイヤ１をドナー基板２から分離もしくは剥離した後の状態が示されている。
【０４１４】
本発明による方法は、以下のステップのうちの１つまたは複数またはすべてを含むことができる。
【０４１５】
固体物をレーザ印加装置に対し相対的に移動させること。そのつど少なくとも１つの改質を生成するために、レーザ印加装置を用いて複数のレーザビームを相前後して生成すること。この場合、レーザビームを規定どおりに集束するために、かつ／またはレーザエネルギーを整合させるために、特に連続的に、少なくとも１つのパラメータに依存して、特に複数のパラメータに依存して、レーザ印加装置が調整される。
【０４１６】
レーザビームは、好ましくはドナー基板の平坦な表面を介してドナー基板中に侵入する。好ましくはレーザビームは、このビームがドナー基板の長手軸線に対し０°または１８０°とは異なる角度でドナー基板中に侵入するように、ドナー基板もしくは固体物の特に平坦な表面に対し傾斜している。好ましくはレーザビームは、ドナー基板内に改質を生成するために集束させられる。
【０４１７】
固体物は好ましくは、平坦な主表面に対し傾斜した結晶格子面を有し、この場合、固体物の主表面は、固体物の長手方向において一方の側の境界を成しており、その際に結晶格子面法線は主表面法線に対し第１の方向で傾斜しており、この場合、改質はドナー基板の材料特性の変化である。材料特性の変化は、固体物におけるレーザ放射の侵入個所を変えることによって、少なくとも部分的に線状造形物を成しており、この場合、線状造形物を点線、破線または実線として形成することができる。好ましくは、１つの線状造形物または複数の線状造形物あるいはすべてまたは大半の線状造形物は、１ｍｍよりも長い、または５ｍｍよりも長い、または１０ｍｍよりも長い、または２０ｍｍよりも長い、または３０ｍｍよりも長い長さを有し、あるいは１ｍｍまでの、または５ｍｍまでの、または１０ｍｍまでの、または２０ｍｍまでの、または３０ｍｍまでの、または５０ｍｍまでの、または１００ｍｍまでの長さを有する。材料特性の変化は、好ましくは生成面において、特に少なくとも１つの生成面において、または厳密に１つの生成面において、または１つのもしくは前述の剥離領域において、生成される。固体物の結晶格子面は、生成面もしくは剥離領域に対し好ましくは傾斜して配向されている。線状造形物は、生成面または剥離領域と結晶格子面との間の界面に生じる分割線に対し、好ましくは傾斜している。
【０４１８】
変化させられた材料特性によって、固体物に好ましくは臨界未満の亀裂の形態で亀裂が入る。さらに好ましくは、ドナー基板に外部からの力を及ぼして臨界未満の亀裂を結合することによって、固体層の分離が行われ、または臨界未満の亀裂を結合させながら固体層がドナー基板から剥離する程度に、生成面または剥離領域における材料がレーザ放射によって変化させられる。
【０４１９】
図２１には、レーザから送出されるレーザのレーザビームによって形成される少なくとも１つのレーザ焦点の領域で、固体物１の材料特性を変化させるために、レーザのレーザ放射１４（図２７ｃ参照）が主表面８を介して固体物１の内部にもたらされることが、概略的に示されている。材料特性の変化は、ドナー基板１へのレーザ放射の侵入個所を変化させることにより線状造形物１０３を成しており、この場合、材料特性の変化は、少なくとも１つの特に同じ生成面４において生成される。さらにこの場合、ドナー基板１の結晶格子面６は生成面４に対し傾斜しており、特に３°〜９°の角度で、好ましくは４°または８°の角度で、配向されている。その際に線状造形物１０３もしくは書き込み線は、生成面４と結晶格子面６との間の界面に生じる分割線１０に対し傾斜している。変化させられた材料特性によって、ドナー基板１は臨界未満の亀裂の形態で裂ける。ドナー基板１に外部からの力を及ぼして臨界未満の亀裂を結合させることにより固体層２を分離するステップは、ここには描かれていない。これに対する代案として、臨界未満の亀裂を結合させながら固体層２がドナー基板１から剥離する程度に、生成面４における材料をレーザ放射によって変化させることができる。
【０４２０】
線状造形物１０３もしくは書き込み線もしくは線の形状で加工処理が行われ、これは個々のレーザショットを規定された間隔でセットすることにより形成される。
【０４２１】
具体的にはたとえば、結晶軸において０°よりも大きい偏角（業界標準は主軸の方向を中心に４°または８°）を有するドーピングされた／されていない０００１表面を備えた、ポリタイプ４Ｈの炭化ケイ素から成るウェハを製造することができる。六方晶の結晶構造のすべり面は０００１面に対し平行に延在しているので、０００１結晶面とウェハ表面との交線が生じる。なぜならば０００１結晶面はウェハ表面に対し相対的に偏角だけ傾斜しているからである。
【０４２２】
よって、新規の方法の基本的な考察は、レーザ線１０３の加工処理方向はこの交線の方向から逸れる、という点である。同様に加工処理方向は好ましくは、結晶の主方向には沿わずに延在するのが望ましく、または結晶の優先すべり面と結晶表面との交線に沿って延在するのが望ましい。
【０４２３】
さらにたとえば、ポリタイプ４Ｈの炭化ケイ素から成るウェハを製造することができる。ポリタイプ４Ｈの炭化ケイ素は、ウルツ鉱構造および０００１面における６回対称を伴う六方晶の結晶系を有する。したがって６０°ごとに結晶の新たな主軸が現れる。加工処理レーザが加工処理すべき材料部分に侵入する際に通過する表面が、０００１面に沿ってカットされている場合には、表面法線を中心に回転させると６回対称が再び現れる。この場合には、個々の主軸に対し３０°だけ回転し、つまりは２つの主軸の間に配向された線書き込み方向が生じる。このようにすれば、書き込まれた線が結晶の単位格子と可能なかぎり交差し、いっそう広い領域を含み複数の単位格子に一度に関わる亀裂がほとんど形成される可能性はない、ということが保証される。ポリタイプ４Ｈの炭化ケイ素は、以降の加工処理においてエピタキシステップを簡単にする目的で、０００１面に対し相対的に４°の偏角でカットされることが多い。その際に明らかになったのは、結晶の主軸相互の投影は引き続き互いにほぼ６０°を有し、それゆえ本発明による加工処理のためには３０°＋／−３°の優先書き込み角となる、ということである。
【０４２４】
さらにたとえば、立方晶のＳｉＣ（いわゆる３Ｃ）から成るウェハを製造することができる。立方晶のＳｉＣは立方晶系のように振る舞い、つまり優先すべり面として１１１面を有し、その結果、２２．５°＋／−３°の優先線書き込み方向が生じる。
【０４２５】
さらにたとえば、０°の結晶軸の偏角を有するドーピングされた／されていない１００表面を備えた、ケイ素から成るウェハを製造することができる。
【０４２６】
立方晶構造（ダイヤモンド構造）を備えたケイ素の優先すべり面は１１１面であり、この面は結晶主軸に対し４５°の角度でウェハ表面と交差している。したがってその結果、結晶主軸ならびに互いに４５°の角度で配向されたすべり面とウェハ表面との交線に対し、２２．５°＋／−３°の目標線書き込み角度が得られる。
【０４２７】
ケイ素基板も偏角でカットされている可能性があるので、その場合にはやはり別の加工処理角度が優先される可能性がある。主軸を中心に角度ａだけ傾斜させると、この傾斜によって基板の表面において４回対称から２回対称へと対称性が低減される。傾斜の中心とされていない主軸の投影長さは、ｃｏｓ（ａ）に比例してスケーリングされ、その結果、主軸と、すべり面と表面との交線との間において、理想的な角度の変化が生じる。対称性の低減に起因して可能となる２つの線書き込み角ｂは、ｂ１＝ｔａｎ−１（ｃｏｓ ａ）／２またはｂ２＝ｔａｎ−１（１／ｃｏｓ ａ）／２となる。
【０４２８】
０００１面において６回結晶対称である六方晶のウルツ鉱構造を有し、その優先すべり面が０００１面である窒化ガリウムの場合、これにより結晶主軸について６０°の角度となることから、主軸に対し３０°＋／−３°の優先線方向が生じる。
【０４２９】
０００１面において６回結晶対称である六方晶のコランダム構造を有する酸化サファイアまたは酸化アルミニウムの場合、これにより結晶主軸について６０°の角度となることから、いわゆるＣ面サファイアの主軸に対し３０°＋／−３°の優先線方向が生じる。
【０４３０】
Ａ面でカットされたサファイアの場合、１８０°の対称性を有する９０°の角度の主軸配向であり、これにより４５°＋／−３°の優先線書き込み角が生じる。
【０４３１】
サファイアのＣ面基板は、表面に６回対称が現れ、この表面はすべり面と一致し、したがって３０°＋／−３°の角度が優先されるように、カットされている。
【０４３２】
Ｍ面でカットされたサファイアの場合、１８０°の対称性を有する９０°の角度の主軸配向であり、これにより４５°＋／−３°の優先線書き込み角が生じる。
【０４３３】
Ｒ面サファイアは回転対称を有さないが、すべり面の投影直線に対し４５°の主軸投影を有し、そのためにこの場合も２２．５°＋／−３°の書き込み方向が優先されている。
【０４３４】
六方晶の結晶系と共に用いられる三斜晶構造を有するタンタル酸リチウムの場合、基板の配向に依存して、個々の主軸および基板表面へのそれらの投影に対し相対的に、１０°＋／−３°〜４５°＋／−３°の書き込み方向が生じる。
【０４３５】
１００面において４回結晶対称である閃亜鉛鉱構造を有し、その優先すべり面が１１１面であるヒ化ガリウムの場合、これにより結晶主軸について９０°の角度となることから、１００表面を有する基板もしくはドナー基板１の主軸に対し、２２．５°＋／−３°の優先線方向が生じる。
【０４３６】
１００面において４回結晶対称である単斜晶の立方晶構造を有し、その優先すべり面が１１１面である酸化ガリウムの場合、これにより結晶主軸について９０°の角度となることから、１００表面を有する基板の主軸に対し、２２．５°＋／−３°の優先線方向が生じる。
【０４３７】
１００面において４回結晶対称であるダイヤモンド構造を有し、その優先すべり面が１１１面であるゲルマニウムの場合、これにより結晶主軸について９０°の角度となることから、１００表面を有する基板の主軸に対し、２２．５°＋／−３°の優先線方向が生じる。
【０４３８】
１００面において４回結晶対称である閃亜鉛鉱構造を有し、その優先すべり面が１１１面であるリン化インジウムの場合、これにより結晶主軸について９０°の角度となることから、１００表面を有する基板の主軸に対し、２２．５°＋／−３°の優先線方向が生じる。
【０４３９】
１００面において４回結晶対称である立方晶構造を有し、その優先すべり面が１１１面であるイットリウムアルミニウムガーネットの場合、これにより結晶主軸について９０°の角度となることから、１００表面を有する基板の主軸に対し、２２．５°＋／−３°の優先線方向が生じる。
【０４４０】
図２２には、少なくとも１つの固体層２をドナー基板１から分離するための本発明による方法の基本的なステップと、書き込み線１０３の配向もしくは線状造形物の配向の幾何学的導出とが示されている。
【０４４１】
この図面によれば、本発明による方法は以下のステップも含み、または択一的に以下のステップを含む。
【０４４２】
ドナー基板１を準備するステップ。この場合、ドナー基板１は、平坦な主表面８に対し傾斜した結晶格子面６を有し、この場合、主表面８は、ドナー基板１の長手方向Ｌにおいて一方の側でドナー基板１の境界を成し、この場合、結晶格子面法線６０は、主表面法線８０に対し第１の方向で傾斜している。少なくとも１つのレーザ２９を準備するステップ。レーザのレーザ放射１４を固体物もしくはドナー基板１の内部へ主表面８を介してもたらし、少なくとも１つのレーザ焦点の領域で固体物の材料特性を変化させるステップ。この場合、レーザ焦点は、レーザから放出されたレーザのレーザビームによって形成され、この場合、材料特性の変化は、ドナー基板１中へのレーザ放射の侵入個所を変化させることにより、線状造形物を成し、この場合、線状造形物は、好ましくは少なくとも部分的に直線状に延在し、さらにこの場合、線状造形物は、特に少なくとも直線状に延在する区間は、主表面８に対し平行に生成され、その際に第１の方向に対し９０°とは異なる角度で傾斜している第２の方向で延在し、この場合、変化させられた材料特性によって、ドナー基板１に臨界未満の亀裂の形態で亀裂が入る。ドナー基板に外部からの力を及ぼして臨界未満の亀裂を結合させることにより固体層を分離するステップ、または臨界未満の亀裂を結合させながら固体層がドナー基板から剥離する程度に、生成面における材料をレーザ放射により変化させるステップ。この場合、主表面は好ましくは、分離された固体層２の構成部分である。
【０４４３】
この場合、第２の方向は好ましくは、４５°〜８７°の角度範囲で、特に７０°〜８０°の角度範囲で、さらに好ましくは７６°で、第１の方向に対し傾斜している。
【０４４４】
図２３には、線状造形物１０３もしくは書き込み線が、結晶格子面の終端に対し、または図２２に示されているように、生成面４と結晶格子面６との間の界面に生じる分割線１０もしくは交線に対し、傾斜していることが示されている。この配向によって、結晶格子面６（特にすべり面）の方向への亀裂の成長が制限される。したがって書き込み線ごとの改質９は、同じ結晶格子面６には生成されない。このためたとえば、書き込み線１０３ごとの最初の１〜５％の改質は、基板長手方向Ｌにおいて、同じ書き込み線１０３の最後の１〜５％の改質の結晶格子面のごく一部分とだけしか、特に７５％未満、または５０％未満、または２５％未満、または１０％未満とだけしか交差することができず、あるいはまったく交差することはできない。この関係は特に、改質９ａは結晶格子面６ａ〜６ｃと交差し、改質９ｂは結晶格子６ａ、６ｄおよび６ｅと交差していることによって、概略的に示唆される。したがって２つの改質９ａおよび９ｂは、それらが同じ線状造形物１０３もしくは書き込み線の構成部分であるにもかかわらず、それぞれ異なる結晶格子面と交差している。さらにこの図からわかるのは、たとえば改質９ｃおよび９ｄは好ましくは、改質９ａ（６ａ、６ｂ、６ｃ）とは異なる、特に大半が異なる、または完全に異なる、結晶格子面（６ｄ、６ｆ、６ｇ；６ｆ、６ｈ、６ｉ）と交差していることである。
【０４４５】
主表面８上にある結晶格子面６の終端７は、顕微鏡による断面図で見ると、好ましくは鋸歯パターンを成している。
【０４４６】
個々の結晶格子面６ａ〜６ｉは好ましくは、２°〜１０°、特に３°〜９°、たとえば４°または８°の角度で、長手軸線Ｌに対して傾斜している。好ましくはドナー基板１の個々の結晶格子面は、互いに平行に配向されている。
【０４４７】
図２４には、４ＨＳｉＣに関してすべり面と共に結晶格子の一例が示されている。図２５ａには、Ｓｉに関してすべり面１１０と共に結晶格子の一例が示されている。図２５ｂには、Ｓｉに関してすべり面１００と共に結晶格子の一例が示されている。さらに図２５ｃには、Ｓｉに関してすべり面１１１と共に結晶格子の一例が示されている。
【０４４８】
好ましくは結晶格子面６は、特定のタイプのすべり面である。結晶構造が面心立方であるならば、すべり面は好ましくは面｛１１１｝であり、すべり方向は方向＜１１０＞である。結晶構造が体心立方であるならば、すべり面は好ましくは面｛１１０｝であり、すべり方向は方向＜１１１＞であり、またはすべり面は好ましくは面｛１１２｝であり、すべり方向は方向＜１１１＞であり、またはすべり面は好ましくは面｛１２３｝であり、すべり方向は方向＜１１１＞である。結晶構造が六方晶であるならば、すべり面は好ましくは面｛０００１｝であり、すべり方向は方向＜１１２０＞であり、またはすべり面は好ましくは面｛１０１０｝であり、すべり方向は方向＜１１２０＞であり、またはすべり面は好ましくは面｛１０１１｝であり、すべり方向は方向＜１１２０＞である。
【０４４９】
図２６ａ〜図２７ａには、線状造形物１０３をレーザもしくはレーザ装置を用いてドナー基板１に生成することが、概略的に示されている。この場合、線状造形物１０３は、アーチ状にもしくは湾曲して生成される。レーザ装置もしくは改質生成個所は、この場合には好ましくは変化しない。つまり改質生成個所および回転装置４５の回転中心５０は、好ましくは互いに同じ配向のまま留まる。したがって好ましくは、ドナー基板１がレーザ装置２９のところを通過して、もしくはレーザ放射の出口３２のところを通過して、動くだけである。ドナー基板１は好ましくは、以下のように回転装置に配置されている。すなわち、回転装置４５の回転中心５０とドナー基板１の中心４９とを結ぶ区間５１に対し直交して延在する方向５２に対し、結晶格子面６の線を成す終端７が、特に３°〜８７°の角度で、好ましくは１０°〜６０°の角度で、または１４°〜４５°の角度で、傾斜して配向されるように、配置されている。
【０４５０】
図２６ａ〜２７ａ全体を考察すれば、回転装置４５の回転が進むと、ドナー基板１がレーザ装置のところを通過するように案内され、線状造形物１０３が生成され、もしくは長く伸ばされる、ということがわかる。線状造形物の始端では（図２６ａ）、この線状造形物は分割線１０に対し、または結晶格子面の終端により形成された線に対し、角度ｅで生成される。線状造形物の中間では（図２６ｂ）、この線状造形物は分割線１０に対し、または結晶格子面の終端により形成された線に対し、角度ｍで生成される。線状造形物の終端では（図２７ａ）、この線状造形物は分割線１０に対し、または結晶格子面の終端により形成された線に対し、角度ｓで生成される。この場合、角度ｅは好ましくは角度ｍよりも大きく、角度ｍは好ましくは角度ｓよりも大きい。ただしこの場合、角度ｓの絶対値が角度ｍよりも大きくなるようにすることも、考えることができる。
【０４５１】
これらの角度は好ましくは、２つの隣り合う改質相互間の中心が観念上で結ばれ、結果として生じる区間の角度が、分割線１０に対して、または結晶格子面６の終端７により形成される線に対して、求められるようにして定められる。
【０４５２】
図２６ａ〜図２７ａによれば、基板が回転する装置における理想的な書き込み角度が、ウェハ周縁部における接線の角度とウェハ中央部における接線の角度との間の平均角度として選定され、つまりＳｉＣの場合には３０°の平均角度は、たとえば回転台の半径と基板半径とに依存して、２５°〜３５°の角度インターバルを意味するものとすることができ、これによって、たとえば六方晶系のために好ましい３０°の書き込み角度が平均的に保持される。
【０４５３】
図２７ｂには単なる例示として、回転装置４５を上から見た図が示されている。この回転装置４５上に、複数の、特に２個よりも多い、または３個よりも多い、または５個よりも多い、または１０個よりも多い、好ましくは１５個までの、または２０個までの、または３０個までのドナー基板を、特にブールまたはインゴットまたはウェハを、同時に配置しておくことができる。
【０４５４】
図２７ｃには、改質９をドナー基板１もしくは固体物の内部に生成するための装置の側面図が概略的に示されている。好ましくは、レーザ装置の部材２９が、特にレーザヘッドが、またはレーザと結合されたビームガイドが、好ましくは空間に固定されて配置された移動装置もしくは位置変更装置３０のところに配置されている。移動装置もしくは位置変更装置３０によって好ましくは、レーザ装置の部材２９を、もしくはレーザ装置を、好ましくは直線方向で、特に回転装置４５の半径方向で、運動させることができる。このようにしてレーザ装置の部材２９は、もしくはレーザ装置は、１つまたは複数の規定された書き込み線１０３の生成後、好ましくは複数のまたはすべてのドナー基板１上において位置変更される。位置変更によって、個々のドナー基板１中に改質を生成するために、送出されるレーザビームが別の個所５において導かれる。
【０４５５】
図２８ａによれば、欠陥生成装置１８もしくは改質生成装置が示されており、ただしこの装置は、以下のように構成されている。すなわちこの装置は、改質３４を好ましくは少なくとも部分的に互いに異なる平面に生成し、これによって少なくとも部分的に、１つまたは複数の亀裂誘導層８が生成され、この層は３次元の物体の表面もしくは表面の輪郭に相応する。
【０４５６】
したがって本発明によれば、平坦な固体層４だけでなく同様に非平坦な固体物４０も、割れ目または亀裂誘導に起因してワークピースもしくは固体物１から剥離させることができる。さらに、部分的に平坦に部分的に３次元に広がる固体物１から固体物４０を剥離することも考えられる。
【０４５７】
さらに考えられるのは、浸漬液５４を液滴として、または図示されているように液体層として、固体物１の露出した表面に被着することである。浸漬液５４が液体層として設けられている場合には、好ましくは、液体が所望のポジションに保持されるように、収容ウェルを形成するための壁部装置５０も設けられている。さらにカバープレート５２を液体の上に被着することができ、特に載置または浸漬することができる。浸漬液５４は好ましくは、固体物１と実質的に同じまたは厳密に同じ屈折率を有する。カバープレートの屈折率を、浸漬液の屈折率とは異ならせることができ、またはやはりそれと一致させることができる。このようにすることで特に好ましくは、特に表面の粗さを補償するために、浸漬液５４を通して、さらに好ましくは浸漬液５４とカバープレート５２とを通過させて、欠陥生成を生じさせることが考えられる。レーザ１８の焦点は、欠陥生成のために好ましくはコンピュータ制御されて案内される。
【０４５８】
図２８ｂにはさらに別の集成体が示されており、これによれば適切な固体物１において、特にインゴットにおいて、非平坦な固体層４もしくは非平坦な固体物４０を剥離するために、亀裂誘導層８が生成される。亀裂誘導層８を精密に生成するために、好ましくは浸漬液５４が準備される。これは液滴として、または図示されているように液体層として、固体物１の露出した表面に被着される。浸漬液５４が液体層として設けられている場合には、好ましくは、液体が所望のポジションに保持されるように、収容ウェルを形成するための壁部装置５０も設けられている。さらにカバープレート５２を液体の上に被着することができ、特に載置または浸漬することができる。浸漬液５４は好ましくは、固体物１と実質的に同じまたは厳密に同じ屈折率を有する。浸漬液５４によって、カバープレート５２と生成すべき亀裂誘導層８との間の経路において、常に同じ屈折率が存在するようになり、これによって改質生成をできるかぎり誤差なく行うことができるようになる。
【０４５９】
図２９ａには、放射源１８、特にレーザの領域に配置された固体物２もしくは基板が示されている。固体物２は好ましくは、第１の平坦な面部分１４と第２の平坦な面部分１６とを有し、この場合、第１の平坦な面部分１４は好ましくは、第２の平坦な面部分１６に対し実質的にまたは厳密に平行に配向されている。第１の平坦な面部分１４および第２の平坦な面部分１６は、好ましくはＹ方向で固体物２に隣接しており、Ｙ方向は好ましくは垂直もしくは鉛直に配向されている。平坦な面部分１４および１６は、好ましくはそれぞれＸ−Ｚ平面に延在しており、ここでＸ−Ｚ平面は好ましくは水平に配向されている。ただし別の選択肢として考えられるのは、第１および／または第２の面部分１４、１６が非平坦な、特に湾曲した形状を有することである。
【０４６０】
さらにこの図から読み取れるのは、放射源１８が固体物２に向けてビーム６を放射することである。ビーム６は、コンフィギュレーションに応じて、もしくは予め定められたパラメータに依存して規定された深さで、固体物２中に侵入し、個々のポジションのところで、もしくはそれぞれ予め定められたポジションのところで、結晶格子改質１９を、特に欠陥を生成する。好ましくは、改質によって少なくとも１つの剥離領域８が予め定められる程度の個数の改質もしくは結晶格子改質１９が生成される。好ましくは、剥離領域８は非平坦な輪郭もしくは非平坦な形状を有し、この場合、剥離領域８は、特に好ましくは少なくとも部分的に球面の、特に起伏のある、かつ／または湾曲した、かつ／またはアーチ状の形状を有する。さらにビーム６をたとえば、集束または収束のために光学系を通して案内することができ、この光学系は好ましくは、放射源１８と固体物２との間に配置されている（図示せず）。
【０４６１】
参照符号９は、固体物２における別の剥離領域を表す。本発明によれば、別の剥離領域９も剥離領域８の生成中に生成することができる。別の選択肢として考えられるのは、別の剥離領域９を剥離領域８の生成後または生成前に生成することである。好ましくは、別の剥離領域９は、固体物部分４の分離後、または固体物部分４の分離前に生成される。好ましくは、固体物２における複数の剥離領域８、９によって、複数の固体物部分４、５が規定され、これらを好ましくは相前後して固体物２から分離することができる。本発明の好ましい実施形態によれば、固体物２に厳密に１つの、または少なくとも１つの、または最大で１つの剥離領域８が生成される。本発明のさらに別の好ましい実施形態によれば、２つの、少なくとも２つの、または厳密に２つまたは３つの、少なくとも３つの、または厳密に３つまたは４つの、少なくとも４つの、または厳密に４つまたは５つの、少なくとも５つの、または厳密に５つまたはそれよりも多くの、特にたとえば１０個または２５個または５０個または１００個または５００個までの、剥離領域が固体物２に生成される。
【０４６２】
図２９ｂには多層の集成体が示されており、この場合、固体物２は剥離領域８を含み、この固体物２には第１の面部分１４の領域に保持層１２が設けられており、他方、この保持層１２は、好ましくは別の層２０によって重畳されていて、この場合、別の層２０は好ましくは安定化機構、特に金属プレートである。固体物２の第２の面部分１６に、好ましくは受容層が、特にポリマー層１０が配置されている。受容層１０および／または保持層１２は、好ましくは少なくとも部分的に、特に好ましくは完全に、ポリマーから成り、特にＰＤＭＳから成る。
【０４６３】
別の選択肢として考えられるのは、受容層１０をたとえばエピタキシにより固体物２の表面上に生成することである。好ましくは、生成された受容層１０および固体物２は互いに異なる熱膨張係数を有する。このケースではコーティング５０と解することもできる受容層１０が生成された後、好ましくは作成された多層集成体の冷却が行われ、これによりそれぞれ異なる熱膨張係数に起因して応力が発生し、この応力によって固体物部分４が固体物２から剥離領域８に沿って分離もしくは剥離される。
【０４６４】
図２９ｃには、亀裂が誘発され、それに続いて亀裂が誘導された後の状態が示されている。固体層４はポリマー層１０に固着しており、固体物２の残された残留部から離間されており、または離間可能である。
【０４６５】
さらに本発明によれば、種々の剥離領域８、９がそれぞれ異なる形状もしくは輪郭を有することができる。さらに考えられるのは、たとえば、あとで分離される固体物部分４、５の表面である第２の面部分１６を、固体物部分４、５を分離する前に別の形状にすることである。この形状変更を、固体物部分４、５の分離と同じようにして行うことができ、または切削加工処理、特に研磨プロセスによって、生じさせることができる。
【０４６６】
したがって本発明は、固体層を製造する方法に関する。この場合、本発明による方法は、少なくとも１つの固体層４を分離するために固体物２を準備するステップ、少なくとも１つの改質手段を用いて、特に放射源、特に少なくとも１つのレーザ、特に少なくとも１つのｆｓレーザまたはｐｓレーザまたはｎｓレーザを用いて、固体物の内部構造に結晶格子欠陥などの改質を生成し、少なくとも１つの剥離領域８、９を予め定め、この剥離領域８、９に沿って固体層４、５を固体物２から分離するステップ、を少なくとも含む。さらに本発明による方法は好ましくは、固体物２に配置されたポリマー層１０に熱的衝撃を印加して、固体物２に特に機械的に応力を生成するステップを含み、この場合、応力により、固体物２内で剥離領域８に沿って亀裂が伝播し、この亀裂によって固体層４が固体物２から分離される。
【０４６７】
図３０ａおよび図３０ｂには、レーザビーム６を用いて固体物２中に改質１９、特に欠陥または損傷を導入することによる、図３３ａに示した剥離領域８の生成に関する例が示されている。
【０４６８】
したがって図３０ａには、放射源１８を用いて、特に１つまたは複数のレーザ、特に１つまたは複数のｆｓレーザを用いて、特に剥離領域８を生成するために、改質１９を固体物２においてどのようにして生成可能であるのかが、概略的に示されている。この場合、放射源１８は、第１の波長３０と第２の波長３２とを有する放射６を送出する。波長３０、３２はその際に、以下のようにして互いに調整されており、もしくは放射源１８と生成すべき剥離領域８との間の距離が、以下のようにして調整されている。すなわち波３０、３２が、固体物２内で実質的にまたは厳密に剥離領域８において合流し、それによって合流個所３４のところに、両方の波３０、３２のエネルギーに起因して欠陥が生成されるように調整されている。この場合、欠陥生成を、たとえば昇華または化学反応など種々のまたは組み合わせられた分解メカニズムによって行うことができ、この場合、分解をここではたとえば熱的に、かつ／または光化学的に引き起こすことができる。
【０４６９】
図３０ｂには、集束された光ビーム６が示されており、この光ビーム６の焦点は好ましくは剥離領域８にある。その際に考えられるのは、集束作用を有する１つまたは複数の物体、特に１つまたは複数のレンズ（図示せず）を介して光ビーム６を集束させることである。
【０４７０】
図３１ａには、本発明による非平坦な固体物部分４または非平坦なウェハが描かれており、この場合、固体物部分４またはウェハ４は、１つの図面によれば反りを形成し、もしくは断面が反った形状を示す。ここで考えられるのは、固体物部分４が互いにネガ型に形成された２つの表面輪郭もしくは表面形状を有することである。ただし同様に考えられるのは、固体物部分４の互いに反対側に位置する２つの主表面４０、４２の表面輪郭もしくは表面形状が、互いにネガ型に形成されているのではなく、互いに異なる輪郭もしくは形状を有することである。
【０４７１】
図３１ｂにはコーティング５０の生成が示されており、特にエピタキシにより生成された層が示されている。コーティング５０は好ましくは、５０℃よりも高い温度において、特に１００℃よりも高い、または１５０℃よりも高い、または２００℃よりも高い、または３００℃よりも高い、または４００℃よりも高い温度において、固体物部分４上に配置され、または生成される。この場合に考えられるのは、コーティング５０を実質的に一定の厚さで、または一定の厚さで、固体物部分４上に配置または生成することである。ただし別の選択肢として、コーティング５０が局所的に異なる厚さを有することも考えられる。したがってさらなる処理は好ましくは、規定されたコーティング５０を固体物部分４の少なくとも一方の表面４０、４２上に配置または生成することである。この場合、予め定められたパラメータは、好ましくは少なくとも以下のデータを含む。すなわちこのデータによって、少なくとも間接的に固体物部分４およびコーティング５０の材料の熱膨張係数が算入され、またはこのデータによって、コーティング５０が設けられた固体物部分４の規定された温度制御に起因する固体物部分４の変形が算入され、または予め定められる。
【０４７２】
図３１ｃには、固体物部分４の少なくとも一方の表面４０、４２にコーティング５０が生成または配置された後の状況が示されており、この場合、生成されたマルチコンポーネント集成体３９の形状が、それぞれ異なる熱膨張係数に基づき変化させられている。好ましくは、マルチコンポーネント集成体３９もしくは多層集成体の主表面４０および４４のうち少なくとも一方が、平坦なまたは実質的に平坦な形状に移行させられている。この変形は好ましくは、多層集成体３９の好ましくは規定された温度制御の結果として、特に加熱または冷却の結果として生じる。
【０４７３】
したがって固体物部分４は本発明によれば、あとで行われる処理方法に応じて、特にコーティング法に応じて、以下のように構成されている。すなわち、固体物部分４の一方または両方の主表面４０、４２の形状が、この処理に起因して、特にコーティング法に起因して、規定どおりに変化するように、特に平坦化するように、または平坦に形成されるように、構成されている。特に好ましくはコーティングは、金属層または半導体層であり、特に窒化ガリウム層（ＧａＮ）またはケイ素層であり、これはケイ素、サファイア、炭化ケイ素（ＳｉＣ）またはヒ化ガリウム（ＧａＡｓ）から成る固体物部分の上に配置または生成される。
【０４７４】
図３２には、本発明によるレーザ印加装置８が示されており、これは好ましくは本発明による方法および本発明による装置３０において、固体物１に改質２を生成するために設けられている。
【０４７５】
この場合、レーザ印加装置８は、特に焦点マーキングを備えた少なくとも１つのレーザビーム源３２を有する。したがってレーザビーム源３２を好ましくは具体的には、焦点マーキングを備えた同軸光源とすることができる。レーザビーム源３２により生成された光ビーム１０は好ましくは、予め定められた経路上をレーザビーム源３２から集束装置４４まで、もしくは固体物１における焦点サイズおよび焦点ポジションを調整する調整装置４４まで、案内される。調整装置４４をここでは好ましくは、特にＺ方向もしくはレーザビーム推移方向での高精度集束装置とすることができる。好ましくは調整装置４４を、圧電高精度集束装置として構成することができる。調整装置４４を通り抜けて進むレーザビーム１０は、好ましくは長い動作距離を有する顕微鏡４６を通過する。特に好ましくは、長い動作距離を有する顕微鏡４６および調整装置４４は、改質２が予め規定された個所に生成されるように、レーザ放射を整合もしくは調整もしくは修正する。ここで考えられるのは、たとえば５μｍ未満、好ましくは２μｍ未満、特に好ましくは１μｍ未満だけしか、予め規定された個所から隔たっていない、もしくは予め規定された個所から離間されていない個所に、改質２を生成することである。調整装置４４は好ましくは制御装置１４によって制御され、この場合、制御装置１４は好ましくは、レーザ印加装置８に対する固体物１の相対ポジションおよび配向を、またはレーザ放射を導くべき目下の表面部分からレーザ印加装置８までの間隔を、ならびに個々の個所における固体物１の固体材料の局所的な屈折率または平均屈折率および加工処理深さを、レーザ印加装置８を調整するために、特に少なくとも調整装置４４を調整するために、計算もしくは特定もしくは使用する。制御装置１４は、対応するつまりは通信するように接続されたセンサ装置もしくはセンサ手段を介して、必要とされるデータをリアルタイムで捕捉もしくは受信することができる。ただし別の選択肢として同様に考えられるのは、たとえば屈折率と加工処理深さの２つのパラメータのうち一方または両方について、改質２を生成するためにレーザビーム１０が固体物１中に侵入する際に通過する表面の分析が、加工処理開始前に行われる、もしくは実施される。このようにすれば、これらのパラメータを、個所に依存する相応のデータの形式で記憶装置もしくはデータストレージ１２に予め保持することができ、もしくはそこに読み込むことができる。データストレージ１２をここでは交換型媒体として、特にメモリカードとして、または固定的に組み込まれた記憶装置として、レーザ印加装置８の一部分とすることができる。
【０４７６】
ただし別の選択肢として同様に考えられるのは、データストレージ１２をレーザ印加装置８の外部に配置し、少なくとも一時的に通信するようにレーザ印加装置８と接続可能にすることである。これに加え、または別の選択肢として、制御装置１４に対しユーザ５２が、動作シーケンスまたは動作シーケンスの変更を予め与えることができる。さらに考えられるのは、データストレージ１２を制御装置１４の構成部分として構成することである。これに加えて、または別の選択肢として、センサ装置１６によって、固体物１の予め定められた表面ポイントとレーザ印加装置８との間の間隔のための距離データを捕捉することができる。この距離データは好ましくは、処理のために制御装置１４にも供給される。
【０４７７】
さらに想定できるのは、レーザ印加装置８がカメラ３４を、特に同軸焦点カメラを有することである。カメラ３４は好ましくは、レーザ印加装置８から出射したレーザビーム１０のビーム路の方向に配置されている。ここで考えられるのは、光学素子３６、特に部分的に透光性のミラーを、カメラ３４の光学視野内に配置することである。好ましくは光学素子３４によって、レーザ放射１０がカメラの光学視野内に送り込まれる。
【０４７８】
さらに想定できるのは、さらに別の光学素子３８もしくは回折性の光学素子、特にビームスプリッタ３８を設けることである。この場合、ビームスプリッタ３８によって、レーザビーム１０の一部分が主ビームから分岐して導かれる、もしくは分離される。さらにレーザ放射の分離されたもしくは分岐して導かれた部分を、任意選択的な球面状の光学収差補償部４０によって、かつ／または任意選択的なビーム拡開部４２もしくはビーム経路拡張部によって、修正することができる。
【０４７９】
さらに参照符号４８は、特に冷却液を供給するために好ましくは設けられている液体供給装置４８を表す。好ましくは液体供給装置４８を用いることによって、固体物１および／または顕微鏡の温度制御、特に冷却を生じさせることができる。
【０４８０】
参照符号５０は屈折率特定手段を表し、この手段も好ましくは透過性かつ反射性の表面を分析することができる。好ましくは屈折率特定手段５０による屈折率の特定は、改質生成に先立って行われる。この場合、別の選択肢として考えられるのは、屈折率の特定を別の装置によって実施し、捕捉されたデータを本発明によるレーザ印加装置８へデータ伝送によって供給することである。
【０４８１】
図３２に描かれている矢印終端を含む点線は、この場合には好ましくはデータおよび／または信号の伝送を表す。
【０４８２】
図３３ａには、装置３０の装置コンポーネントであるレーザ印加装置８、収容装置１８および駆動装置もしくは走行装置２２の好ましい配置について、概略的に示されている。この図から、この配置に従い好ましくは収容装置１８とレーザ印加装置８との間に固体物１が配置されていることがわかる。好ましくは、固体物１は収容装置１８に固着されており、その際に固体物１を収容装置１８に押圧することも考えられる。
【０４８３】
図３３ｂには、改質２の生成後もしくは亀裂誘導領域４の完全な生成後の集成体が示されている。レーザビーム１０が固体物１に侵入させられるときに通過する固体物１の表面２４に、この図によれば受容層もしくはポリマー層２６が配置もしくは形成されている。さらに装置５４によって、機能液５６を送出する機能液源が表されている。機能液５６は好ましくは液体窒素である。したがって機能液５６によって、受容層２６が２０℃を下回る温度まで冷却され、特に１０℃を下回る温度まで、または０℃を下回る温度まで、または受容層２６のポリマー材料のガラス転移温度を下回る温度まで冷却される。受容層２６の冷却によって高い機械的応力が生成され、この応力により亀裂誘導領域４に沿って亀裂伝播が行われる。
【０４８４】
図３４ａには単なる例示として、固体物１の表面プロフィルと固体材料の屈折率との関係が示されている。水平軸上に記載された値は、単位μｍで示されている。
【０４８５】
図３４ｂには、レーザを印加すべき材料の例示的な偏差（表面プロフィルおよび横方向の屈折率推移）ならびにレーザ焦点位置が示されている（no AF：オートフォーカスを行わず、表面プロフィルが逆比例で屈折率だけ増幅されて材料に書き込まれ、標準ＡＦはこの反転を逆に戻して、表面プロフィルがｎ倍だけ増幅されて伝達されるようにする。nAF：基板屈折率もしくは屈折率を一定の係数として考慮し、これによって表面プロフィルが１：１で材料に伝達されるようにする。AAF：望ましい先進的オートフォーカス機能は、平均基板屈折率と目標深さとを把握することで、正確に水平な平面を材料に書き込むことができる）。
【０４８６】
図３５ａには単なる例示として、レーザ焦点の様々な調整ポジションが示されている。水平軸上に記載された値は、単位μｍで示されている。したがって様々なケースにおけるレーザヘッドのポジションのための調整入力量として、これらの波形を特定することができる。
【０４８７】
nAF (n-aware AF)：表面のオートフォーカス基準量を平均基板屈折率（ｎ）だけ補正する。これによって表面偏差を１：１でボリューム中に伝達することができる。よって、割裂すべきウェハは、理論的には厚さ変動（ＴＴＶ）をもたないことになる。ただしトポグラフィつまりは不十分な平坦性は、ウェハについても残されたインゴットについてもそのまま維持される。
【０４８８】
AAF (advanced AF)：平均基板屈折率および表面の補償平面を把握して表面のオートフォーカス基準量を補正する。したがって平均屈折率からの偏差がない均一な試料であれば、平坦なレーザ平面が得られ、これによって安価な研磨ステップでさらなる分割のために半導体結晶が著しく平坦に準備される。これに対し、割裂されたウェハは分割直後、一方の側では平坦になるが、比較的大きな厚さの偏差を有することになる。
【０４８９】
AｎAF (Advanced n-aware AF)：局所的な基板屈折率および表面の補償平面を把握して表面のオートフォーカス基準量を補正する。したがって非均一な試料であることが予めわかっている場合であっても、平坦なレーザ平面が得られ、これによって安価な研磨ステップでさらなる分割のために半導体結晶が著しく平坦に準備される。
【０４９０】
したがって本発明は、固体物内に改質を生成する方法に関し、この場合、改質によって、亀裂を誘導して固体物部分を、特に固体層を、固体物から分離するための亀裂誘導領域が予め定められる。その際に本発明による方法は、好ましくは以下に挙げるステップのうちの１つまたは複数またはすべてのステップを含む。すなわち、固体物をレーザ印加装置に対し相対的に移動させるステップ。そのつど少なくとも１つの改質を生成するために、レーザ印加装置を用いて複数のレーザビームを相前後して生成するステップ。この場合、複数のパラメータ、特に少なくとも２つのパラメータに依存して、連続的にレーザビームを規定どおりに集束するために、レーザ印加装置が調整される。好ましくは、本発明による方法によって、ボリューム内における多光子材料加工処理のための平坦なマイクロフォーカスが実現される。
【０４９１】
図３５ｂには、それぞれ異なる改質分布のプロフィルを表す２つの経過特性が示されている。
【０４９２】
図３６ａには、ラマン機器が示されている。この図に示されているラマン機器５８は、放射を送出するレーザ６０を有する。この放射は好ましくは、少なくとも１つの光ファイバ６１を用いて励起のために好ましくは光学系に供給され、この光学系、特にレンズ６４により好ましくは集束され、特に固体物に集束される。この放射は、少なくとも部分的に散乱させられ、その際に好ましくはフィルタ装置もしくは励起フィルタ６２を用いて、レーザから送出された放射と同じ波長を有する光成分がフィルタリングされて取り出される。次いで、その他の放射成分が分光器６８に供給され、カメラ装置、特にＣＣＤ検出器７０を用いて捕捉され、制御装置１４、７２、特にコンピュータによって評価もしくは準備処理される。
【０４９３】
したがって好ましくは結晶中の原子振動が、好ましく外部のレーザによって、または特に好ましくは別のレーザによって、励起される。これらの振動は、結晶原子において光が散乱することによって生成され、その結果、観察可能な散乱光が発生し、これは振動エネルギーの値だけ変化した光子エネルギーを有する。励起可能な複数の振動がある場合には、散乱光のスペクトルにおいて複数のピークも発生する。この場合には、分光計（格子分光計）を用いて、発生したラマン散乱スペクトルをいっそう詳細に検査することができる（いわゆるラマン分光法）。この方法の場合、個々のラマン線の形状に結晶中の局所的な条件の影響が現れ、ラマン線の形状を分析することにより、ドーピング濃度を推定することができる。
【０４９４】
図３６ｂには、ＳｉＣにおいて発生する可能性のある格子振動がどのように見えるのかが示されており、その際、このモードは結晶の対称性と方向とによって予め定められており、同時に励起しておくこともできる。図示されている見え方は、結晶軸Ａに沿って延在したものである。この場合、原子の振動は特定の方向のみで可能であり、それらの方向は結晶の対称性によって予め定められている。
【０４９５】
図３７ａには、窒素でドーピングされた４Ｈの炭化ケイ素固体物のラマン経過特性の一部の区間が示されている（ドーピングされたＳｉＣにおけるラマンに関する例示的なスペクトル）。この場合、ドーピング濃度を測定するためにＬＯ（ＰＣ）モードの形状が利用され、フィッティングされる。下方の枠はフィッティング残渣である。
【０４９６】
図３７ｂには、ラマン経過特性のさらに短い区間が示されている。
【０４９７】
図示されているように、ラマン測定を用い形状の測定およびそれに続くＬＯ（ＰＣ）モードへのフィッティングから、ドーピング濃度を求めるための、直接的な方法がもたらされる。
【０４９８】
よって、総じて目的は、レーザパラメータを調整することによって最適な（できるかぎり小さい、できるかぎり短い）亀裂の推移を材料中にセットすることであり、この亀裂の推移は、それでもなお亀裂伝播に起因して分離を成功させるものであり、ただし他方では、あらゆる材料損失を（研磨ステップにおいても）最小化する、もしくは低減する。
【０４９９】
図３８ａおよび図３８ｂには、ブール／インゴットからの個々のウェハの取り出しを具体化する２つの可能性が示されている。
【０５００】
これは図３８ａによればフィードフォワードループとして構成されており、図３８ｂによればフィードバックループとして構成されている。
【０５０１】
フィードフォワードの場合、レーザプロセスの前に分布が特徴づけられ、それによってマップが計算され、特に高さマップおよび／またはエネルギーマップ、もしくは処理指示もしくはパラメータ整合が、特に個所に応じて、レーザプロセスのために、特に改質生成のために、計算される。フィードフォワードは、好ましくはインゴット／ブールにおいて実施される。
【０５０２】
別の選択肢として、図３８ｂに描かれているように、フィードバックループを実装することができ、これによれば分離ステップごとに結果として生じたウェハが特徴づけられ、次のウェハのためのモデルとして用いられる。
【０５０３】
したがって材料およびドーピングに応じて、レーザプロセス中にそれぞれ異なる整合を行うことができる。すなわち、材料がＳｉＣであれば、それぞれ異なる深さにおいて、生じているドーピングに依存して、レーザパラメータのそれぞれ異なる整合を行うことができる。これによって、以下に挙げる境界条件の場合に、やはり以下に挙げる機能をもたらすことができる。
【０５０４】
深さ１８０μｍ、パルス持続時間３ｎｓ、開口数０．４
低濃度のドーピング：７μＪ−２１ｍＯｈｍｃｍ
高濃度のドーピング：８μＪ−１６ｍＯｈｍｃｍ
【０５０５】
深さ３５０μｍ、パルス持続時間３ｎｓ、開口数０．４
低濃度のドーピング：９．５μＪ−２１ｍＯｈｍｃｍ
高濃度のドーピング：１２μＪ−１６ｍＯｈｍｃｍ
【０５０６】
１８０μｍの深さに対する式：
Ｅ  単位μＪのエネルギー
Ｅ０  最低濃度のドーピングのときのオフセットエネルギー
Ｋ  エネルギースケーリングの係数
Ｒ  測定されたドーピング濃度
Ｂ  基本ドーピング濃度（２１ｍＯｈｍｃｍ）
Ｅ＝Ｅ０＋（Ｂ−Ｒ）*Ｋ
ここで
Ｋ＝１／（２１−１６）μＪ／ｍＯｈｍｃｍ＝０．２μＪ／ｍＯｈｍｃｍ
Ｅ０＝７μＪ
Ｂ＝２１ｍＯｈｍｃｍ
例：測定されたドーピング濃度が１９ｍＯｈｍｃｍ：Ｅ＝７．４μＪ
【０５０７】
３５０μｍの深さに対する式：
Ｅ  単位μＪのエネルギー
Ｅ０  最低濃度のドーピングのときのオフセットエネルギー
Ｋ  エネルギースケーリングの係数
Ｒ  測定されたドーピング濃度
Ｂ  基本ドーピング濃度（２１ｍＯｈｍｃｍ）
Ｅ＝Ｅ０＋（Ｂ−Ｒ）*Ｋ
ここで
Ｋ＝２．５／（２１−１６）μＪ／ｍＯｈｍｃｍ＝０．５μＪ／ｍＯｈｍｃｍ
Ｅ０＝９．５μＪ
Ｂ＝２１ｍＯｈｍｃｍ
例：測定されたドーピング濃度が１９ｍＯｈｍｃｍ：Ｅ＝１０．５μＪ
【０５０８】
図３９には、それぞれ異なる欠陥密度８２、８４、８６もしくは改質密度もしくは改質蓄積を有する領域を備えた剥離面８が示されている。ここで考えられるのは、それぞれ異なる改質密度を有する複数の領域によって１つの剥離面８を形成することであり、その際にやはり想定できるのは、剥離面８における改質３４を実質的にまたは厳密に等しく面全体にわたり分布させることである。それぞれ異なる改質密度を、面全体にわたり等しい大きさで、またはそれぞれ異なる大きさで、形成することができる。好ましくは、第１の高められた改質密度は亀裂誘発密度８２を表し、これを好ましくは周縁領域において、または周縁部に向かうように延在させて、もしくは周縁部に隣接させて、生成することができる。これに加え、または別の選択肢として、固体層４を固体物２から分離する亀裂をコントロールできるように、もしくは制御できるように、亀裂誘導密度８４を形成することができる。さらにこれに加えて、または別の選択肢として、中心密度８６を生成することができ、これによって好ましくは、固体物２の中心領域において著しく平坦な表面を実現することができる。好ましくは亀裂誘導密度８４は、部分的にまたは完全にリング状に、もしくは周囲を取り囲むように形成されており、したがって好ましくは部分的に、特に好ましくは完全に、固体物２もしくは固体層４の中心を取り囲んでいる。さらに考えられるのは、亀裂誘導密度８４を、固体物２の周縁部から出発して固体物２の中心方向に、段階的にまたは連続的にもしくは滑らかに減少させることである。さらに考えられるのは、亀裂誘導密度８４を帯状にかつ均一に、もしくは実質的にまたは厳密に均一に形成することである。
【０５０９】
図４０ａには概略的に、上部の図に固体物２の上面図が示されており、下部の図には側面図が、特に断面図が、示されている。固体物２にはこの図面では直線が設けられており、これらの直線は互いに並置された個々の固体素子４０、特に支持体素子たとえばコンピュータチップまたはソーラチップなどの境界を成している。これらの線はここでは単なる例示として、また、説明のために、固体素子４０の外形を描くことができるのであって、これらは実際の固体物２においては、目に見えなくてももしくは存在していなくてもよく、または必ずしも目に見えなくてももしくは存在していなくてもよい。さらに固体物２は、特に直線部分を含む別の外形を有することができる。
【０５１０】
図４０ｂの上面図および側面図から、複数の欠陥３４をそれぞれ読み取ることができる。改質もしくは欠陥３４を、上面図に描かれているように、均等に分布させることができ、または特定の領域だけ増やしてもしくは減らして生成することができる。低密度の欠陥３４とは異なり高密度の改質もしくは欠陥３４によって、たとえば規定された亀裂誘発および／または固体層４のいっそう簡単な剥離を、個々の領域において実現することができる。好ましくは、亀裂を誘発させたい固体物２の個所の領域には、高められた密度の欠陥３４が設けられている。さらに好ましくは、亀裂伝播の向きを操る目的で亀裂の推移を制御するために、高められた密度で欠陥３４が設けられる。さらに好ましくは、第１の剥離面８の中央もしくは中心において、付加的または択一的に、第１の剥離層８の他の領域よりも高められた密度の欠陥もしくは改質３４が生成される。剥離面８が好ましくは１つの平面に生成された欠陥３４により形成されることを、側面図から読み取ることができる。
【０５１１】
図４１の上面図には、第１の剥離層８を成す欠陥３４のほか、第２の剥離面５０に生成された欠陥が示されており、これらの欠陥は破線で描かれており、Ｚ方向に延在している。さらにＸ方向に配向された破線が示されており、これらの破線も欠陥を表しており、第３の剥離面５２に位置している。したがって第１の剥離面８は好ましくはＸ−Ｚ平面に位置しており、第２の剥離面５０は好ましくはＹ−Ｚ平面に位置しており、さらに第３の剥離面５２は好ましくはＸ−Ｙ平面に位置している。図４１の側面図もしくは断面図から読み取れるのは、欠陥すなわち第１の剥離層８を生成するための欠陥、および第２の剥離層５０を生成するための欠陥、ならびに第３の剥離層５２は、固体物２の平坦な表面に対し、特に固体物２のＸ−Ｚ平面に位置する表面に対し、それぞれ異なる隔たりで離間されていることである。
【０５１２】
図４２ａに示されている図によれば、１つまたは複数の第２の剥離面５０を生成するための欠陥３４がすでに生成されている。ただし、１つまたは複数の第３の剥離面５２を形成するための欠陥３４は、まだ生成されてない。したがって考えられるのは、１つまたは複数の第２および第３の剥離面５０、５２を、同時に、時間的にずらして、または完全に相前後して生成することである。さらに側面図もしくは断面図から読み取ることができるのは、１つまたは複数の第２の剥離面５０を生成するための欠陥を、Ｘ−Ｚ平面に延在する表面に対しそれぞれ異なる間隔で生成できることである。
【０５１３】
図４２ｂから読み取れるのは、第１の剥離層５０および第２の剥離層５２を生成するための欠陥をそれら全体で、Ｘ−Ｚ平面に延在する表面に対し同じ間隔で生成することもできることである。
【０５１４】
図４３に示されている実施形態によれば、固体層４がポリマー層１０のところに配置されている。この場合に考えられるのは、第２の剥離層５０および第３の剥離層５２を生成するための欠陥をすでに固体層４に生成しておくことである。さらに別の選択肢として考えられるのは、第２の剥離層５０および第３の剥離層５２を生成するための欠陥を、固体物２から固体層４を割裂した後に初めて、固体層４に生成することである。
【０５１５】
図４４ａに示されている集成体によれば、固体層４がポリマー層１０の上に配置されており、もしくは固体層４がポリマー層１０と特に接着により結合されている。その際にポリマー層１０は、第１の方向６０および／または第２の方向６２において偏向させられ、かつ／または少なくとも１つの軸線を中心に湾曲させられる。ポリマー層１０の偏向を、熱による作用および／または外部からの力を及ぼすことによって、特に伸長、圧縮および／または曲げによって、引き起こすことができる。
【０５１６】
図４４ｂには、図４４ａを参照しながら説明したポリマー層１０の偏向に対する反応が示されている。この場合、個々の固体素子４０の剥離は、第２の剥離面５０および／または第３の剥離面５２の領域において、もしくはこれらの面に沿って、行われる。剥離はこの場合には好ましくは、個々の固体素子４０を互いに折るまたは剥ぎ取ることに相応する。
【０５１７】
図４５ａには、固体レイヤ１（図４６参照）をドナー基板２から分離する装置が示されている。その際にこの装置は好ましくは、ドナー基板２を固定するための保持装置１４を有する。ドナー基板２上に、特にポリマー材料から成るかまたはポリマー材料を有する、応力生成層４が配置されている。応力生成層４の、ドナー基板２とは反対側の表面は、図示の変形実施形態においては、圧力印加装置８の圧力印加部材６の接触面に接触している。圧力印加装置８はこの場合、圧力印加部材６を応力生成層４に押圧する力を生成するための、たとえば電気式または液圧式または空気圧式または機械式の力生成装置、特にアクチュエータを有することができ、またはこれと結合しておくことができる。好ましくは、圧力印加を力生成装置によって調整可能である。温度制御装置２６によって好ましくは、熱的衝撃印加、特に応力生成層４の冷却が行われる。この場合、応力生成層４への熱的衝撃印加を間接的に、またはもっぱら間接的に行うことができ、つまりたとえばまずは圧力印加部材６を温度制御し、次いでこれによって応力生成層４が温度制御される。さらに考えられるのは、応力生成層４の直接的および間接的な温度制御を一時的に行うことである。温度制御装置２６は好ましくは、機能液２８、特に窒素を、好ましくは液状または霧状で供給する。さらに圧力印加部材６を、応力生成層４の予め定められた部分に押圧させることができ、これと同時に、同じ応力生成層４の予め定められた別の部分を、温度制御装置２６によって温度制御することができる。
【０５１８】
熱的衝撃印加によって応力生成層４が収縮し、これによって機械的応力がドナー基板２に生成される。圧力印加装置８は同時に応力を生成するために、応力生成層４の一部分に、または圧力印加部材６とドナー基板２との間に配置された応力生成層４全体に、圧力印加を生じさせる。
【０５１９】
したがって圧力印加装置８は、応力生成層４がガラス転移に到達したときに発生する力のピークに対抗して作用する。さらに圧力印加装置８は好ましくは、固体レイヤ１の割裂される部分の偏向も減少させ、これにより亀裂伝播の際に発生する楔作用が著しく小さくなった角度で発生し、これにより亀裂が著しく安定して予め規定された剥離面１２（図１ｂ参照）内を推移するようになる。
【０５２０】
参照符号Ｄは、好ましい圧力印加方向を表す。
【０５２１】
図４５ｂに示されている図面は、図１ａに示した図面に実質的に対応し、この場合、ドナー基板２は、レーザビームにより生成された改質１０を有する。その際に改質１０によって、固体レイヤ１をドナー基板２から分離するための亀裂を誘導する剥離領域１２が予め定められる。
【０５２２】
図４６に示されているように、圧力印加部材６は、機能液を案内する１つまたは複数の排出部材１８もしくは導管部材１８を有することができる。さらにこの図面には、分離される固体レイヤ部分の偏向運動を制限するために、圧力印加部材６が用いられる状況が示されている。その際に圧力印加部材６の接触面１６は好ましくは、応力生成層４の露出した表面に対し、または剥離面１２に対し、間隔ＡＳだけ離間されている。この場合、間隔ＡＳは好ましくは、半径方向の周囲面Ｏと軸方向中心Ｌとの間の最短区間の分数であり、またはこの最短区間の規定された分数よりも小さい。さらにこの実施形態は、単なる例示として、偏向が発生したケースにおいて圧力印加装置８の運動方向を予め定めるためのガイド装置３０を有する。かかるガイド装置を、本明細書で説明するすべての実施形態において設けておくことができる。
【０５２３】
図４７ａに概略的に示されているのは、それぞれ異なるように構成された複数の圧力印加部材６ａ、６ｂ、６ｃを圧力印加装置８の構成部分とすることができる、ということである。ここに示されている圧力印加部材６ａ、６ｂ、６ｃは、それぞれ異なる高さを有する。したがって６ａが応力生成層４に押圧されると、６ｃが押圧されたときよりも応力生成層４が大きく圧縮する。よって、６ａとドナー基板２との間の領域には、６ｃとドナー基板２との間よりも大きい圧力が生じる。つまり中心部では好ましくは、周縁領域よりも大きい圧力が加わり、ただしここのことを逆に構成することもできる。領域６ｂはこの実施形態によれば、ほとんどまたはまったくドナー基板４に押圧されない。
【０５２４】
図４７ｂには、「いっそう厚い」側からの圧力印加が可能であることが概略的に示されており、この場合、薄い側は保持装置１４によって（たとえば真空ホルダ、または保持テープなどによっても）、曲がってしまうのが阻まれる。この場合、剥離領域１２は好ましくは、ドナー基板２を複数のウェハに分割する際に行われる分離ステップの少なくとも大半において、圧力印加部材が接触させられる表面よりも処理される層の近くに離間されて位置している。この場合、処理される表面４０は、ドナー基板長手方向において一方の側でドナー基板２の境界を成しており、圧力印加部材が接触させられる表面は、ドナー基板長手方向において他方の側でドナー基板２の境界を成している。これにより少なくとも部分的に製造されたウェハ上のデバイスにおいて、そのデバイスが曲げられない、または制限された範囲でしか曲げられない、ということが保証される。さらに、デバイスの側の表面を印加しなければならないことが避けられる。
【０５２５】
図４７ｃに示されている変形実施形態によれば、処理される表面４０がボンディング層もしくはボンディング界面４２によって、搬送基板もしくはウェハ（技術的にはトランスファウェハ）と接合されている。この場合、ボンディング層もしくはボンディング界面４２を、たとえば接着層、特に接着テープによって、または相転移物質、特に流体、特に液体によって、形成することができる。ボンディング界面４２が相転移物質によって形成される場合、相転移物質は好ましくは周囲圧力において、２０℃よりも低い、または１０℃よりも低い、または５℃よりも低い、または０℃の凝固点を、または０℃よりも低い、または−５℃よりも低い、または−２０℃よりも低い凝固点を有する。相転移物質は好ましくは水であり、特に純水（ＶＥ水）である。その際にボンディング基板４４および／または処理される表面４０は、好ましくは相転移物質によって湿らされ、もしくは濡らされ、この場合、相転移物質は第１の凝集状態にある。次いで処理される表面４０はボンディング基板４４に置かれ、または載置され、特にそれに対し押圧される。さらに好ましくは、相転移物質の凝固点を下回る相転移物質の温度制御が行われ、この場合、相転移物質はそれによって、特に液体である第１の凝集状態から特に固体である第２の凝集状態へ移行させられる。この場合、受容層の温度制御のために行われる冷却によって、冷却を生じさせることができる。これに加えて、または別の選択肢として可能であるのは、相転移物質を受容層の温度制御の前に相転移物質の凝固点を下回る温度にまで温度制御することである。このことが有利であるのは、これによってボンディング界面を可逆的に生成可能かつ保持可能であるからである。さらにこの場合、特に好ましくは、有毒物質も不要である。
【０５２６】
図４８ａに示されている実施例によれば、圧力印加装置８は、互いに運動する複数の圧力印加部材６ａ、６ｂおよび６ｃを有する。この圧力印加部材６ａ，６ｂ，６ｃを、それぞれ力伝達手段２０、２２、２４を介して、同じまたは異なる押圧力を供給する１つまたは複数のアクチュエータと結合することができる。本発明によれば、個々の圧力印加部材６ａ、６ｂ、６ｃを、互いに別個に偏向させることができ、特にこれは、個々の圧力印加部材６ａ、６ｂ、６ｃに作用する力が、個々の圧力印加部材６ａ，６ｂ，６ｃに対して規定された閾値力もしくは最小力を超えたときである。
【０５２７】
図４８ｂに示されている実施形態によれば、圧力印加部材６ｂは、他の圧力印加部材６ａおよび６ｃよりもさらに応力生成層４の中に入るように動かされる。
【０５２８】
図４８ｃには、圧力印加装置８が円形の接触面１６を有することができる、ということが単なる例示として示されている。その際に圧力印加部材６ａ、６ｂ、６ｃは、それ相応に形成されている。ただし別の選択肢として、本発明の範囲内において同様に可能であるのは、接触面１６が円形とは異なる形状を有することができる、特に１つまたは複数の直線のエッジを有する形状、特に矩形の形状を有することができる、ということである。
【０５２９】
図４９には、ウェハ１０００の概略的な断面図が示されている。このウェハ１０００を、好ましくは少なくともまたは厳密に２つまたは２つよりも多くの固体ディスクに分割可能である。この場合、ウェハ１０００を厚いウェハと呼ぶことができる。ウェハ１０００は好ましくは、ウェハ作成プロセスにおいて固体物から、特にインゴットまたはブールから分離されたものである。ウェハ１０００の分割は好ましくは、薄化処理の枠内で、もしくは１つの薄化ステップまたは複数の薄化ステップの枠内で行われる。
【０５３０】
したがってこの方法は本発明によれば好ましくは、以下に挙げるステップのうちの１つまたは複数のステップを含む。
【０５３１】
固体ディスク１００１または固体層またはウェハ、特に厚いウェハを準備または分離するステップ。１つまたは複数の別の層を被着または生成するステップ、および／または電気構成部材１００６をウェハ１０００の少なくともまたは厳密に１つの表面に配置または生成するステップ。改質を固体ディスクまたは固体層またはウェハに導入して、剥離領域１００５を形成するステップ、または固体ディスクまたは固体層またはウェハの内部に改質を生成するステップ。その際に改質は、好ましくはレーザビームによって生成される、または引き起こされる。固体ディスクまたは固体層またはウェハの周囲面において周縁部加工処理１００４、特に材料除去ステップを実施するステップ。周縁部加工処理および／または改質生成は、好ましくは金属層の被着前に行われる。好ましくは周縁部加工処理によって、事前に生成された剥離領域１００５が露出させられ、もしくは剥離領域と固体ディスクまたは固体層またはウェハの外側周囲面との間隔が低減される。分離された固体ディスクまたは固体層または分離されたウェハはその際に好ましくは、残留固体物の残された残留厚さよりも僅かな厚さを有する。好ましくは固体ディスクまたは固体層またはウェハの厚さは、残留固体物の厚さ（１００２＋１００３）の最大で９９％、または最大で９５％、または最大で９０％、または最大で８５％、または最大で８０％、または最大で７５％、または最大で６５％、または最大で５５％である。残留固体物は好ましくは、１つまたは複数の表面準備処理法によって引き続き利用され、特にグラインディング、エッジプロセスもしくはエッジ切除、化学機械的研磨、および／または準備された表面における電気構成部材の新たな配置または生成によって、引き続き利用される。好ましくは、分離された固体ディスク１００１の直径と、特に電気構成部材の生成後または配置後の、準備処理された残留固体物の直径は、同一であり、またはごく僅かにしか隔たっておらず、特に５％未満、または１％未満、または０．１％未満、または０．０１％未満だけしか隔たっていない。
【０５３２】
したがって固体ディスク１００１または固体層またはウェハの分離後に好ましくは、分離により露出させられた残留固体物の表面が、材料切除により、特に表面準備処理により、処理される。その際に好ましくは、部分１００２が分離され、特にグラインディングまたは研磨により除去される。次いで、材料切除による処理の結果として生じた第２の固体層１００３に、好ましくはさらに別の層、特に少なくとも１つまたは複数の金属層、および／または電気構成部材が、配置または生成または形成される。
【０５３３】
図５０には、ウェハ１０００の概略的な断面図が示されている。このウェハ１０００を、好ましくは少なくともまたは厳密に２つまたは２つよりも多くの固体ディスクに分割可能である。この場合、ウェハ１０００を厚いウェハと呼ぶことができる。ウェハ１０００は好ましくは、ウェハ作成プロセスにおいて固体物から、特にインゴットまたはブールから分離されたものである。ウェハ１０００の分割は好ましくは、薄化処理の枠内で、もしくは１つの薄化ステップまたは複数の薄化ステップの枠内で行われる。
【０５３４】
したがってこの方法は本発明によれば好ましくは、以下に挙げるステップのうちの１つまたは複数のステップを含む。
【０５３５】
固体ディスク１００１または固体層またはウェハ、特に厚いウェハを準備または分離するステップ。１つまたは複数の別の層を被着または生成するステップ、および／または電気構成部材１００６をウェハ１０００の少なくともまたは厳密に１つの表面に配置または生成するステップ。改質を固体ディスクまたは固体層またはウェハに導入して、剥離領域１００５を形成するステップ、または固体ディスクまたは固体層またはウェハの内部に改質を生成するステップ。その際に改質は、好ましくはレーザビームによって生成される、または引き起こされる。固体ディスクまたは固体層またはウェハの表面において周縁部加工処理１００４、特に材料除去ステップを実施するステップ。周縁部加工処理および／または改質生成は、好ましくは金属層の被着前に行われる。好ましくは周縁部加工処理によって、事前に生成された剥離領域１００５が露出させられ、もしくは剥離領域と固体ディスクまたは固体層またはウェハの表面との間隔が低減される。その際に剥離領域は、シャーレ状またはポット状に延在しており、または３Ｄ輪郭を形成している。したがってこの実施形態によれば、第２のウェハもしくは第２の固体層もしくは固体レイヤが出発ウェハ１０００から製造され、この場合、出発ウェハ１０００は、第２の固体レイヤもしくは第２の固体層１００９よりも厚い。このため好ましくは、亀裂の方向がその伝播中に変化する。ここで可能であるのは、最初に第１の固体層１００１を残留固体物（１００２＋１００３）から分離することである。これに加えて次に、改質１００７を露出させるための周縁部加工処理を行うことができる。別の選択肢として、最初に、第２の固体レイヤ１００３を含む残留固体物１００７を、ウェハ１００７から分割して取り出すことができ、もしくは割裂させて取り出すことができる。これに続いて次に、好ましくは、書き込まれた領域１００７に沿って、もしくは場合によっては生成された改質１００７に沿って、固体層１００１の分離が行われる。したがってこの分離を、たとえば分割によって、または切削加工法、特に鋸引きによって、行うことができる。次いで残留固体物１００７は、特に第２の固体レイヤ１００３を作り出す目的で、好ましくは１つまたは複数の表面準備処理ステップによって処理される。たとえばこのようにして、直径１５０ｍｍの出発ウェハから、（直径１５０ｍｍの）第１の固体レイヤと、直径１００ｍｍの第２の固体レイヤ１００３とを生成することができる。たとえばこのようにして、直径２００ｍｍの出発ウェハから、（直径２００ｍｍの）第１の固体レイヤと、直径１５０ｍｍの第２の固体レイヤ１００３とを生成することができる。たとえばこのようにして、直径３００ｍｍの出発ウェハから、（直径３００ｍｍの）第１の固体レイヤと、直径２００ｍｍの第２の固体レイヤ１００３とを生成することができる。
【０５３６】
図４９および図５０に示したエッジ加工処理を、たとえば切削加工法またはエッチング法またはレーザアブレーション法によってもたらすことができる。
【０５３７】
図５１ａには、図５０に示したコンセプトの別の例が示されている。この場合、改質面１００５もしくは剥離領域１００５は、好ましくは平坦に形成されている。ここで参照符号１００４は好ましくは、トレンチ加工処理もしくはトレンチ生成を表している。ここでトレンチ生成を、たとえば切削加工法またはエッチング法またはレーザアブレーション法によってもたらすことができる。さらに図５０の実施形態と同様に、領域１００７および／または改質１００７を設けておくことができる。さらに第１の固体層１００１の表面および／または第２の固体層１００３の表面に、特に金属から成る、または金属を有する１つまたは複数の層および／または電気構成部材が、配置または生成されているようにすることができる。
【０５３８】
図５１ｂに示されている例によれば、ウェハ１０００ａから２つの別のウェハ１０００ｂ、１０００ｃが分割して取り出される。次いでウェハ１０００ａから、好ましくは固体層１００１が分離され、ウェハ１０００ｂから次いで好ましくは固体層１００３が分離される。ウェハ１０００ｃを、さらなる分離取り出しのために利用することもできる。ウェハ１０００ｃからさらに別のウェハ（図示せず）を分離して取り出せば、固体層１０１０を分離することができる。ただし別の選択肢として同様に考えられるのは、電気構成部材を生成するためにウェハ１０００ｃを利用することである。好ましくは電気構成部材は、ウェハもしくは個々の固体層に生成または配置される。
【０５３９】
図５１ｃには、厚いウェハ１０００の上面図が示されている。この厚いウェハ１０００は、少なくとも第１の固体層１００１および第２の固体層１００３を生成するために用いられる。この目的で、厚いウェハ１０００は好ましくは、周囲を取り巻く凹部１００４、特にトレンチを有する。さらに厚いウェハ１０００は好ましくは、第１の平坦部１０１１および／または第２の平坦部１０１２を有する。
【０５４０】
図５１ｄには、図５１ｃに示したウェハ１０００の概略的な断面図が示されている。この図面によれば、凹部１００４は特別なもしくは規定された形状を有することがわかる。
【０５４１】
図５２には、特に１つまたは複数の金属層による、および／または１つまたは複数の電気構成部材による、固体層のコーティングが概略的に描かれている。この場合、特に１つまたは複数の構成部材の層もしくは構造物の寸法は、好ましくは式Ｍｉｎ（ＣＤｘ，ＣＤｙ）＜１００μｍに従う。この場合、ＣＤｘは、ｘ方向、特に幅方向における臨界的広がりを表す。さらにこの場合、ＣＤｙは、ｙ方向、特に深さ方向における臨界的広がりを表す。条件Ｍｉｎ（ＣＤｘ，ＣＤｙ）＜１００μｍが層および／または構造物ごとに遵守されるならば、レーザビームを用いて生成された改質を好ましくは、１つまたは複数の層および／または１つまたは複数の構造物の生成後に行うこともできる。構造物の伝播（臨界的な寸法ＣＤ）が１つの方向で十分に小さいならば、レーザ放射による損傷が回避される。この場合、面積単位あたりに吸収されるエネルギーは、周囲に送出されるには十分に小さい。したがって本発明によれば、すでに１つまたは複数の層および／または１つまたは複数の構造物が固体層表面に生成されてしまった時点で、レーザビームを用いて固体物内部に改質を生成することができる、という可能性が提供される。その際にレーザビームの入射方向は、１つまたは複数の層または１つまたは複数の構造物が配置または生成されている固体層表面を介して、固体物中に入って推移する。
【０５４２】
図５３には、固体物１内に改質を生成するための２つの例が、湾曲された線状造形物、特に曲線状の線または非直線または湾曲線の形態で示されている。固体物およびレーザの光学素子は、好ましくは移送経路１０１４に従って互いに動かされる。したがってレーザビームを、固体物を覆う経路部分１０１４に沿って、固体物中に導入することができる。よって、好ましくは部分的に、経路１０１４の部分的な形態に相応する形態を有する線状造形物を生成することができる。それゆえ改質はこの実施形態によれば、好ましくは非線形の書き込み方法を用いて生成される。
【０５４３】
その際に経路１０１４もしくは書き込み推移の形状が好ましくは、１つの渦を表すことができ、または渦状をとることができ、または円形の運動から導出された１つまたは複数の形状を表すことができる。好ましくは、たとえば放物線状のジグザクを結果として生じさせるような形態を有する書き込み推移または経路が選定される。この解決手段によって、大部分がまたは常に、連続的な相対運動がＸ方向とＹ方向とにおいて同時に行われるようになり、もしくは曲線トラックの連続的な移動走行が行われるようになる。したがって好ましくは、第１の方向のみの相対運動は行われない。このため好ましくは、分割ステップまたはインデクスステップまたはオフセットステップも生じない。さらに好ましくは、第１の方向に対し垂直な第２の方向において相対運動は行われない。
【０５４４】
その際にドナー基板（もしくは固体物）は好ましくは、平坦な主表面に対し傾斜した結晶格子面を有する。この場合、ドナー基板の主表面は好ましくは、ドナー基板の長手方向において一方の側の境界を成しており、その際、結晶格子面法線は主表面法線に対し第１の方向で傾斜している。本発明の１つの好ましい実施形態によれば、ただ１つまたは複数の線状造形物もしくは書き込み線の、またはすべての線状造形物もしくは書き込み線のうち大半の、またはすべての線状造形物もしくは書き込み線の、長手区間の少なくとも２０％、または少なくとも４０％、または少なくとも５０％、または少なくとも７０％、または少なくとも９０％は、分割線に対し０．０５°〜８７°の角度範囲で傾斜しており、特に３°または５°〜６０°の角度範囲で、好ましくは１０°〜５０°、特に１０°〜３０°、たとえば１２°〜２０°または１３°〜１５°の角度範囲で、または２０°〜５０°、特に２５°〜４０°または３０°〜４５°または２８°〜３５°の角度範囲で傾斜している。この解決手段が有利であるのは、十分に多くのそれぞれ異なる結晶格子面が、同じ線状造形物もしくは書き込み線のさらに別の改質各々の構成部分であるような大きさで、傾斜しているからである。ここでドナー基板は、好ましくはＳｉＣから成り、または好ましくはＳｉＣを有する。
【０５４５】
図５４ａに示されている例によれば、入射妨害物に起因して光学特性が局所的に異なり、それゆえレーザ放射が固体物に侵入するときに通過する表面に対するレーザ放射の焦点の距離が変化し、もしくは局所的に変化し、もしくは直接的に依存して変化する。その結果、改質が１つの平面内に生成されず、もしくは所望の平面内に位置せず、もしくは所望の輪郭もしくは形状を表さないようになる可能性がある。したがって生産が減少し、もしくは後処理コストが高まる可能性がある。この場合、入射妨害物をたとえば、注入領域および／または電気構成部材および／または電気構成部材のコンポーネント、および／または固体物周縁部もしくはウェハ周縁部、および／または１つまたは複数のＥＰＩ層、構造化部（たとえばエッチングトレンチ）、および／またはチップデザインによるその他の通常の変化とすることができる。この場合、注入領域１５４１は好ましくは、たとえばリン、ホウ素などの不純物原子により高濃度にドーピングされた領域を表す。これらの不純物原子は光学特性を変化させ、たとえばいっそう大きな吸収を引き起こす可能性があり、このことはさらに材料中の亀裂形成を阻止する可能性がある。この場合、参照符号１５４４は亀裂伝播を表し、さらにこの場合、参照符号１５４５は、入射妨害領域において停止させられたまたは偏向させられた亀裂伝播１５４５を表す。
【０５４６】
したがって本発明によれば、入射妨害物を捕捉および／または分析するステップを設けることができ、その際に好ましくは、捕捉された１つまたは複数の入射妨害物に依存して、エネルギー整合が行われる。この解決手段は、光学特性の横方向の不均一な変化各々がエネルギー閾値に影響を及ぼす、という認識に支えられたものである。この変化をいっそう良好に検出して補正できるようになればなるほど、レーザ面もしくは改質面もしくは剥離面もしくは剥離領域をいっそう均一に生成することができる。
【０５４７】
図５４ｂにおいて、参照符号１５４３は、深さ補正を伴わない改質生成もしくはレーザ面を表し、参照符号１５４２は、深さ補正を伴う改質生成もしくはレーザ面を表す。
【０５４８】
図５５には、図５４ａおよび図５４ｂを参照しながら説明した関連事項の詳細を表した図が示されている。この実施例によれば、複数のもしくは交互に現れる入射障害物に起因して、エネルギー整合が行われる。図示されている入射障害物によって、対物レンズ５５０３から出射した後の固体物１、１０００もしくは複合構造物におけるレーザビーム５５０４のビーム路５５０１が変化し、このような入射障害物にはこの場合、他にもある中でたとえば、ＥＰＩ層５５０２、注入領域５５０５、ダイシングストリート５５０６、金属構造物５５０７、エッチングされたトレンチ５５０８、高濃度ドーピングされた領域５５０９、およびチップ５５１０が含まれる可能性がある。
【０５４９】
図５６には、図５４および図５５に関してすでに説明した関連事項を説明するためのさらに別の図が示されている。
【０５５０】
この図には、４つの異なる状態（Ｘ，Ａ，Ｂ，Ｃ）が示されている。状態Ｘは基準状態を表現している。レーザエネルギー調整および深さ調整はこの場合、規定された材料に対して定められている。
【０５５１】
状態Ａによれば、光路中のＥＰＩ層および注入領域に起因して、レーザエネルギー調整および深さ調整の整合が必要とされている。これはたとえば、高められた吸収によって、および／またはシフトされた光学定数ｎによって、引き起こされている可能性がある。
【０５５２】
状態Ｂによれば、注入領域、ＥＰＩ層および金属構造物が光路中に存在しており、これによって著しく大きな吸収が引き起こされる。しかも光路中に高濃度ドーピングゾーンが存在しており、これによってたとえば吸収が大きくなり、かつ光学定数ｎのシフトが小さくなる。これによって、レーザエネルギー調整および深さ調整の整合が必要とされている。
【０５５３】
状態Ｃによれば、注入領域、ＥＰＩ層、金属構造物、およびエッチングされたトレンチ（これによって焦点シフトおよび大きい吸収が引き起こされる）が光路中に存在している。これによって、レーザエネルギー調整および深さ調整の整合が必要とされている。
【０５５４】
これについて一般的には本発明によれば、レーザ改質の形成はかくして、超えると相転移が発生するレーザエネルギー閾値を上回ることによって達成される、ということが認識された。レーザパルスにおけるエネルギーが高められると、集束されたときにビーム方向に沿って閾値を早めに上回り、その結果、実際の幾何学的焦点位置にかかわらず、レーザもしくはレーザ放射により相転移または材料改質が早めに発生することになる。つまり、閾値を超えたレーザパルスエネルギーによって連続的に加工処理すると、材料中のレーザ改質面の位置が材料表面に近づいて移動し、したがって光学的焦点を介して規定されるよりもいっそう高いところに位置する。
【０５５５】
たとえば屈折率の強度依存性を表すカー効果など、さらに別の効果によっても、または自由電荷キャリアによって引き起こされる自己集束によっても、レーザ改質面の高さが強度に依存してシフトするようになる。これらの効果は決定論的なものであり、適切な方法を介して定量化することができ、これに従って、予め定められたレーザ面の位置と、実際のレーザ面の位置との差をできるかぎり小さくすることを目的として、これらの効果をそれ相応に補償することができる。
【０５５６】
たとえばドーピングされた炭化ケイ素において４００μｍの加工処理深さの場合、必要とされる最小閾値エネルギーよりも１０μＪだけ高められたレーザパルスエネルギーによって、改質面が約２０μｍだけ固体物表面に近づいて遷移する効果が及ぼされる。
【０５５７】
この効果は測定可能なものであるので、ワークピース表面に対し相対的にレーザ焦点を追従制御するために、１つまたは複数の高さマップおよび／またはドーピングマップおよび／またはエネルギーマップを作成する際に、局所分解されたレーザ出力制御と、使用される高さマップとの相互作用によって、この効果を補償することができる。
【０５５８】
図５７ａには、入射コーンビーム５７００が示されており、このコーンビーム５７００を介して固体物１、１０００中に焦点５７０１が生成される。この図には、ガウスビームプロフィルを有するレーザによって照射された対物レンズの焦点像が描かれている。
【０５５９】
図５７ｂには、たとえばＳＬＭによりビームが変化させられた後の、非ガウスビームプロフィルを有するレーザにより照射された対物レンズの焦点像５７０２が概略的に描かれている。この場合、空間光変調器（ＳＬＭ）は、光のための空間的な変調器であり、したがって光に空間変調を加える機器である。ガウスビームプロフィルに対し、焦点のＺ方向寸法が著しく低減されており、もしくは低減可能である。
【０５６０】
図５７ｃには、たとえば回折光学素子（ＤＯＥ）によりビームが変化させられた後の、非ガウスビームプロフィルを有するレーザにより照射された対物レンズの焦点像５７０３が概略的に描かれている。この場合、ビームは好ましくは、ＤＯＥにより複数の焦点を形成するために分割されている。ＤＯＥはこの場合、好ましくは、レーザビームの回折を焦点の空間的像だけ変化させるために用いられる。
【０５６１】
回折光学素子（ＤＯＥ）は、回折によりレーザ放射に作用を及ぼす。この場合、レーザ波長のサイズスケールにある構造が用いられる。回折構造における光の回折の数値シミュレーションを用いて、１つの素子が計算され、次いでこれをいっそう多くの個数で製造することができる。一般的に、レーザビームプロフィルにおける光の空間分布は、この素子の出射側でただちに、または集束素子の出射側の焦点において、変化させられる。つまり、たとえば１つのビームを複数のビームに分割することができ、通常のように発生するガウスビーム強度プロフィルが別の形状に移行させられ、または焦点におけるレーザ放射の強度分布が慣用のレンズでは達成できないように変化させられ、たとえば、所望のレーザ相互作用のために必要とされる２次極大値を意図的に取り入れることまたは抑圧することによって、変化させられる。
【０５６２】
これに対して、空間光変調器（英語ではSpatial Light Modulator (SLM)）は、光に空間変調を加える機器である。
【０５６３】
通常、ＳＬＭは光ビームの強度を変調するが、位相を、または位相と強度とを同時に、変調することも可能である。
【０５６４】
この空間変調は、ＤＯＥの場合には素子における構造によって行われ、これに対しＳＬの場合にはＳＬＭにおける個々のピクセルによって行われる。特に、強度変調されかつ位相変調されたビームの結像または集束後、それによってプログラミング可能な強度分布を焦点において達成することができる。したがってＤＯＥは静的かつ再現可能にレーザビームに作用を及ぼすのに対し、たとえばＳＬＭを用いることによって、ビームの個数を、またはレーザ加工処理装置において使用されるレーザビームプロフィルも、ダイナミックに切り替えることができる。たとえばプロセスの進捗を同時に監視してフィードバックすることによって、プロセスが推移していく中でダイナミックな整合も可能である。
【０５６５】
ここで提案される方法は本発明によれば、固体物への侵入前にレーザビームのビーム特性を変化させるステップを有し、この場合、ビーム特性は焦点における強度分布であり、この場合、ビーム特性の変化または整合は、少なくともまたは厳密に１つの空間光変調器によって、かつ／または少なくともまたは厳密に１つのＤＯＥによってもたらされ、この場合、空間光変調器および／またはＤＯＥは、レーザ放射のビーム路において固体物と放射源との間に配置されている。
【０５６６】
ＤＯＥおよび空間光変調器の機能の説明については、以下で挙げる文献を参照されたい。すなわち、Flexible beam shaping system for the next generation of process development in laser micromachining, LANE 2016, 9th International Conference on Photonic Technologies LANE 2016, Tobias Klerks, Stephan Eifel
【０５６７】
通常の一般的なガウス形状とは異なるレーザビーム強度プロフィルは、非ガウスビームプロフィルと称され、異なる加工処理結果を達成するために使用することができる。したがってたとえば線状焦点が考えられ、これはビーム伝播方向に対し垂直な次元で、第２の次元よりも著しく異なる寸法を有する。これによって、加工処理ステップにおいてレーザビームにより、ワークピースのいっそう広い領域を掃引できるようになる。「トップハット」プロフィルも知られており、これはビーム中心で一定の強度を有し、このことでもたらされる利点とは、加工処理において強度の異なる領域が焦点には存在せず、または少なくとも、レーザ加工処理閾値を超えた同じ強度の複数の領域だけが焦点に位置する。これをたとえば、分離後の研磨損失を最小化するために用いることができる。
【０５６８】
図５８には、いわゆるフロントサイドプロセスが示されている。この場合、レーザビームが固体物表面を介して固体物中に導入され、この表面は、反対側の端部で固体物の境界を成す別の表面よりも、生成すべき剥離面もしくは改質面の近くに位置している。このフロントサイドプロセスが有利であるのは、レーザの深さ（好ましくは１００μｍ未満）が、バックサイドプロセス（たとえば２５０μｍよりも大きい、もしくは４００μｍまたはそれ以上まで）よりも著しく小さい（図５９参照）からである。これによっていっそう僅かなレーザビームエネルギーが、いっそう良好な深さコントロールが、さらにはいっそう良好なレーザビーム品質が、レーザ面において、もしくは剥離面上で、もしくは剥離面の領域で生じる。しかも、固体物の背面をさらに付加的に加工処理する必要がない。
【０５６９】
したがって本発明によればフロントサイドプロセスにおいて、金属コンタクト層の生成前に固体物内で改質の生成が行われる。さらに別の好ましい実施形態によれば、研磨（５８０１）の後、かつ／またはＥＰＩ層の生成（５８０２）の前またはＥＰＩ層の生成（５８０２）の後、かつ／または固体物における注入領域の生成（５８０３）の前または注入領域の生成（５８０３）の後、かつ／または第１の金属層の生成または配置（５８０４）の前に、改質の生成が行われる。第１の金属層（５８０４）の特性に依存して、特にサイズ（図５２の実施例参照）および／または組成に依存して、第１の金属層の生成または配置（５８０４）の後、かつ／または金属コンタクト層の生成または配置（５８０５）の前に、付加的または択一的に、フロントサイドプロセスを実施することができ、つまり分離すべき固体層の表面を介した固体物中へのレーザビームの導入を実施することができる。
【０５７０】
図５９には、いわゆるバックサイドプロセスが示されている。この場合、レーザビームが固体物表面を介して固体物中に導入され、この表面は、反対側の端部で固体物の境界を成す表面もしくは主表面よりも、生成すべき剥離面もしくは改質面からいっそう離間されている。このバックサイドプロセスが有利であるのは、構成部材、特に電気構成部材、特に金属を有する、または金属から成る電気構成部材を配置または生成している間、フロントサイドにおいてチップデザインを整合する必要がなく、またはごく僅かにしか整合する必要がないからである。
【０５７１】
したがって本発明によればバックサイドプロセスにおいて、金属コンタクト層の生成前に固体物内で改質の生成が行われる。さらに別の好ましい実施形態によれば、研磨（５９０１）の後、かつ／またはＥＰＩ層の生成（５９０２）の前またはＥＰＩ層の生成（５９０２）の後、かつ／または固体物における注入領域の生成（５９０３）の前または注入領域の生成（５９０３）の後、かつ／または第１の金属層の生成または配置（５９０４）の前に、改質の生成が行われる。第１の金属層（５９０４）の特性に依存して、特にサイズ（図５２の実施例参照）および／または組成に依存して、第１の金属層の生成または配置（５９０４）の後、かつ／または金属コンタクト層の生成または配置（５９０５）の前、付加的または択一的に、バックサイドプロセスを実施することができ、つまり分離すべき固体層の表面を介した固体物中へのレーザビームの導入を実施することができる。
【０５７２】
この方法は、ＳｉＣから成るまたはＳｉＣを有する固体物もしくはドナー基板から固体層を分離するために、特に有用である。
【０５７３】
さらに、改質を相前後して少なくとも１つの行または列または線において生成することができ、この場合、１つの行または列または線において生成された改質９は、好ましくは間隔Ｘにおいて高さＨで生成され、これによって相前後して続く２つの改質の間で伝播する亀裂が、特に、剥離面に対し角度Ｗで配向された亀裂伝播方向を有する、結晶格子方向で伝播する亀裂が、それら両方の改質を互いに結合するようになる。ここで角度Ｗは好ましくは２°〜６°であり、特に４°付近にある。好ましくは亀裂は、第１の改質の中心の下方にある領域から、第２の改質の中心の上方にある領域へと伝播していく。したがってこの場合、基本的な関係は、改質のサイズは、改質の間隔と角度Ｗとに依存して変化し得る、もしくは必ず変化する、というものである。
【０５７４】
しかもレーザプロセスのために有利であるのは、使用されるレーザ放射の偏光を特別に形成することである。書き込み方向との依存性をできるかぎり僅かにする目的で、たとえば直線偏光されたレーザ光源の出射側でλ／４板を使用することによって、レーザを円偏光させることができる。
【０５７５】
ただし特に有利であるのは、直線偏光されたレーザ光を加工処理に使用することである。加工処理プロセスにおいて、材料中の当初の電荷キャリア密度が、最初に多光子吸収によって生成される。材料中で多光子吸収が発生する確率は、特に結晶の場合、レーザ放射の電界方向に対する結晶軸の姿勢に依存する。材料内部におけるレーザプロセスを特に効率的に実施し、できるかぎり均一に構成する目的で、多光子吸収のこの角度依存性を利用することができる。
【０５７６】
さらにこの方法は、最初は露出している固体物１の表面に、またはその上方に、層および／または構成部材１５０を配置または生成することによって、複合構造物を生成するステップも有することができ、この場合、露出している表面は、好ましくは分離すべき固体層の構成部分である。特に好ましくは、剥離面を形成するための改質が、複合構造物の生成前に生成される。
【０５７７】
外部からの力を及ぼすために、たとえば前述の方法と同様に、複合構造物もしくは固体物の露出した表面に受容層１４０を配置することができる。
【０５７８】
このようにすることで、さらに別の本発明によるレーザ方法において、好ましくはＳｉＣ（ただし他の材料でもよい）上に、亀裂伝播方向に平行な線（好ましくは横方向線と称せられる）が生成され、これによってまずは優先的な亀裂誘発のための平面が規定され（亀裂初期化）、その後、長手方向線が亀裂を促進する。これによれば亀裂は最初は横方向に、次いで長手方向に発生し始め、その後、亀裂を完全に誘発する目的で、最終ステップによって第２のステップの長手方向線の間に線がセットされる。これによりいっそう短い亀裂経路を実現することができ、このことによって最終的な表面の粗さが最小化される。
【０５７９】
これは（鋸歯を有する）横方向線および（鋸歯の波頭上の）亀裂誘発線に関する例のイメージである。
【０５８０】
したがって本発明は好ましくは、少なくとも１つの固体層２をドナー基板１から分離する方法に関する。その際にこの方法は好ましくは少なくとも以下のステップを含む。すなわち、ドナー基板１を準備するステップ。この場合、ドナー基板１は、平坦な主表面８に対し傾斜した結晶格子面６を有し、この場合、主表面８は、ドナー基板１の長手方向において一方の側でドナー基板１の境界を成し、この場合、結晶格子面法線は、主表面法線に対し第１の方向で傾斜している。少なくとも１つのレーザ２９を準備するステップ。レーザ２９のレーザ放射１４を固体物１の内部へ主表面８を介してもたらし、少なくとも１つのレーザ焦点の領域で固体物１の材料特性を変化させるステップ。この場合、レーザ焦点は、レーザから放出されたレーザのレーザビームによって形成され、この場合、材料特性の変化は、ドナー基板１中へのレーザ放射の侵入個所を変化させることにより、線状造形物１０３を成し、この場合、材料特性の変化は、少なくとも１つの生成面４において生成され、この場合、ドナー基板１の結晶格子面６は、生成面４に対し傾斜して配向されており、この場合、線状造形物１０３は、生成面４と結晶格子面６との間の界面に生じる分割線１０に対し傾斜しており、この場合、材料特性が変化することによって、ドナー基板１に臨界未満の亀裂の形態で亀裂が入る。ドナー基板１に外部からの力を及ぼして臨界未満の亀裂を結合させることにより固体層２を分離するステップ、または臨界未満の亀裂を結合させながら固体層２がドナー基板１から剥離する程度に、生成面４における材料をレーザ放射により変化させるステップ。
【０５８１】
本発明によれば、本明細書で説明した方法各々が付加的または択一的に、固体物１に外部からの力を及ぼして、固体物１に応力を生成するステップを有することができ、ただし外部からの力は、応力により剥離面８に沿って亀裂伝播が引き起こされるような強さである。
【０５８２】
本発明によれば、本明細書で述べた方法各々は付加的または択一的に、レーザビームを用いて第２のグループの改質を生成し、少なくとも１つの、特に複数の第２の剥離面を予め定めるステップを有することができる。この場合、第１の剥離面と第２の剥離面とは、互いに直交して配向されている。さらに特に好ましくは、固体層を固体物から分離した後、ただちにまたは間をあけてから、固体物から分離された固体層を第２の剥離面に沿って分割し、固体素子を個別化するステップが行われる。
【０５８３】
本発明によれば、本明細書で述べた方法各々は付加的または択一的に、圧力印加装置の少なくとも１つの圧力印加部材を、応力生成層の少なくとも１つの予め定められた部分に押圧して、応力生成層を表面に押圧するステップを有することができる。好ましくは圧力印加部材は、少なくとも応力生成層への熱的衝撃印加中および／または亀裂伝播中、応力生成層に押圧される。
【０５８４】
好ましくは、固体レイヤもしくは固体層の少なくとも１つの分離された部分は、応力生成層に起因して、もしくはポリマー層に起因して、圧力印加部材の方向に偏向させられ、もしくは圧力印加部材に対して押圧される。その際に圧力印加部材は好ましくは、固体レイヤもしくは固体層の最大偏向を制限する。
【０５８５】
したがって本発明による方法は好ましくは、少なくとも１つの固体層４を少なくとも１つの固体物１から分離する方法に関する。この場合、本発明による方法は以下のステップを含む。
【０５８６】
レーザビームを用いて複数の改質９を固体物１の内部に生成し、剥離面８を形成するステップ。
【０５８７】
最初は露出している固体物１の表面５に、またはその上方に、層および／または構成部材１５０を配置または生成することによって、複合構造物を生成するステップ。この場合、露出している表面５は、分離すべき固体層４の構成部分である。
【０５８８】
固体物１に外部からの力を及ぼして、固体物１に応力を生成するステップ。この場合、外部からの力は、応力により剥離面８に沿って亀裂伝播が引き起こされるような強さであり、この場合、剥離面８を形成するための改質が、複合構造物の生成前に生成される。
【図１ａ】
2020518130.tif 000003
【図１ｂ】
2020518130.tif 000004
【図１ｃ】
2020518130.tif 000005
【図１ｄ】
2020518130.tif 000006
【図１ｅ】
2020518130.tif 000007
【図１ｆ】
2020518130.tif 000008
【図２ａ】
2020518130.tif 000009
【図２ｂ】
2020518130.tif 000010
【図３ａ】
2020518130.tif 000011
【図３ｂ】
2020518130.tif 000012
【図３ｃ】
2020518130.tif 000013
【図３ｄ】
2020518130.tif 000014
【図３ｅ】
2020518130.tif 000015
【図３ｆ】
2020518130.tif 000016
【図３ｇ】
2020518130.tif 000017
【図３ｈ】
2020518130.tif 000018
【図３ｉ】
2020518130.tif 000019
【図４】
2020518130.tif 000020
【図５ａ】
2020518130.tif 000021
【図５ｂ】
2020518130.tif 000022
【図５ｃ】
2020518130.tif 000023
【図５ｄ】
2020518130.tif 000024
【図６ａ】
2020518130.tif 000025
【図６ｂ】
2020518130.tif 000026
【図６ｃ】
2020518130.tif 000027
【図７】
2020518130.tif 000028
【図８】
2020518130.tif 000029
【図９】
2020518130.tif 000030
【図１０ａ】
2020518130.tif 000031
【図１０ｂ】
2020518130.tif 000032
【図１０ｃ】
2020518130.tif 000033
【図１１】
2020518130.tif 000034
【図１２】
2020518130.tif 000035
【図１３】
2020518130.tif 000036
【図１４ａ】
2020518130.tif 000037
【図１４ｂ】
2020518130.tif 000038
【図１５】
2020518130.tif 000039
【図１６ａ】
2020518130.tif 000040
【図１６ｂ】
2020518130.tif 000041
【図１７ａ】
2020518130.tif 000042
【図１７ｂ】
2020518130.tif 000043
【図１８】
2020518130.tif 000044
【図１９】
2020518130.tif 000045
【図２０ａ−２０ｄ】
2020518130.tif 000046
【図２１】
2020518130.tif 000047
【図２２】
2020518130.tif 000048
【図２３】
2020518130.tif 000049
【図２４】
2020518130.tif 000050
【図２５ａ】
2020518130.tif 000051
【図２５ｂ】
2020518130.tif 000052
【図２５ｃ】
2020518130.tif 000053
【図２６ａ】
2020518130.tif 000054
【図２６ｂ】
2020518130.tif 000055
【図２７ａ】
2020518130.tif 000056
【図２７ｂ】
2020518130.tif 000057
【図２７ｃ】
2020518130.tif 000058
【図２８ａ】
2020518130.tif 000059
【図２８ｂ】
2020518130.tif 000060
【図２９ａ】
2020518130.tif 000061
【図２９ｂ】
2020518130.tif 000062
【図２９ｃ】
2020518130.tif 000063
【図３０ａ】
2020518130.tif 000064
【図３０ｂ】
2020518130.tif 000065
【図３１ａ】
2020518130.tif 000066
【図３１ｂ】
2020518130.tif 000067
【図３１ｃ】
2020518130.tif 000068
【図３２】
2020518130.tif 000069
【図３３ａ】
2020518130.tif 000070
【図３３ｂ】
2020518130.tif 000071
【図３４ａ】
2020518130.tif 000072
【図３４ｂ】
2020518130.tif 000073
【図３５ａ】
2020518130.tif 000074
【図３５ｂ】
2020518130.tif 000075
【図３６ａ】
2020518130.tif 000076
【図３６ｂ】
2020518130.tif 000077
【図３７】
2020518130.tif 000078
【図３８ａ】
2020518130.tif 000079
【図３８ｂ】
2020518130.tif 000080
【図３９】
2020518130.tif 000081
【図４０ａ】
2020518130.tif 000082
【図４０ｂ】
2020518130.tif 000083
【図４１】
2020518130.tif 000084
【図４２ａ】
2020518130.tif 000085
【図４２ｂ】
2020518130.tif 000086
【図４３】
2020518130.tif 000087
【図４４ａ】
2020518130.tif 000088
【図４４ｂ】
2020518130.tif 000089
【図４５ａ】
2020518130.tif 000090
【図４５ｂ】
2020518130.tif 000091
【図４６】
2020518130.tif 000092
【図４７ａ】
2020518130.tif 000093
【図４７ｂ】
2020518130.tif 000094
【図４７ｃ】
2020518130.tif 000095
【図４８ａ】
2020518130.tif 000096
【図４８ｂ】
2020518130.tif 000097
【図４８ｃ】
2020518130.tif 000098
【図４９】
2020518130.tif 000099
【図５０】
2020518130.tif 000100
【図５１ａ】
2020518130.tif 000101
【図５１ｂ】
2020518130.tif 000102
【図５１ｃ】
2020518130.tif 000103
【図５１ｄ】
2020518130.tif 000104
【図５２】
2020518130.tif 000105
【図５３】
2020518130.tif 000106
【図５４ａ】
2020518130.tif 000107
【図５４ｂ】
2020518130.tif 000108
【図５５】
2020518130.tif 000109
【図５６】
2020518130.tif 000110
【図５７ａ】
2020518130.tif 000111
【図５７ｂ】
2020518130.tif 000112
【図５７ｃ】
2020518130.tif 000113
【図５８】
2020518130.tif 000114
【図５９】
2020518130.tif 000115
【国際調査報告】
2020518130.tif 000116
2020518130.tif 000117
2020518130.tif 000118
2020518130.tif 000119
2020518130.tif 000120
2020518130.tif 000121